(57)【要約】  異方導電性接着剤に配合される導電粒子として用いられたときに優れた導通信頼性及び絶縁信頼性を両立することができる導電粒子を提供する。導電粒子１００ａは、カチオン性ポリマーにより被覆された樹脂粒子１０１、及び樹脂粒子１０１の表面に配置される非導電性無機粒子１０２を有する複合粒子１０３と、複合粒子１０３を覆う金属層と、を備える。非導電性無機粒子１０２は、疎水化処理剤によって被覆されている。
2017138482.tif 000002
【特許請求の範囲】
【請求項１】
カチオン性ポリマーにより被覆された樹脂粒子、及び前記樹脂粒子の表面に配置される非導電性無機粒子を有する複合粒子と、
前記複合粒子を覆う金属層と、を備え、
前記非導電性無機粒子は、疎水化処理剤によって被覆されている、
導電粒子。
【請求項２】
前記疎水化処理剤は、シラザン系疎水化処理剤、シロキサン系疎水化処理剤、シラン系疎水化処理剤、及びチタネート系疎水化処理剤からなる群より選ばれる、請求項１に記載の導電粒子。
【請求項３】
前記疎水化処理剤は、ヘキサメチレンジシラザン、ポリジメチルシロキサン、及びＮ，Ｎ−ジメチルアミノトリメチルシランからなる群より選ばれる、請求項１又は２に記載の導電粒子。
【請求項４】
メタノール滴定法による前記非導電性無機粒子の疎水化度は、３０％以上である、請求項１〜３のいずれか一項に記載の導電粒子。
【請求項５】
前記非導電性無機粒子は、静電気力によって前記樹脂粒子に接着されている、請求項１〜４のいずれか一項に記載の導電粒子。
【請求項６】
前記樹脂粒子と前記非導電性無機粒子とのゼータ電位の差は、ｐＨ１以上ｐＨ１１以下において３０ｍＶ以上である、請求項１〜５のいずれか一項に記載の導電粒子。
【請求項７】
前記カチオン性ポリマーは、ポリアミン、ポリイミン、ポリアミド、ポリジアリルジメチルアンモニウムクロリド、ポリビニルアミン、ポリビニルピリジン、ポリビニルイミダゾール及びポリビニルピロリドンからなる群より選ばれる、請求項１〜６のいずれか一項に記載の導電粒子。
【請求項８】
前記カチオン性ポリマーは、ポリエチレンイミンである、請求項１〜６のいずれか一項に記載の導電粒子。
【請求項９】
前記非導電性無機粒子の平均粒径は、２５ｎｍ以上１２０ｎｍ以下である、請求項１〜８のいずれか一項に記載の導電粒子。
【請求項１０】
前記樹脂粒子の平均粒径は、１μｍ以上１０μｍ以下である、請求項１〜９のいずれか一項に記載の導電粒子。
【請求項１１】
前記非導電性無機粒子は、シリカ、ジルコニア、アルミナ、及びダイヤモンドからなる群より選ばれる、請求項１〜１０のいずれか一項に記載の導電粒子。
【請求項１２】
前記金属層は、ニッケルを含有する第１層を有する、請求項１〜１１のいずれか一項に記載の導電粒子。
【請求項１３】
前記金属層は、前記第１層上に設けられる第２層を有し、
前記第２層は、貴金属及びコバルトからなる群より選ばれる金属を含有する、請求項１２に記載の導電粒子。
【請求項１４】
第１回路電極を有する第１回路部材と、
前記第１回路部材に対向し、第２回路電極を有する第２回路部材と、
前記第１回路部材及び前記第２回路部材の間に配置され、請求項１〜１３のいずれか一項に記載の導電粒子を含有する接続部と、
を備え、
前記接続部は、前記第１回路電極と前記第２回路電極とが対向するように配置された状態で前記第１回路部材及び前記第２回路部材を互いに接続し、
前記第１回路電極と前記第２回路電極とは、変形した状態の前記導電粒子を介して互いに電気的に接続される、
接続構造体。
【請求項１５】
請求項１〜１３のいずれか一項に記載の導電粒子と、
当該導電粒子の前記金属層の外表面の少なくとも一部を被覆する絶縁性被覆部と、
を備える絶縁被覆導電粒子。
【請求項１６】
第１回路電極を有する第１回路部材と、
前記第１回路部材に対向し、第２回路電極を有する第２回路部材と、
前記第１回路部材及び前記第２回路部材の間に配置され、請求項１５に記載の絶縁被覆導電粒子を含有する接続部と、を備え、
前記接続部は、前記第１回路電極と前記第２回路電極とが対向するように配置された状態で前記第１回路部材及び前記第２回路部材を互いに接続し、
前記第１回路電極と前記第２回路電極とは、変形した状態の前記絶縁被覆導電粒子を介して互いに電気的に接続される、
接続構造体。
【請求項１７】
請求項１〜１３のいずれか一項に記載の導電粒子と、
前記導電粒子が分散された接着剤と、
を備える異方導電性接着剤。
【請求項１８】
請求項１５に記載の絶縁被覆導電粒子と、
前記絶縁被覆導電粒子が分散された接着剤と、
を備える異方導電性接着剤。
【請求項１９】
前記接着剤がフィルム状である、請求項１７又は１８に記載の異方導電性接着剤。
【請求項２０】
第１回路電極を有する第１回路部材と、
前記第１回路部材に対向し、第２回路電極を有する第２回路部材と、
前記第１回路部材及び前記第２回路部材を接着する、請求項１７〜１９のいずれか一項に記載の異方導電性接着剤と、
を備え、
前記第１回路電極と前記第２回路電極とは、互いに対向すると共に、前記異方導電性接着剤によって互いに電気的に接続される、
接続構造体。
【請求項２１】
樹脂粒子をカチオン性ポリマーにより被覆する第１被覆工程と、
非導電性無機粒子を疎水化処理剤によって被覆する第２被覆工程と、
前記樹脂粒子の表面に前記非導電性無機粒子を静電気力により接着し、複合粒子を形成する粒子形成工程と、
前記複合粒子を金属層によって被覆する第３被覆工程と、
を備える、導電粒子の製造方法。
【請求項２２】
前記第３被覆工程では、無電解めっきにより前記複合粒子をニッケルを含有する第１層によって被覆する、請求項２１に記載の導電粒子の製造方法。
【請求項２３】
第３被覆工程では、貴金属及びコバルトからなる群より選ばれる金属を含有する第２層によって前記第１層に覆われた前記複合粒子を被覆する、請求項２２に記載の導電粒子の製造方法。
【請求項２４】
前記樹脂粒子と前記非導電性無機粒子とのゼータ電位の差は、ｐＨ１以上ｐＨ１１以下において３０ｍＶ以上である、請求項２１〜２３のいずれか一項に記載の導電粒子の製造方法。
【発明の詳細な説明】
【技術分野】
【０００１】
本発明は、導電粒子、絶縁被覆導電粒子、異方導電性接着剤、接続構造体及び導電粒子の製造方法に関する。
【背景技術】
【０００２】
液晶表示用ガラスパネルに液晶駆動用ＩＣを実装する方式は、ＣＯＧ（Ｃｈｉｐ−ｏｎ−Ｇｌａｓｓ）実装及びＣＯＦ（Ｃｈｉｐ−ｏｎ−Ｆｌｅｘ）実装の二種に大別することができる。ＣＯＧ実装では、導電粒子を含む異方導電性接着剤を用いて液晶駆動用ＩＣをガラスパネル上に直接接合する。一方、ＣＯＦ実装では、金属配線を有するフレキシブルテープに液晶駆動用ＩＣを接合し、導電粒子を含む異方導電性接着剤を用いてそれらをガラスパネルに接合する。ここでいう「異方性」とは、加圧方向には導通し、非加圧方向では絶縁性を保つという意味である。【０００３】
従来、導電粒子としては、表面に金層を有する導電粒子が用いられてきた。表面に金層を有する導電粒子は、電気抵抗値が低い点で有利である。金は酸化されにくいため、表面に金層を有する導電粒子を長期間保存した場合であっても、当該導電粒子の電気抵抗値が高くなることを抑制できる。【０００４】
近年、省エネルギー化に対応して、液晶駆動時の消費電力を抑えるために、液晶駆動用ＩＣに流れる電流量の低減が検討されている。そのため、従来よりも更に低い電気抵抗値を達成可能な導電粒子が求められている。近年、貴金属の価格が高騰しているため、貴金属を使用しない導電粒子を用いて電気抵抗値を低くすることが求められている。【０００５】
例えば、下記特許文献１〜３には、貴金属を使用することなく、ニッケルのみを使用して低い電気抵抗値を有する導電粒子が開示されている。具体的には、特許文献１には、無電解ニッケルめっき法におけるニッケルめっき液の自己分解を利用して、非導電粒子にニッケルの微小突起とニッケル被膜とを同時に形成させ、表面に導電性の突起を有する導電粒子を製造する方法が記載されている。特許文献２には、基材微粒子の表面に芯物質となる導電性物質を付着させた後、当該基材微粒子に無電解ニッケルめっきを行うことで、表面に導電性の突起を有する導電粒子を製造する方法が記載されている。特許文献３には、基材微粒子の表面に芯物質となる非導電性物質を化学結合により吸着させた後、当該基材微粒子に無電解ニッケルめっきを行うことで、表面に導電性の突起を有する導電粒子を製造する方法が記載されている。
【先行技術文献】
【特許文献】
【０００６】
【特許文献１】特許第５１８４６１２号公報
【特許文献２】特許第４６７４０９６号公報
【特許文献３】特許第４６４０５３１号公報
【発明の概要】
【発明が解決しようとする課題】
【０００７】
異方導電性接着剤によりチップを実装する場合、接続する電極間の導通抵抗を低くし、なおかつ、チップにおける隣接する電極間の絶縁抵抗を充分高くする必要がある。近年、電極のパッド面積が小さくなってきており、電極間に捕捉される粒子の個数が少なくなってきているために、粒子一つ一つの導通抵抗を均一に低くすることが求められる。上記特許文献１〜３に記載の導電粒子を配合した異方導電性接着剤を用いた接続構造体は、接続初期においては充分な接続抵抗値を示す。しかしながら、これらの接続構造体を高温高湿下で保存した場合、接続抵抗値が上昇してしまうことがある。さらに、上記特許文献１〜３に記載の導電粒子を配合した異方導電性接着剤を用いた接続構造体においては、接続初期では充分な絶縁抵抗値が示されるが、高温高湿下で長期間導通を行うマイグレーション試験後では絶縁抵抗値が低下することがある。【０００８】
本発明の一側面は、異方導電性接着剤に配合される導電粒子として用いられたときに優れた導通信頼性及び絶縁信頼性を両立することができる導電粒子及びその製造方法を提供することを目的とする。また、本発明の一側面は、前記導電粒子を用いた絶縁被覆導電粒子、異方導電性接着剤及び接続構造体を提供することを目的とする。
【課題を解決するための手段】
【０００９】
本発明の一態様に係る導電粒子は、カチオン性ポリマーにより被覆された樹脂粒子、及び樹脂粒子の表面に配置される非導電性無機粒子を有する複合粒子と、複合粒子を覆う金属層と、を備え、非導電性無機粒子は、疎水化処理剤によって被覆されている。【００１０】
この導電粒子によれば、樹脂粒子はカチオン性ポリマーにより被覆され、非導電性無機粒子は疎水化処理剤によって被覆される。非導電性無機粒子の表面のゼータ電位は、疎水化によりマイナスにシフトする。これにより、樹脂粒子と非導電性無機粒子との間には静電気力が働き、樹脂粒子の表面から非導電性無機粒子が脱落しにくくなる。このため、樹脂粒子の表面に配置される非導電性無機粒子の数の制御が容易になると共に、複合粒子に良好な突起が形成される。したがって、導電粒子が配合された異方導電性接着剤を用いた接続構造体を高温高湿下に保存した場合であっても、導通信頼性が向上する。加えて、樹脂粒子から脱落する非導電性無機粒子の数が低減されるので、複合粒子に異常に成長した突起が発生しにくくなる。このため、導電粒子が異方導電性接着剤に配合された場合等に当該導電粒子同士が導通しにくくなり、導電粒子の絶縁信頼性も向上する。したがって、上記導電粒子を異方導電性接着剤に配合することによって、優れた導通信頼性及び絶縁信頼性を両立することができる。【００１１】
疎水化処理剤は、シラザン系疎水化処理剤、シロキサン系疎水化処理剤、シラン系疎水化処理剤、及びチタネート系疎水化処理剤からなる群より選ばれてもよい。【００１２】
疎水化処理剤は、ヘキサメチレンジシラザン、ポリジメチルシロキサン、及びＮ，Ｎ−ジメチルアミノトリメチルシランからなる群より選ばれてもよい。【００１３】
メタノール滴定法による非導電性無機粒子の疎水化度は、３０％以上であってもよい。この場合、非導電性無機粒子と樹脂粒子との間に十分な静電気力が働く。【００１４】
非導電性無機粒子は、静電気力によって樹脂粒子に接着されていてもよい。【００１５】
樹脂粒子と非導電性無機粒子とのゼータ電位の差は、ｐＨ１以上ｐＨ１１以下において３０ｍＶ以上であってもよい。この場合、樹脂粒子と非導電性無機粒子とが静電気力により強固に接着する。したがって、導電粒子における金属層を形成するための前処理工程、金属層の形成工程等の際に、樹脂粒子から非導電性無機粒子が脱落することを好適に抑制できる。【００１６】
カチオン性ポリマーは、ポリアミン、ポリイミン、ポリアミド、ポリジアリルジメチルアンモニウムクロリド、ポリビニルアミン、ポリビニルピリジン、ポリビニルイミダゾール及びポリビニルピロリドンからなる群より選ばれてもよい。【００１７】
カチオン性ポリマーは、ポリエチレンイミンであってもよい。この場合、カチオン性ポリマーの電荷密度が高くなるので、非導電性無機粒子の脱落を良好に抑制できる。【００１８】
非導電性無機粒子の平均粒径は、２５ｎｍ以上１２０ｎｍ以下であってもよい。この場合、導電粒子は緻密な突起を多数有することができると共に、非導電性無機粒子が樹脂粒子から脱落しにくくなる。【００１９】
樹脂粒子の平均粒径は、１μｍ以上１０μｍ以下であってもよい。この場合、例えば、導電粒子を含む異方導電性接着剤を用いて接続構造体を作製した際に、当該接続構造体の電極の形状（高さ）のばらつきによって、当該異方導電性接着剤の導電性等が変化しにくくなる。【００２０】
非導電性無機粒子は、シリカ、ジルコニア、アルミナ、及びダイヤモンドからなる群より選ばれてもよい。【００２１】
金属層は、ニッケルを含有する第１層を有してもよい。この場合、導電粒子の硬度を高めることができる。これにより、当該導電粒子が圧縮された場合であっても非導電性無機粒子上に形成されて突起部分となった第１層は、押し潰されにくくなる。したがって、導電粒子は、低い導通抵抗を得ることができる。【００２２】
金属層は、第１層上に設けられる第２層を有し、第２層は、貴金属及びコバルトからなる群より選ばれる金属を含有してもよい。この場合、導電粒子は、一層低い導通抵抗を得ることができる。【００２３】
本発明の他の一態様に係る絶縁被覆導電粒子は、上記導電粒子と、当該導電粒子の金属層の外表面の少なくとも一部を被覆する絶縁性被覆部と、を備える。【００２４】
この絶縁被覆導電粒子によれば、樹脂粒子はカチオン性ポリマーにより被覆され、非導電性無機粒子は疎水化処理剤によって被覆される。非導電性無機粒子の表面のゼータ電位は、疎水化によりマイナスにシフトする。これにより、樹脂粒子と非導電性無機粒子との間には静電気力が働き、樹脂粒子の表面から非導電性無機粒子が脱落しにくくなる。このため、樹脂粒子の表面に配置される非導電性無機粒子の数の制御が容易になると共に、複合粒子に良好な突起が形成される。したがって、導電粒子が配合された異方導電性接着剤を用いた接続構造体を高温高湿下に保存した場合であっても、導通信頼性が向上する。加えて、樹脂粒子から脱落する非導電性無機粒子の数が低減されるので、複合粒子に異常に成長した突起が発生しにくくなる。さらには、金属層の外表面に設けられた絶縁性被覆部により、絶縁被覆導電粒子の金属層同士が接触しにくくなる。これにより、絶縁被覆導電粒子が異方導電性接着剤に配合された場合等に絶縁被覆導電粒子同士が導通しにくくなり、当該絶縁被覆導電粒子を用いた接続構造体等の絶縁信頼性も好適に向上する。したがって、上記導電粒子を異方導電性接着剤に配合することによって、優れた導通信頼性及び絶縁信頼性を両立することができる。【００２５】
本発明の他の一態様に係る接続構造体は、第１回路電極を有する第１回路部材と、第１回路部材に対向し、第２回路電極を有する第２回路部材と、第１回路部材及び第２回路部材の間に配置され、上記導電粒子を含有する接続部と、を備え、接続部は、第１回路電極と第２回路電極とが対向するように配置された状態で第１回路部材及び第２回路部材を互いに接続し、第１回路電極と第２回路電極とは、変形した状態の導電粒子を介して互いに電気的に接続される。【００２６】
この接続構造体によれば、上記導電粒子が含有された接続部を備えることにより高温高湿下に保存した場合であっても、導通信頼性が向上する。加えて、接続部内にて樹脂粒子から脱落する非導電性無機粒子の数が低減されるので、複合粒子に異常に成長した突起が発生しにくくなる。したがって、接続部内にて導電粒子同士が導通しにくくなり、絶縁信頼性も好適に向上する。したがって、優れた導通信頼性及び絶縁信頼性を両立した接続構造体を提供できる。【００２７】
本発明の他の一態様に係る接続構造体は、第１回路電極を有する第１回路部材と、第１回路部材に対向し、第２回路電極を有する第２回路部材と、第１回路部材及び第２回路部材の間に配置され、上記絶縁被覆導電粒子を含有する接続部と、を備え、接続部は、第１回路電極と第２回路電極とが対向するように配置された状態で第１回路部材及び第２回路部材を互いに接続し、第１回路電極と第２回路電極とは、変形した状態の絶縁被覆導電粒子を介して互いに電気的に接続される。【００２８】
この接続構造体によれば、上記絶縁被覆導電粒子が含有された接続部を備えることにより、高温高湿下に保存した場合であっても、導通信頼性が向上する。加えて、接続部内にて樹脂粒子から脱落する非導電性無機粒子の数が低減されるので、複合粒子に異常に成長した突起が発生しにくくなる。さらには、金属層の外表面に設けられた絶縁性被覆部により、絶縁被覆導電粒子の金属層同士が接触しにくくなる。したがって、接続部内にて絶縁被覆導電粒子同士が導通しにくくなり、絶縁信頼性も好適に向上する。したがって、優れた導通信頼性及び絶縁信頼性を両立した接続構造体を提供できる。【００２９】
本発明の他の一態様に係る異方導電性接着剤は、上記導電粒子と、導電粒子が分散された接着剤と、を備える。【００３０】
この異方導電性接着剤によれば、樹脂粒子はカチオン性ポリマーにより被覆され、非導電性無機粒子は疎水化処理剤によって被覆される。非導電性無機粒子の表面のゼータ電位は、疎水化によりマイナスにシフトする。これにより、樹脂粒子と非導電性無機粒子との間には静電気力が働き、樹脂粒子の表面から非導電性無機粒子が脱落しにくくなる。このため、樹脂粒子の表面に配置される非導電性無機粒子の数の制御が容易になると共に、複合粒子に良好な突起が形成される。したがって、当該異方導電性接着剤を用いた接続構造体を高温高湿下に保存した場合であっても、導通信頼性が向上する。加えて、樹脂粒子から脱落する非導電性無機粒子の数が低減されるので、複合粒子に異常に成長した突起が発生しにくくなる。さらには、脱落した非導電性無機粒子が金属によってコーティングされて形成される金属異物は、接着剤中に存在しにくい。したがって、導電粒子同士が良好に導通しにくくなり、当該異方導電性接着剤を用いた接続構造体等の絶縁信頼性も好適に向上する。【００３１】
本発明の他の一態様に係る異方導電性接着剤は、上記絶縁被覆導電粒子と、絶縁被覆導電粒子が分散された接着剤と、を備える。【００３２】
この異方導電性接着剤によれば、樹脂粒子はカチオン性ポリマーにより被覆され、非導電性無機粒子は疎水化処理剤によって被覆される。非導電性無機粒子の表面のゼータ電位は、疎水化によりマイナスにシフトする。これにより、樹脂粒子と非導電性無機粒子との間には静電気力が働き、樹脂粒子の表面から非導電性無機粒子が脱落しにくくなる。このため、樹脂粒子の表面に配置される非導電性無機粒子の数の制御が容易になると共に、複合粒子に良好な突起が形成される。したがって、当該異方導電性接着剤を用いた接続構造体を高温高湿下に保存した場合であっても、導通信頼性が向上する。また、樹脂粒子から脱落する非導電性無機粒子の数が低減されるので、複合粒子に異常に成長した突起が発生しにくくなる。加えて、金属層の外表面に設けられた絶縁性被覆部により、導電粒子の金属層同士が接触しにくくなる。さらには、脱落した非導電性無機粒子が金属によってコーティングされて形成される金属異物は、接着剤中に存在しにくい。したがって、導電粒子同士が良好に導通しにくくなり、当該導電粒子を用いた接続構造体等の絶縁信頼性も好適に向上する。【００３３】
上記異方導電性接着剤において、接着剤がフィルム状であってもよい。【００３４】
本発明の他の一態様に係る接続構造体は、第１回路電極を有する第１回路部材と、第１回路部材に対向し、第２回路電極を有する第２回路部材と、第１回路部材及び第２回路部材を接着する、上記異方導電性接着剤と、を備え、第１回路電極と第２回路電極とは、互いに対向すると共に、異方導電性接着剤によって互いに電気的に接続される。【００３５】
この接続構造体によれば、上記異方導電性接着剤によって第１回路部材及び第２回路部材が互いに電気的に接続されることにより、優れた導通信頼性及び絶縁信頼性を両立することができる。【００３６】
本発明の他の一態様に係る導電粒子の製造方法は、樹脂粒子をカチオン性ポリマーにより被覆する第１被覆工程と、非導電性無機粒子を疎水化処理剤によって被覆する第２被覆工程と、樹脂粒子の表面に非導電性無機粒子を静電気力により接着し、複合粒子を形成する粒子形成工程と、複合粒子を金属層によって被覆する第３被覆工程と、を備える。【００３７】
この製造方法によれば、第１被覆工程にて樹脂粒子はカチオン性ポリマーにより被覆され、第２被覆工程にて非導電性無機粒子は疎水化処理剤によって被覆される。非導電性無機粒子の表面のゼータ電位は、疎水化によりマイナスにシフトする。これにより、粒子形成工程にて、樹脂粒子と非導電性無機粒子との間には静電気力が働くので、第３被覆工程を行った場合であっても、樹脂粒子の表面から非導電性無機粒子が脱落しにくくなる。このため、樹脂粒子の表面に配置する非導電性無機粒子の数を容易に制御できると共に、複合粒子に良好な突起を形成できる。したがって、導電粒子が配合された異方導電性接着剤を用いた接続構造体を高温高湿下に保存した場合であっても、導通信頼性が向上する。加えて、樹脂粒子から脱落する非導電性無機粒子の数を低減できるので、複合粒子に異常に成長した突起が発生しにくくなる。したがって、導電粒子同士が導通しにくくなり、当該導電粒子を用いた接続構造体等の絶縁信頼性も向上する。【００３８】
第３被覆工程では、複合粒子を、無電解めっきによりニッケルを含有する第１層によって被覆してもよい。これにより、当該導電粒子が圧縮された場合であっても非導電性無機粒子上に形成されて突起部分となった第１層が押し潰されにくくなる。したがって、導電粒子は、低い導通抵抗を得ることができる。【００３９】
第３被覆工程では、貴金属及びコバルトからなる群より選ばれる金属を含有する第２層によって第１層に覆われた複合粒子を被覆してもよい。この場合、導電粒子は、一層低い導通抵抗を得ることができる。【００４０】
樹脂粒子と非導電性無機粒子とのゼータ電位の差は、ｐＨ１以上ｐＨ１１以下において３０ｍＶ以上であってもよい。この場合、樹脂粒子と非導電性無機粒子とが静電気力により強固に接着する。したがって、第３被覆工程の際等に、樹脂粒子から非導電性無機粒子が脱落することを好適に抑制できる。
【発明の効果】
【００４１】
本発明の一側面によれば、異方導電性接着剤に配合される導電粒子として用いられたときに優れた導通信頼性及び絶縁信頼性を両立することができる導電粒子及びその製造方法が提供される。また、本発明の一側面によれば、当該導電粒子を用いた絶縁被覆導電粒子、異方導電性接着剤及び接続構造体が提供される。
【図面の簡単な説明】
【００４２】
【図１】図１は、第１実施形態に係る導電粒子を示す模式断面図である。
【図２】図２は、第１実施形態に係る導電粒子を示す模式拡大断面図である。
【図３】図３は、第２実施形態に係る導電粒子を示す模式断面図である。
【図４】図４は、第２実施形態に係る導電粒子を示す模式拡大断面図である。
【図５】図５は、第３実施形態に係る絶縁被覆導電粒子を示す模式断面図である。
【図６】図６は、第５実施形態に係る接続構造体を示す模式断面図である。
【図７】図７は、第５実施形態に係る接続構造体の製造方法の一例を説明するための模式断面図である。
【図８】図８は、実施例１の導電粒子の作製における工程ｄで得られた粒子を観察したＳＥＭ画像である。
【図９】図９は、実施例１の導電粒子の作製における工程ｄで得られた粒子の表面を観察したＳＥＭ画像である。
【図１０】図１０は、実施例１の導電粒子の作製における工程ｆで得られた粒子を観察したＳＥＭ画像である。
【図１１】図１１は、実施例１の導電粒子の作製における工程ｆで得られた粒子の表面を観察したＳＥＭ画像である。
【図１２】図１２は、トリミング加工を説明するための模式図である。
【図１３】図１３は、ＴＥＭ測定用の薄膜切片を作製する方法を説明するための模式図である。
【図１４】図１４は、異常析出部を説明するための模式図である。
【図１５】図１５は、比較例１において、パラジウム触媒が固着化された樹脂粒子を浸漬した後、超音波分散することで得られた粒子を観察したＳＥＭ画像である。
【図１６】図１６は、比較例１において、第１層のｂ層形成後の導電粒子を観察したＳＥＭ画像である。
【発明を実施するための形態】
【００４３】
以下、図面を参照しつつ本発明の実施形態について詳細に説明する。なお、図面中、同一又は相当部分には同一符号を付し、重複する説明は省略する。また、上下左右等の位置関係は、特に断らない限り、図面に示す位置関係に基づくものとする。さらに、図面の寸法比率は図示の比率に限られるものではない。
【００４４】
（第１実施形態）
以下、第１実施形態に係る導電粒子について説明する。
【００４５】
＜導電粒子＞
図１は、第１実施形態に係る導電粒子を示す模式断面図である。図１に示す導電粒子１００ａは、導電粒子のコアを構成する樹脂粒子１０１、及び当該樹脂粒子１０１の表面に配置される非導電性無機粒子１０２を有する複合粒子１０３と、複合粒子１０３を覆う第１層１０４とを備える。樹脂粒子１０１に接着された非導電性無機粒子１０２の形状を反映し、第１層１０４の表面には、突起１０９が形成される。樹脂粒子１０１は、後述するカチオン性ポリマーにより被覆されたものである。非導電性無機粒子１０２は、後述する疎水性処理剤により被覆されたものである。第１層１０４は、金属を少なくとも含む導電層である。第１層１０４は、金属層でもよいし、合金層でもよい。
【００４６】
導電粒子１００ａの平均粒径は、例えば、１μｍ以上でもよく、２μｍ以上でもよい。導電粒子１００ａの平均粒径は、例えば、１０μｍ以下でもよく、５μｍ以下でもよい。つまり、導電粒子１００ａの平均粒径は、例えば、１〜１０μｍである。導電粒子１００ａの平均粒径が上記範囲内であることにより、例えば、導電粒子１００ａを含む異方導電性接着剤を用いて接続構造体を作製した場合に、当該接続構造体の電極の形状（高さ）のばらつきによって、当該異方導電性接着剤の導電性等が変化しにくくなる。導電粒子１００ａの平均粒径は、走査型電子顕微鏡（以下、「ＳＥＭ」という）を用いた観察により任意の導電粒子３００個の粒径の測定を行うことにより得られる平均値としてもよい。導電粒子１００ａは突起１０９を有するため、導電粒子１００ａの粒径は、ＳＥＭにて撮影した画像において導電粒子１００ａに外接する円の直径とする。精度を上げて導電粒子１００ａの平均粒径を測定するためには、コールターカウンター等の市販の装置を用いることができる。この場合、導電粒子５００００個の粒径の測定を行えば、高い精度で平均粒径を測定することができる。例えば、ＣＯＵＬＥＲ  ＭＵＬＴＩＳＩＺＥＲ  ＩＩ（ベックマン・コールター株式会社製、商品名）により５００００個の導電粒子を測定することにより、導電粒子１００ａの平均粒径を測定してもよい。
【００４７】
＜樹脂粒子＞
樹脂粒子１０１は、有機樹脂から構成される。有機樹脂としては、ポリメチルメタクリレート、ポリメチルアクリレート等の（メタ）アクリル樹脂；ポリエチレン、ポリプロピレン等のポリオレフィン樹脂；ポリイソブチレン樹脂；ポリブタジエン樹脂などが挙げられる。樹脂粒子１０１としては、架橋（メタ）アクリル粒子、架橋ポリスチレン粒子等の有機樹脂を架橋して得られた粒子も使用できる。樹脂粒子は、上記有機樹脂の一種から構成されてもよいし、上記有機樹脂の二種以上を組み合わせて構成されてもよい。有機樹脂は、上記樹脂に限定されない。
【００４８】
樹脂粒子１０１は、球状である。樹脂粒子１０１の平均粒径は、例えば、１μｍ以上１０μｍ以下でもよい。樹脂粒子１０１の平均粒径は、例えば、１μｍ以上でもよく、２μｍ以上でもよい。樹脂粒子１０１の平均粒径が１μｍ以上であることにより、導電粒子１００ａの変形量が十分に確保される。樹脂粒子１０１の平均粒径は、例えば、１０μｍ以下でもよく、５μｍ以下でもよい。樹脂粒子１０１の平均粒径が１０μｍ以下であることにより、粒径のばらつきが抑制され、導電粒子１００ａにおける接続抵抗値のばらつきが抑制される。樹脂粒子１０１の平均粒径は、ＳＥＭを用いた観察によって任意の樹脂粒子３００個の粒径の測定を行うことにより得られる平均値とする。
【００４９】
＜樹脂粒子の表面処理＞
上述したように、樹脂粒子１０１には、表面処理としてカチオン性ポリマーが被覆される。このカチオン性ポリマーとしては、一般に、ポリアミン等のように正荷電を帯びることのできる官能基を有する高分子化合物が挙げられる。カチオン性ポリマーは、例えば、ポリアミン、ポリイミン、ポリアミド、ポリジアリルジメチルアンモニウムクロリド、ポリビニルアミン、ポリビニルピリジン、ポリビニルイミダゾール及びポリビニルピロリドンからなる群より選ばれてもよい。電荷密度が高く、負の電荷を持った表面及び材料との結合力が強い観点から、ポリイミンが好ましく、ポリエチレンイミンがより好ましい。カチオン性ポリマーは、水、又は、水と有機溶媒との混合溶液に可溶であってもよい。カチオン性ポリマーの分子量は、用いるカチオン性ポリマーの種類により変化するが、例えば、５００〜２０００００程度である。
【００５０】
カチオン性ポリマーの種類及び分子量を調整することにより、非導電性無機粒子１０２による樹脂粒子１０１の被覆率をコントロールすることができる。具体的には、ポリエチレンイミン等の電荷密度が高いカチオン性ポリマーによって樹脂粒子１０１が被覆された場合、非導電性無機粒子１０２の被覆率（非導電性無機粒子１０２が樹脂粒子１０１を被覆する割合）が高くなる傾向がある。一方、電荷密度の低いカチオン性ポリマーによって樹脂粒子１０１が被覆された場合、非導電性無機粒子１０２の被覆率が低くなる傾向がある。カチオン性ポリマーの分子量が大きい場合、非導電性無機粒子１０２の被覆率が高くなる傾向があり、カチオン性ポリマーの分子量が小さい場合、非導電性無機粒子１０２の被覆率が低くなる傾向がある。
【００５１】
カチオン性ポリマーは、アルカリ金属（Ｌｉ、Ｎａ、Ｋ、Ｒｂ、Ｃｓ）イオン、アルカリ土類金属（Ｃａ、Ｓｒ、Ｂａ、Ｒａ）イオン、及びハロゲン化物イオン（フッ素イオン、クロライドイオン、臭素イオン、ヨウ素イオン）を実質的に含まなくてもよい。この場合、カチオン性ポリマーが被覆された樹脂粒子１０１のエレクトロマイグレーション及び腐食が抑制される。
【００５２】
カチオン性ポリマーに被覆される前の樹脂粒子１０１は、水酸基、カルボキシル基、アルコキシ基、グリシジル基及びアルコキシカルボニル基から選ばれる官能基を表面に有する。これにより、樹脂粒子１０１の表面にカチオン性ポリマーが吸着しやすくなる。
【００５３】
カチオン性ポリマーが被覆された樹脂粒子１０１のゼータ電位は、水、有機溶媒、又は、水と有機溶媒とを含んだ混合溶液のいずれにおいても、プラス（正の値）になることが好ましい。一般に、ｐＨが低い程、微粒子のゼータ電位はよりプラスになる。このため、第１層１０４を形成するためのめっき液、及び、めっきの前処理工程で使用される前処理液のｐＨを６以下にコントロールすることが好ましい。
【００５４】
樹脂粒子１０１のゼータ電位は、例えば、ゼータ電位プローブ（Ｄｉｓｐｅｒｓｉｏｎ  Ｔｅｃｈｎｏｌｏｇｉｅｓ社製、商品名「ＤＴ３００」）を用いて、コロイド振動電位を測定することにより、もしくは、Ｚｅｔａｓｉｚｅｒ  ＺＳ（Ｍａｌｖｅｒｎ  Ｉｎｓｔｒｕｍｅｎｔｓ社製、商品名）を用いたレーザドップラー速度計測により電気泳動移動度を測定することによって、測定することができる。
【００５５】
＜非導電性無機粒子＞
非導電性無機粒子１０２は、後述するように、静電気力により樹脂粒子１０１に強固に接着されている。非導電性無機粒子１０２の形状は、特に制限されないが、楕円体、球体、半球体、略楕円体、略球体、略半球体等である。これらの中でも楕円体又は球体であることが好ましい。
【００５６】
第１層１０４の形成前であって第１層１０４形成における前処理（詳細は後述する）の終了後の段階で、非導電性無機粒子１０２による樹脂粒子１０１の被覆率が２０〜８０％となればよい。導電粒子１００ａの絶縁性及び導電性の効果をより確実に得る観点から、上記被覆率は、２５％以上であってもよく、３０％以上であってもよく、７０％以下であってもよく、６０％以下であってもよい。本実施形態では、「被覆率」は、樹脂粒子１０１の正投影面において、当該樹脂粒子１０１の直径の１／２の直径を有する同心円内における非導電性無機粒子１０２の表面積の割合を意味する。具体的には、非導電性無機粒子１０２が形成された樹脂粒子１０１をＳＥＭにより３万倍で観察して得られる画像を解析し、樹脂粒子１０１の表面において非導電性無機粒子１０２が占める割合を算出する。
【００５７】
第１層１０４の外表面に充分な数の突起１０９を形成し、導電粒子１００ａが電極などに接続したときの導通抵抗を更に下げる観点から、非導電性無機粒子１０２は、導電粒子１００ａの径方向に垂直な方向（表面）に点在的に配置されてもよい。非導電性無機粒子１０２同士は互いに接触することなく、導電粒子１００ａの径方向に垂直な方向（表面）に点在的に配置されてもよい。互いに接触する非導電性無機粒子１０２の数は、例えば、一つの導電粒子１００ａ中に１５個以下でもよく、７個以下でもよく、０個でもよい。０個とは、一つの導電粒子１００ａの表面に配置される非導電性無機粒子１０２同士が接触せず、すべての非導電性無機粒子１０２が点在的に配置されていることを意味する。
【００５８】
非導電性無機粒子１０２を形成する材料は、第１層１０４を形成する材料よりも硬くてもよい。これにより、導電粒子が電極等に突き刺さりやすくなり、導電性が向上する。つまり、導電粒子全体を硬くするのではなく、導電粒子の一部を硬くするという考え方である。例えば、非導電性無機粒子１０２を形成する材料のモース硬度は、第１層１０４を形成する金属のモース硬度よりも大きい。具体的には、非導電性無機粒子１０２を形成する材料のモース硬度は、５以上である。加えて、非導電性無機粒子１０２を形成する材料のモース硬度と第１層１０４を形成する金属のモース硬度との差は、１．０以上であってもよい。第１層１０４が複数の金属を含有する場合、非導電性無機粒子１０２のモース硬度が全ての金属のモース硬度よりも高くてもよい。具体例としては、非導電性無機粒子１０２を形成する材料は、シリカ（二酸化ケイ素（ＳｉＯ２）、モース硬度６〜７）、ジルコニア（モース硬度８〜９）、アルミナ（モース硬度９）及びダイヤモンド（モース硬度１０）からなる群から選ばれてもよい。非導電性無機粒子１０２の表面には水酸基（−ＯＨ）が形成されており、上述したように疎水化処理剤が被覆されている。上記モース硬度の値は、「化学大辞典」（共立出版株式会社発行）を参照した。
【００５９】
非導電性無機粒子１０２として、シリカ粒子を用いてもよい。シリカ粒子の粒径は、制御されていることが好ましい。シリカ粒子の種類としては、特に制限されず、コロイダルシリカ、フュームドシリカ、ゾルゲル法シリカ等が挙げられる。シリカ粒子は、単独でもよいし、２種以上混合して用いてもよい。シリカ粒子として、市販品を用いてもよく、合成品を用いてもよい。
【００６０】
コロイダルシリカの製造方法としては、公知の方法が挙げられる。具体的には、「ゾル−ゲル法の科学」（作花済夫著、アグネ承風社発行）の第１５４〜１５６頁に記載のアルコキシシランの加水分解による方法；特開平１１−６０２３２号公報に記載の、ケイ酸メチルまたはケイ酸メチルとメタノールとの混合物を、水、メタノール、及び、アンモニアまたはアンモニアとアンモニウム塩からなる混合溶媒中に滴下して、ケイ酸メチルと水とを反応させる方法；特開２００１−４８５２０号公報に記載の、アルキルシリケー卜を酸触媒で加水分解した後、アルカリ触媒を加えて加熱してケイ酸の重合を進行させて粒子成長させる方法；特開２００７−１５３７３２号公報に記載の、アルコキシシランの加水分解の際に特定の種類の加水分解触媒を特定の量で使用する方法等が挙げられる。もしくは、ケイ酸ソーダをイオン交換することにより製造する方法も挙げられる。水分散コロイダルシリカの市販品としては、スノーテックス、スノーテックスＵＰ（いずれも日産化学工業株式会社製、商品名）、クオートロンＰＬシリーズ（扶桑化学工業株式会社製、商品名）等が挙げられる。
【００６１】
フュームドシリカの製造方法としては、四塩化ケイ素を気化し、酸水素炎中で燃焼させる気相反応を用いる公知の方法が挙げられる。さらに、フュームドシリカは、公知の方法で水分散液とすることができる。水分散液とする方法としては、特開２００４−４３２９８号公報、特開２００３−１７６１２３号公報、特開２００２−３０９２３９号公報等に記載の方法が挙げられる。フュームドシリカの絶縁信頼性の観点から、水分散液中のアルカリ金属イオン及びアルカリ土類金属イオンの濃度が１００ｐｐｍ以下であることが好ましい。フュームドシリカのモース硬度は、５以上でもよく、６以上でもよい。
【００６２】
＜疎水化処理剤＞
非導電性無機粒子１０２を被覆する疎水化処理剤としては、以下に記載の、（１）シラザン系疎水化処理剤、（２）シロキサン系疎水化処理剤、（３）シラン系疎水化処理剤、（４）チタネート系疎水化処理剤等が挙げられる。反応性の観点から、（１）シラザン系疎水化処理剤が好ましい。疎水化処理剤は、上記（１）〜（４）からなる群から選択される少なくとも一種を含んでもよい。
【００６３】
（１）シラザン系疎水化処理剤
シラザン系疎水化処理剤としては、例えば、有機シラザン系疎水化処理剤が挙げられる。有機シラザン系疎水化処理剤としては、ヘキサメチルジシラザン、トリメチルジシラザン、テトラメチルジシラザン、ヘキサメチルシクロトリシラザン、ヘプタメチルジシラザン、ジフェニルテトラメチルジシラザン、ジビニルテトラメチルジシラザン等が挙げられる。有機シラザン系疎水化処理剤は、上記以外のものでもよい。
【００６４】
（２）シロキサン系疎水化処理剤
シロキサン系疎水化処理剤としては、ポリジメチルシロキサン、メチルハイドロジェンジシロキサン、ジメチルジシロキサン、ヘキサメチルジシロキサン、１，３−ジビニルテトラメチルジシロキサン、１，３−ジフェニルテトラメチルジシロキサン、メチルハイドロジェンポリシロキサン、ジメチルポリシロキサン、アミノ変性シロキサン等が挙げられる。シロキサン系疎水化処理剤は、上記以外のものでもよい。
【００６５】
（３）シラン系疎水化処理剤
シラン系疎水化処理剤としては、Ｎ，Ｎ−ジメチルアミノトリメチルシラン、トリメチルメトキシシラン、トリメチルエトキシシラン、トリメチルプロポキシシラン、フェニルジメチルメトキシシラン、クロロプロピルジメチルメトキシシラン、ジメチルジメトキシシラン、メチルトリメトキシシラン、テトラメトキシシラン、テトラエトキシシラン、テトラプロポキシシラン、テトラブトキシシラン、エチルトリメトキシシラン、ジメチルジエトキシシラン、プロピルトリエトキシシラン、ｎ−ブチルトリメトキシシラン、ｎ−ヘキシルトリメトキシシラン、ｎ−オクチルトリエトキシシラン、ｎ−オクチルメチルジエトキシシラン、ｎ−オクタデシルトリメトキシシラン、フェニルトリメトキシシラン、フェニルメチルジメトキシシラン、フェネチルトリメトキシシラン、ドデシルトリメトキシシラン、ｎ−オクタデシルトリエトキシシラン、フェニルトリメトキシシラン、ジフェニルジメトキシシラン、ビニルトリメトキシシラン、ビニルトリエトキシシラン、ビニルトリス（βメトキシエトキシ）シラン、γ−メタアクリルオキシプロピルトリメトキシシラン、γ−アクリルオキシプロピルトリメトキシシラン、γ−（メタアクリルオキシプロピル）メチルジメトキシシラン、γ−メタアクリルオキシプロピルメチルジエトキシシラン、γ−メタアクリルオキシプロピルトリエトキシシラン、β−（３，４−エポキシシクロヘキシル）エチルトリメトキシシラン、γ−グリシドキシプロピルトリメトキシシラン、γ−グリシドキシプロピルメチルジエトキシシラン、γ−グリシドキシプロピルトリエトキシシラン、Ｎ−β（アミノエチル）γ−（アミノプロピル）メチルジメトキシシラン、Ｎ−β（アミノエチル）γ−（アミノプロピル）トリメトキシシラン、Ｎ−β（アミノエチル）γ−（アミノプロピル）トリエトキシシラン、γ−アミノプロピルトリメトキシシラン、γ−アミノプロピルトリエトキシシラン、Ｎ−フェニル−γ−アミノプロピルトリメトキシシラン、γ−メルカプトプロピルトリメトキシシラン、３−イソシアネートプロピルトリエトキシシラン、トリフルオロプロピルトリメトキシシラン、ヘプタデカトリフルオロプロピルトリメトキシシラン、ｎ−デシルトリメトキシシラン、ジメトキシジエトキシシラン、ビス（トリエトキシシリル）エタン、ヘキサエトキシジシロキサン等が挙げられる。
【００６６】
（４）チタネート系疎水化処理剤
チタネート系疎水化処理剤としては、ＫＲＴＴＳ、ＫＲ４６Ｂ、ＫＲ５５、ＫＲ４１Ｂ、ＫＲ３８Ｓ、ＫＲ１３８Ｓ、ＫＲ２３８Ｓ、３３８Ｘ、ＫＲ４４、ＫＲ９ＳＡ（いずれも、味の素ファインテクノ株式会社製、商品名）等が挙げられる。
【００６７】
上記疎水化処理剤の中で、ヘキサメチレンジシラザン、ポリジメチルシロキサン、及び、Ｎ，Ｎ−ジメチルアミノトリメチルシランが好ましい。したがって、疎水化処理剤は、ヘキサメチレンジシラザン、ポリジメチルシロキサン、及び、Ｎ，Ｎ−ジメチルアミノトリメチルシランからなる群から選択される少なくとも一つを含んでもよい。非導電性無機粒子１０２の表面が疎水化されるほど、非導電性無機粒子１０２のゼータ電位がマイナス側に大きくなる。このため、非導電性無機粒子１０２とカチオン性ポリマーが被覆された樹脂粒子１０１との電位差が大きくなる。したがって、樹脂粒子１０１と非導電性無機粒子１０２とが、静電気力により強固に接着される。例えば、非導電性無機粒子１０２のゼータ電位と、樹脂粒子１０１とのゼータ電位との差が、ｐＨ１以上ｐＨ１１以下において３０ｍＶ以上でもよく、５０ｍＶ以上でもよい。
【００６８】
疎水化処理された非導電性無機粒子１０２のゼータ電位は、水、有機溶媒、水と有機溶媒とを含んだ混合溶液、のいずれにおいても、マイナス（負の値）になることが好ましい。一般に、ｐＨが高い程、ゼータ電位はよりマイナスになる。したがって、樹脂粒子１０１と非導電性無機粒子１０２とのゼータ電位の差が大きくなるｐＨを選定することが好ましい。
【００６９】
非導電性無機粒子１０２のゼータ電位は、例えば、ゼータ電位プローブ（Ｄｉｓｐｅｒｓｉｏｎ  Ｔｅｃｈｎｏｌｏｇｉｅｓ社製、商品名「ＤＴ３００」）を用いて、コロイド振動電位を測定することにより、もしくは、Ｚｅｔａｓｉｚｅｒ  ＺＳ（Ｍａｌｖｅｒｎ  Ｉｎｓｔｒｕｍｅｎｔｓ社製、商品名）を用いたレーザドップラー速度計測により電気泳動移動度を測定することにより、測定することができる。
【００７０】
以下では、カチオン性ポリマーが被覆された樹脂粒子１０１と、疎水化処理剤が被覆された非導電性無機粒子１０２とが、化学結合力ではなく、静電気力により強固に接着される理由の考察を記載する。例えば、下記化学式１のように水酸基が付与されたシリカ粒子に対してヘキサメチレンジシラザンにより疎水化処理を行う。この場合、下記化学式２のように、シリカ粒子はメチル基により被覆される。シリカ粒子がメチル基により被覆されることで、樹脂粒子１０１表面に被覆されたカチオン性ポリマーとシリカ粒子との間に化学結合する箇所が無いにもかかわらず、非導電性無機粒子１０２は樹脂粒子１０１に強固に接着される。各非導電性無機粒子の粒径を同一とした場合、ヘキサメチレンジシラザンにより疎水化処理剤が被覆された非導電性無機粒子１０２のゼータ電位は、上述した非導電性無機粒子の中で最もマイナスな電位を示した。このとき、非導電性無機粒子１０２とカチオン性ポリマーとの電位差が最大になることが分かった。このような理由から、樹脂粒子１０１と非導電性無機粒子１０２との接着を向上させるためには、ゼータ電位の差、すなわち樹脂粒子１０１と非導電性無機粒子１０２との電位差によって生じる静電気力が接着性を左右する重要な因子であると考えられる。
【００７１】
【化１】
2017138482.tif 000003
【００７２】
【化２】
2017138482.tif 000004
【００７３】
疎水化処理剤としては、非導電性無機粒子１０２の疎水性を阻害せず、非導電性無機粒子１０２のゼータ電位をマイナス側に保持し、かつ、樹脂粒子１０１と非導電性無機粒子１０２との静電気的な接着を阻害しない範囲内で、アミノ基、カルボン酸基、水酸基、スルフォン酸基、グリシジル基、及びニトリル基からなる群から選択される少なくとも一種を有していてもよい。上記疎水化処理剤以外に、アミノ基、カルボン酸基、水酸基、スルフォン酸基、グリシジル基、及びニトリル基からなる群から選択される少なくとも一種を有すると共に疎水性の効果を阻害しない処理剤を別途追加してもよい。疎水化処理剤にアミノ基、カルボン酸基、水酸基、スルフォン酸基、グリシジル基、及びニトリル基からなる群から選択される少なくとも一種を有していること、また、アミノ基、カルボン酸基、水酸基、スルフォン酸基、グリシジル基、及びニトリル基からなる群から選択される少なくとも一種を有すると共に疎水性の効果を阻害しない処理剤を別途追加することの利点を以下にて説明する。第１層１０４を形成するための前処理工程として、複合粒子１０３に対して後述するパラジウム触媒化処理を行うとき、上記処理剤を用いる。すると、非導電性無機粒子１０２表面へのパラジウム触媒の吸着を促進できる。これにより、複合粒子１０３の表面のパラジウム吸着量が増加するので、パラジウム触媒を介した複合粒子１０３の表面に第１層１０４を均一に形成できる。
【００７４】
非導電性無機粒子１０２の平均粒径は、例えば、樹脂粒子１０１の平均粒径の１／３００〜１／１０程度である。非導電性無機粒子１０２の平均粒径が樹脂粒子１０１の平均粒径の１／３００以上である場合、複合粒子１０３を第１層１０４で覆った際に、充分な高さの突起１０９が得られやすい。一方で、非導電性無機粒子１０２の平均粒径が樹脂粒子１０１の平均粒径の１／１０以下である場合、非導電性無機粒子１０２が樹脂粒子１０１から脱落しにくくなる傾向にある。非導電性無機粒子１０２が樹脂粒子１０１により安定して吸着し、充分な高さの突起１０９を得るためには、非導電性無機粒子１０２の平均粒径は、樹脂粒子１０１の平均粒径の１／２００〜１／１０であることが好ましく、１／１２０〜１／２５程度であることがより好ましい。このように、非導電性無機粒子１０２の平均粒径が上記範囲内であることにより、導電粒子１００ａは緻密な突起１０９を多数有することができると共に、非導電性無機粒子１０２が樹脂粒子１０１から脱落しにくくなる。
【００７５】
本実施形態では、非導電性無機粒子１０２の好ましい平均粒径の範囲は、例えば、樹脂粒子１０１の平均粒径が３μｍの場合には、２５〜１２０ｎｍである。また、例えば、樹脂粒子１０１の平均粒径が、４μｍの場合には３３〜１６０ｎｍであることが好ましく、５μｍの場合には４２〜２００ｎｍであること好ましく、１０μｍの場合には８３〜４００ｎｍであることが好ましい。非導電性無機粒子１０２について、例えば、樹脂粒子１０１の平均粒径が３μｍの場合を例として以下に示す。
【００７６】
非導電性無機粒子１０２の平均粒径が２５ｎｍ以上である（もしくは、樹脂粒子１０１の平均粒径の１／１２０以上である）と、第１層１０４の突起１０９が適度な大きさになりやすく、低抵抗化する傾向がある。非導電性無機粒子１０２のゼータ電位は、粒径に応じて異なり、粒径が小さいほどゼータ電位がよりマイナス側にシフトすることが見出されている。このため、非導電性無機粒子１０２の平均粒径が１２０ｎｍ以下である（もしくは、樹脂粒子１０１の平均粒径の１／２５以下である）と、非導電性無機粒子１０２と樹脂粒子１０１との電位差が充分となり、第１層１０４を形成するとき等において当該非導電性無機粒子１０２が脱落しにくくなる。これにより、突起１０９の数が充分となり、低抵抗化しやすくなる傾向がある。脱落した非導電性無機粒子１０２が凝集したものに第１層１０４の金属が被覆し、金属異物が生成されることがある。この金属異物が樹脂粒子１０１に再付着し、異常析出部として過剰に長い突起（例えば、長さが５００ｎｍを超える突起）が形成されることがある。この場合、導電粒子１００ａの絶縁信頼性低下の要因となることがある。さらに、上記金属異物そのものが絶縁信頼性低下の要因となることがある。したがって、非導電性無機粒子１０２の樹脂粒子１０１からの脱落を抑制することが好ましい。非導電性無機粒子１０２の平均粒径は、３０〜１１０ｎｍであってもよく、３５〜１００ｎｍであってもよい。非導電性無機粒子１０２の粒径は、ＢＥＴ法による比表面積換算法又はＸ線小角散乱法により測定される。
【００７７】
「非導電性無機粒子１０２の直径」とは、非導電性無機粒子１０２の正投影面において、非導電性無機粒子１０２の面積と同一の面積を有する真円の直径を意味する。具体的には、非導電性無機粒子をＳＥＭにより１０万倍で観察して得られる画像を解析し、非導電性無機粒子の輪郭を画定する。そして、任意の非導電性無機粒子の面積を算出して、その面積から非導電性無機粒子１０２の直径を求める。
【００７８】
「非導電性無機粒子１０２の平均粒径」とは、非導電性無機粒子１０２の正投影面において、非導電性無機粒子１０２の面積と同一の面積を有する真円の直径から算出した平均粒径を意味する。具体的には、非導電性無機粒子をＳＥＭにより１０万倍で観察して得られる画像を解析し、非導電性無機粒子の輪郭を画定する。そして、任意の非導電性無機粒子５００個の面積をそれぞれ算出して、その面積を円に換算した場合の直径から算出した平均粒径を非導電性無機粒子１０２の平均粒径とする。
【００７９】
＜非導電性無機粒子の疎水化度＞
メタノール滴定法による非導電性無機粒子１０２の疎水化度は、例えば、３０％以上である。この場合、非導電性無機粒子１０２は、静電気力により樹脂粒子１０１に強固に接着することが可能となる。上記疎水化度は、５０％以上であってもよく、６０％以上であってもよい。疎水化度が高いほど、非導電性無機粒子１０２のゼータ電位がよりマイナス側にシフトし、非導電性無機粒子１０２は、静電気力により樹脂粒子１０１に強固に接着することが可能となる。
【００８０】
メタノール滴定法とは、メタノールを使用して粉体の疎水化度を測定する方法である。例えば、まず５０ｍｌの水面上に、疎水化度を測定すべき粉体０．２ｇを浮遊させる。次に、水を静かに撹拌しながら水中にメタノールを少しずつ添加してゆく。メタノールは、例えば、ビュレットを用いて滴下する。次に、水面上の粉体が全て水中に没した時点でのメタノール使用量を測定する。そして、水とメタノールとの合計体積に対するメタノール体積の百分率を演算し、この値を粉体の疎水化度と算出する。
【００８１】
＜樹脂粒子への非導電性無機粒子の接着方法＞
樹脂粒子１０１への非導電性無機粒子１０２の接着は、有機溶媒、又は、水と水溶性の有機溶媒との混合溶液を用いて行うことができる。使用できる水溶性の有機溶媒としては、メタノール、エタノール、プロパノール、アセトン、ジメチルホルムアミド、アセトニトリル等が挙げられる。有機溶媒のみを用いた場合、樹脂粒子１０１のゼータ電位はよりプラス側に、非導電性無機粒子１０２のゼータ電位はよりマイナス側にシフトする傾向にある。有機溶媒のみを用いた場合、有機溶媒と水との混合溶液を用いた場合よりも、樹脂粒子１０１と非導電性無機粒子１０２との電位差が大きくなる傾向にある。したがって、有機溶媒のみを用いた場合、非導電性無機粒子１０２は強い静電気力により樹脂粒子１０１に強固に接着する傾向にある。結果として、第１層１０４の形成時等に非導電性無機粒子１０２が樹脂粒子１０１から脱落しづらくなる。
【００８２】
＜第１層＞
第１層１０４は、ニッケルを主成分として含む導電層である。第１層１０４の厚さは、例えば、４０ｎｍ〜２００ｎｍである。第１層１０４の厚さが上記範囲内であると、導電粒子１００ａが圧縮された場合であっても、第１層１０４の割れを抑制できる。また、複合粒子１０３の表面を第１層１０４により充分に被覆することができる。これにより、非導電性無機粒子１０２を樹脂粒子１０１に固着化させ、非導電性無機粒子１０２の脱落を抑制することが可能となる。この結果、得られる導電粒子１００ａの一つ一つに均一な形状の突起１０９を高密度に形成することが可能となる。第１層１０４の厚さは、６０ｎｍ以上でもよい。第１層１０４の厚さは、１５０ｎｍ以下でもよく、１２０ｎｍ以下でもよい。第１層１０４は、単層構造でもよいし、積層構造でもよい。本実施形態では、第１層１０４は２層構造を有する。
【００８３】
第１層１０４の厚さは、透過型電子顕微鏡（以下、「ＴＥＭ」という）によって撮影された写真を用いて算出される。具体例として、まず、導電粒子１００ａの中心付近を通るようにウルトラミクロトーム法で当該導電粒子１００ａの断面を切り出す。次に、切り出した断面を、ＴＥＭを用いて２５万倍の倍率で観察して画像を得る。次に、得られた画像から見積もられる第１層１０４（図２）の断面積から、第１層１０４の厚さを算出できる。このとき、第１層１０４、樹脂粒子１０１及び非導電性無機粒子１０２が区別しづらい場合には、ＴＥＭに付属するエネルギー分散型Ｘ線検出器（以下、「ＥＤＸ」という）による成分分析を行う。これにより、第１層１０４、樹脂粒子１０１及び非導電性無機粒子１０２を明確に区別し、第１層１０４のみの厚さを算出する。第１層１０４の厚さは、導電粒子１０個における厚さの平均値とする。
【００８４】
第１層１０４は、ニッケルを主成分とする金属に加えて、リン及びホウ素からなる群より選ばれる少なくとも一種を含有してもよい。これにより、ニッケルを含有する第１層１０４の硬度を高めることが可能であり、導電粒子が圧縮されたときの導通抵抗を容易に低く保つことができる。第１層１０４は、リン又はホウ素と共に、共析する金属を含有していてもよい。第１層１０４に含有される金属は、例えば、コバルト、銅、亜鉛、鉄、マンガン、クロム、バナジウム、モリブデン、パラジウム、錫、タングステン及びレニウムである。第１層１０４は、ニッケル及び上記金属を含有することによって、第１層１０４の硬度を高めることができる。これにより、導電粒子１００ａが圧縮された場合であっても、非導電性無機粒子１０２の上部に形成された部分（突起１０９）が押しつぶされることを抑制できる。上記金属は、高い硬度を有するタングステンを含んでもよい。第１層１０４の構成材料としては、例えば、ニッケル（Ｎｉ）及びリン（Ｐ）の組み合わせ、ニッケル（Ｎｉ）及びホウ素（Ｂ）の組み合わせ、ニッケル（Ｎｉ）、タングステン（Ｗ）及びホウ素（Ｂ）の組み合わせ、並びに、ニッケル（Ｎｉ）及びパラジウム（Ｐｄ）の組み合わせが好ましい。
【００８５】
第１層１０４を後述する無電解ニッケルめっきにより形成する場合、例えば、還元剤として次亜リン酸ナトリウム等のリン含有化合物を用いてもよい。この場合、リンを共析させることが可能であり、ニッケル−リン合金を含有する第１層１０４を形成することができる。還元剤として、例えば、ジメチルアミンボラン、水素化ホウ素ナトリウム、水素化ホウ素カリウム等のホウ素含有化合物を用いてもよい。この場合、ホウ素を共析させることが可能であり、ニッケル−ホウ素合金を含有する第１層１０４を形成することができる。ニッケル−ホウ素合金の硬度はニッケル−リン合金よりも高い。そのため、還元剤としてホウ素含有化合物を用いた場合、導電粒子１００ａを圧縮した場合であっても非導電性無機粒子１０２の上部に形成された突起１０９が押しつぶされることを良好に抑制できる。
【００８６】
第１層１０４は、複合粒子１０３の表面から遠ざかるにつれてニッケルの濃度（含有量）が高くなる濃度勾配を有してもよい。このような構成により、導電粒子１００ａが圧縮された場合であっても低い導通抵抗を保つことができる。この濃度勾配は、連続的であってもよく、非連続的であってもよい。ニッケルの濃度勾配が非連続的である場合、複合粒子１０３の表面に、第１層１０４としてニッケルの含有量が異なる複数の層を設けてもよい。この場合、複合粒子１０３から遠い側に設けられる層のニッケルの濃度が高くなる。
【００８７】
第１層１０４におけるニッケルの含有量は、第１層１０４の厚さ方向において表面に近づくにつれて高くなる。第１層１０４の表面側の層におけるニッケルの含有量は、例えば、９９質量％〜９７質量％になっている。上記表面側の層の厚さは、例えば、５〜６０ｎｍである。当該層の厚さは、１０〜５０ｎｍでもよく、１５〜４０ｎｍでもよい。上記表面側の層の厚さが５ｎｍ以上である場合、第１層１０４の接続抵抗値が低くなる傾向にある。一方、表面側の層の厚さが６０ｎｍ以下である場合、導電粒子１００ａの単分散率がより向上する傾向にある。したがって、第１層１０４の表面側の層におけるニッケルの含有量が９９質量％〜９７質量％になっており、且つ上記表面側の層の厚さが５〜６０ｎｍである場合、第１層１０４をより低抵抗化しやすくなる。加えて、導電粒子１００ａ同士の凝集をより抑制して、高い絶縁信頼性を得やすくなる。
【００８８】
第１層１０４の厚さ方向において複合粒子１０３側には、ニッケルの含有量が９７質量％以下である層が形成されていてもよい。この複合粒子１０３側の層のニッケルの含有料は、９５質量％以下でもよく、９４質量％以下でもよい。複合粒子１０３側の層の厚さは、２０ｎｍ以上でもよく、４０ｎｍ以上でもよく、５０ｎｍ以上でもよい。特に、第１層１０４の複合粒子１０３側に９４質量％以下の層を２０ｎｍ以上形成すると、導電粒子１００ａ同士は磁性の影響を受けにくくなり、当該導電粒子１００ａ同士の凝集が抑制される傾向にある。
【００８９】
第１層１０４における元素の種類及び当該元素の含有量は、例えば、ウルトラミクロトーム法で導電粒子の断面を切り出した後、ＴＥＭに付属するＥＤＸによって成分分析を行うことによって測定できる。
【００９０】
＜無電解ニッケルめっき＞
本実施形態においては、第１層１０４は、無電解ニッケルめっきにより形成される。この場合、無電解ニッケルめっき液は、水溶性ニッケル化合物を含む。無電解ニッケルめっき液は、安定剤（例えば、硝酸ビスマス）、錯化剤、還元剤、ｐＨ調整剤及び界面活性剤からなる群より選択される少なくとも一種の化合物を更に含んでもよい。
【００９１】
水溶性ニッケル化合物としては、硫酸ニッケル、塩化ニッケル、次亜リン酸ニッケル等の水溶性ニッケル無機塩；酢酸ニッケル、リンゴ酸ニッケル等の水溶性ニッケル有機塩などが用いられる。水溶性ニッケル化合物は、一種を単独で又は二種以上を組み合わせて用いることができる。
【００９２】
無電解ニッケルめっき液における水溶性ニッケル化合物の濃度は、０．００１〜１ｍｏｌ／Ｌが好ましく、０．０１〜０．３ｍｏｌ／Ｌがより好ましい。水溶性ニッケル化合物の濃度が上記範囲内であることで、めっき被膜の析出速度を充分に得ることができると共に、めっき液の粘度が高くなりすぎることを抑制してニッケル析出の均一性を高めることができる。
【００９３】
錯化剤としては、錯化剤として機能するものであればよく、具体的には、エチレンジアミンテトラ酢酸；エチレンジアミンテトラ酢酸のナトリウム塩（例えば、１−，２−，３−及び４−ナトリウム塩）；エチレンジアミントリ酢酸；ニトロテトラ酢酸、そのアルカリ塩；グリコン酸、酒石酸、グルコネート、クエン酸、グルコン酸、コハク酸、ピロリン酸、グリコール酸、乳酸、リンゴ酸、マロン酸、これらのアルカリ塩（例えば、ナトリウム塩）；トリエタノールアミングルコノ（γ）−ラクトン等が挙げられる。錯化剤は、上記以外の材料を用いてもよい。錯化剤は、一種を単独で又は二種以上を組み合わせて用いることができる。
【００９４】
無電解ニッケルめっき液における錯化剤の濃度は、通常、０．００１〜２ｍｏｌ／Ｌが好ましく、０．００２〜１ｍｏｌ／Ｌがより好ましい。錯化剤の濃度が上記範囲内であることで、めっき液中の水酸化ニッケルの沈殿及びめっき液の分解を抑制しつつめっき被膜の充分な析出速度を得ることができると共に、めっき液の粘度が高くなりすぎることを抑制してニッケル析出の均一性を高めることができる。錯化剤の濃度は、種類によって異なってもよい。
【００９５】
還元剤としては、無電解ニッケルめっき液に用いられる公知の還元剤を用いることができる。還元剤としては、次亜リン酸ナトリウム、次亜リン酸カリウム等の次亜リン酸化合物；水素化ホウ素ナトリウム、水素化ホウ素カリウム、ジメチルアミンボラン等の水素化ホウ素化合物；ヒドラジン類などが挙げられる。
【００９６】
無電解ニッケルめっき液における還元剤の濃度は、通常、０．００１〜１ｍｏｌ／Ｌが好ましく、０．００２〜０．５ｍｏｌ／Ｌがより好ましい。還元剤の濃度が上記範囲内であると、めっき液中でのニッケルイオンの還元速度を充分に得つつ、めっき液の分解を抑制することができる。還元剤の濃度については、還元剤の種類によっても異なってもよい。
【００９７】
ｐＨ調整剤としては、例えば、酸性のｐＨ調整剤及びアルカリ性のｐＨ調整剤が挙げられる。酸性のｐＨ調整剤としては、塩酸；硫酸；硝酸；リン酸；酢酸；ギ酸；塩化第２銅；硫酸第２鉄等の鉄化合物；アルカリ金属塩化物；過硫酸アンモニウム；これらを１種以上含む水溶液；クロム酸、クロム酸−硫酸、クロム酸−フッ酸、重クロム酸、重クロム酸−ホウフッ酸等の酸性の６価クロムを含む水溶液などが挙げられる。アルカリ性のｐＨ調整剤としては、水酸化ナトリウム、水酸化カリウム、炭酸ナトリウム等のアルカリ金属の水酸化物；アルカリ土類金属の水酸化物；エチレンジアミン、メチルアミン、２−アミノエタノール等のアミノ基を含有する化合物；これらを１種以上含む溶液などが挙げられる。
【００９８】
界面活性剤としては、カチオン界面活性剤、アニオン界面活性剤、両性界面活性剤、非イオン界面活性剤、これらの混合物等を用いることができる。
【００９９】
＜無電解ニッケルめっきの前処理＞
第１層１０４を上述した無電解ニッケルめっきにより形成する場合、複合粒子１０３に対して予め前処理としてパラジウム触媒化処理してもよい。パラジウム触媒化処理は、公知の方法で行うことができる。その方法は特に限定されないが、例えば、アルカリシーダ又は酸性シーダと呼ばれる触媒化処理液を用いた触媒化処理方法が挙げられる。
【０１００】
アルカリシーダを用いた触媒化処理方法としては、例えば、以下の方法が挙げられる。まず、２−アミノピリジンが配位したパラジウムイオンを含む溶液に樹脂粒子を浸漬させることで樹脂粒子表面にパラジウムイオンを吸着させる。水洗後、パラジウムイオンが吸着した樹脂粒子を、次亜リン酸ナトリウム、水素化ホウ素ナトリウム、ジメチルアミンボラン、ヒドラジン、ホルマリン等の還元剤を含む溶液中に分散させて還元処理を行う。これにより、樹脂粒子表面に吸着したパラジウムイオンを金属のパラジウムに還元する。
【０１０１】
酸性シーダを用いた触媒化処理方法としては、例えば、以下の方法が挙げられる。まず、樹脂粒子を塩化第一錫溶液に分散させ、錫イオンを樹脂粒子表面に吸着させる感受性化処理を行った後、水洗する。次に、塩化パラジウムを含む溶液に分散させ、パラジウムイオンを樹脂粒子表面に捕捉させる活性化処理を行う。水洗後、次亜リン酸ナトリウム、水素化ホウ素ナトリウム、ジメチルアミンボラン、ヒドラジン、ホルマリン等の還元剤を含む溶液中に分散させて還元処理を行う。これにより、樹脂粒子表面に吸着したパラジウムイオンを金属のパラジウムに還元する。
【０１０２】
アルカリシーダと酸性シーダとを比較すると、溶液のｐＨの観点から酸性シーダの方が好ましい。上述したように、樹脂粒子１０１そのもののゼータ電位は、ｐＨが低い程プラスにシフトするので、酸性シーダの使用が好ましい。一方、非導電性無機粒子１０２のゼータ電位は、ｐＨが高いほどマイナスにシフトするので、アルカリシーダの使用が好ましい。ここで、樹脂粒子１０１と非導電性無機粒子１０２とのゼータ電位の差を考慮すると、ｐＨが低いほどゼータ電位の差が大きくなる傾向にある。酸性シーダを使用することにより、非導電性無機粒子１０２を静電気力により樹脂粒子１０１に強固に接着された状態を維持できる傾向にある。
【０１０３】
アルカリシーダを使用する場合、疎水化処理剤にアミノ基、カルボン酸基、水酸基、スルフォン酸基、グリシジル基、及びニトリル基からなる群から選ばれる少なくとも一種を有していることが好ましい。例えば、カルボン酸基及び水酸基のＨ＋は、ｐＨ７以上において解離し、非導電性無機粒子１０２のゼータ電位は、よりマイナス側にシフトする。ただし、樹脂粒子１０１のゼータ電位もｐＨにより変動するため、樹脂粒子１０１と非導電性無機粒子１０２とのゼータ電位の差が大きく保てるように、シーダの種類を選ぶことが好ましい。
【０１０４】
これらのパラジウム触媒化処理方法では、パラジウムイオンを表面に吸着させた後に水洗し、さらに、還元剤を含む溶液に分散させる。これにより、複合粒子１０３の表面に吸着したパラジウムイオンを還元することにより、原子レベルの大きさのパラジウム析出核を形成することができる。
【０１０５】
＜突起＞
導電粒子１００ａにおける突起１０９の面積は、導電粒子１００ａの正投影面において、導電粒子１００ａの直径の１／２の直径を有する同心円内の突起１０９の面積、もしくは、隣接する突起１０９同士の間の谷により区切られる各突起１０９の輪郭の面積を意味する。突起１０９の直径（外径）は、導電粒子１００ａの正投影面において、導電粒子１００ａの直径の１／２の直径を有する同心円内に存在する突起１０９について算出され、当該突起１０９の面積と同一の面積を有する真円の直径を意味する。具体的には、導電粒子１００ａをＳＥＭにより３万倍で観察して得られる画像を解析し、突起１０９の輪郭を画定することにより、各突起の面積を求める。そしてこの面積から直径を算出する。
【０１０６】
突起１０９の面積の割合（被覆率）は、導電粒子１００ａの正投影面において、導電粒子１００ａの直径の１／２の直径を有する同心円の全面積を分母とし、導電粒子１００ａの直径の１／２の直径を有する同心円内の突起１０９の面積の総和を分子として割り出された１００分率で示すことができる。突起１０９の面積の割合（被覆率）は、５０％以上でもよく、６５％以上でもよく、８０％以上でもよい。突起１０９による被覆率が上記範囲内であると、導電粒子１００ａが高湿下におかれた場合であっても、その導通抵抗が増加しにくくなる。
【０１０７】
突起１０９の最適な直径（外径）の大きさと、突起１０９による被覆率の最適な割合とは、樹脂粒子１０１及び非導電性無機粒子１０２の直径の大きさによって異なる。いずれの非導電性無機粒子１０２を用いても、非導電性無機粒子１０２による樹脂粒子１０１の被覆率を２０〜８０％とすることで、突起１０９による被覆率を５０％以上にすることが可能である。
【０１０８】
非導電性無機粒子１０２の平均粒径が５０ｎｍ未満の場合、導電粒子１００ａ一つあたりにおいて、直径（外径）が１００ｎｍ未満の突起１０９の割合が全突起数に対し８０％未満であってもよく、直径が１００ｎｍ以上２００ｎｍ未満の突起１０９の割合が全突起数に対し２０〜８０％であってもよく、直径が２００ｎｍ以上の突起１０９の割合が全突起数に対し２０％未満であってもよい。導電粒子１００ａ一つあたりにおいて、直径が１００ｎｍ未満の突起１０９の割合が全突起数に対し７０％未満であってもよく、直径が１００ｎｍ以上２００ｎｍ未満の突起１０９の割合が全突起数に対し３０〜７０％であってもよく、直径が２００ｎｍ以上の突起１０９の割合が全突起数に対し１５％未満であってもよい。導電粒子１００ａ一つあたりにおいて、直径（外径）が１００ｎｍ未満の突起１０９の数は、５０個以上でもよく、８０個以上でもよい。導電粒子１００ａ一つあたりにおいて、直径が１００ｎｍ以上２００ｎｍ未満の突起１０９の数は、３０個以上でもよく、５０個以上でもよい。導電粒子１００ａ一つあたりにおいて、直径が２００ｎｍ以上３５０ｎｍ以下の突起１０９の数は、１５個以内でもよく、２個から１３個以内でもよく、２個から１０個以内でもよい。
【０１０９】
非導電性無機粒子１０２の平均粒径が５０ｎｍ以上９０ｎｍ未満の場合、導電粒子１００ａ一つあたりにおいて、直径（外径）が１００ｎｍ未満の突起１０９の割合が全突起数に対し７０％未満であってもよく、直径が１００ｎｍ以上２００ｎｍ未満の突起１０９の割合が全突起数に対し２０〜８０％であってもよく、直径が２００ｎｍ以上の突起１０９の割合が全突起数に対し２０％未満であってもよい。導電粒子１００ａ一つあたりにおいて、直径が１００ｎｍ未満の突起１０９の割合が全突起数に対し６０％未満であってもよく、直径が１００ｎｍ以上２００ｎｍ未満の突起１０９の割合が全突起数に対し３０〜７０％であってもよく、直径が２００ｎｍ以上の突起１０９の割合が全突起数に対し１５％未満であってもよい。導電粒子１００ａ一つあたりにおいて、直径（外径）が１００ｎｍ未満の突起１０９の数は、３０個以上でもよく、５０個以上でもよい。導電粒子１００ａ一つあたりにおいて、直径が１００ｎｍ以上２００ｎｍ未満の突起１０９の数は、３０個以上でもよく、５０個以上でもよい。導電粒子１００ａ一つあたりにおいて、直径が２００ｎｍ以上３５０ｎｍ以下の突起１０９の数は、１５個以内でもよく、２個から１３個以内でもよく、２個から１０個以内であってもよい。
【０１１０】
非導電性無機粒子１０２の平均粒径が９０ｎｍ以上１３０ｎｍ未満の場合、導電粒子１００ａ一つあたりにおいて、直径（外径）が１００ｎｍ未満の突起１０９の割合が全突起数に対し７０％未満であってもよく、直径が１００ｎｍ以上２００ｎｍ未満の突起１０９の割合が全突起数に対し２０〜９０％であってもよく、直径が２００ｎｍ以上の突起１０９の割合が全突起数に対し７０％未満であってもよい。さらに、導電粒子１００ａ一つあたりにおいて、直径が１００ｎｍ未満の突起１０９の割合が全突起数に対し６０％未満であってもよく、直径が１００ｎｍ以上２００ｎｍ未満の突起１０９の割合が全突起数に対し３０〜８０％であってもよく、直径が２００ｎｍ以上の突起１０９の割合が全突起数に対し５０％未満でもよい。導電粒子１００ａ一つあたりにおいて、直径（外径）が１００ｎｍ未満の突起１０９の数は、３０個以上でもよく、５０個以上でもよい。導電粒子１００ａ一つあたりにおいて、直径が１００ｎｍ以上２００ｎｍ未満の突起１０９の数は、３０個以上でもよく、５０個以上でもよい。導電粒子１００ａ一つあたりにおいて、直径が２００ｎｍ以上３５０ｎｍ以下の突起１０９の数は、１５個以内でもよく、２個から１３個以内でもよく、２個から１０個以内でもよい。
【０１１１】
非導電性無機粒子１０２の平均粒径に応じた突起の数が上記範囲内である場合、例えば、相対向する電極間に導電粒子１００ａを介在させて電極同士を圧着接続したとき、充分低い導通抵抗を得ることができる。
【０１１２】
＜導電粒子の単分散率＞
導電粒子１００ａの単分散率は、９６．０％以上でもよく、９８．０％以上であってもよい。導電粒子１００ａの単分散率が上記範囲内であることにより、例えば、吸湿試験後において高い絶縁信頼性を得ることができる。導電粒子１００ａの単分散率は、例えば、５０，０００個の導電粒子を用いて、ＣＯＵＬＥＲ  ＭＵＬＴＩＳＩＺＥＲ  ＩＩ（ベックマン・コールター株式会社製、商品名）により測定することができる。
【０１１３】
＜導電粒子の製造方法＞
次に、第１実施形態に係る導電粒子１００ａの製造方法を説明する。まず、第１工程として、樹脂粒子１０１をカチオン性ポリマーによって被覆する（第１被覆工程）。第１工程では、水酸基等を表面に有する樹脂粒子１０１をカチオン性ポリマー溶液中に分散することにより、当該樹脂粒子１０１をカチオン性ポリマーにて被覆する。
【０１１４】
次に、第２工程として、非導電性無機粒子１０２の表面を疎水化処理剤によって被覆する（第２被覆工程）。疎水化処理剤による非導電性無機粒子１０２の被覆は、水、有機溶媒、もしくは、水と水溶性の有機溶媒との混合溶液中、又は、気相中にて行われる。使用できる水溶性の有機溶媒としては、例えば、メタノール、エタノール、プロパノール、アセトン、ジメチルホルムアミド及びアセトニトリルが挙げられる。疎水化処理剤があらかじめ被覆された非導電性無機粒子を購入し、非導電性無機粒子１０２として使用してもよい。
【０１１５】
次に、第３工程として、樹脂粒子１０１の表面に非導電性無機粒子１０２を接着し、複合粒子１０３を形成する（粒子形成工程）。樹脂粒子１０１への非導電性無機粒子１０２の接着は、例えば、有機溶媒、又は、水と水溶性の有機溶媒との混合溶液により処理を行う。有機溶媒のみを用いて非導電性無機粒子１０２を樹脂粒子１０１に接着させることが好ましい。樹脂粒子１０１と非導電性無機粒子１０２とのゼータ電位の差を考慮すると、水を含んだ有機溶媒を用いる場合よりも、有機溶媒のみを用いた場合のほうが、非導電性無機粒子１０２と樹脂粒子１０１とのゼータ電位の差は大きくなる。非導電性無機粒子１０２と樹脂粒子１０１との間により強い静電気力が働くと、非導電性無機粒子１０２が樹脂粒子１０１に強固に接着することが可能となる。結果として、無電解ニッケルめっきを行うための前処理工程、及び無電解ニッケルめっき工程において、非導電性無機粒子１０２が脱落しづらくなる。
【０１１６】
次に、第４工程として、無電解めっきにより複合粒子１０３を金属層によって被覆する（第３被覆工程）。第４工程では、ニッケルを含有する第１層１０４を金属層とし、当該第１層１０４によって複合粒子１０３の表面全体（すなわち、樹脂粒子１０１及び非導電性無機粒子１０２の露出する面全体）を被覆する。この場合、第１層１０４を無電解ニッケルめっきにより形成するための前処理工程として、複合粒子１０３に対してパラジウム触媒化処理を行ってもよい。パラジウム触媒化処理は、公知の方法で行うことができ、例えば、上述したアルカリシーダ又は酸性シーダと呼ばれる触媒化処理液を用いた触媒化処理方法にて行われる。あらかじめ、樹脂粒子１０１の表面に非導電性無機粒子１０２を配置しても、周囲のｐＨの影響を受けて、樹脂粒子１０１と非導電性無機粒子１０２とのゼータ電位は変化する。
【０１１７】
酸性シーダを用いた場合、触媒化処理液のｐＨが１程度になる。この場合、樹脂粒子１０１のゼータ電位の測定値と、非導電性無機粒子１０２のゼータ電位の測定値との差の絶対値は５０ｍＶ以上になる。このため、疎水化処理剤が被覆された非導電性無機粒子１０２が脱落しづらくなる。一方、一般的に使用されるアルカリシーダを用いた場合、触媒化処理液のｐＨが１０〜１１になる。この場合、樹脂粒子１０１のゼータ電位の測定値と、非導電性無機粒子１０２のゼータ電位の測定値との差の絶対値は３０〜５０ｍＶ程度になる。このため、上記前処理工程において、非導電性無機粒子１０２が樹脂粒子１０１から脱落しやすくなる。
【０１１８】
以上に説明した第１実施形態に係る導電粒子１００ａの作用効果について、上記特許文献１〜３と比較しながら説明する。上記特許文献１、２に記載の方法に従って導電粒子を形成した場合、当該導電粒子における突起の数、大きさ及び形状を制御することは困難となっており、これらの導電粒子を用いた接着剤等の抵抗値が高くなる傾向にあった。このため、上記特許文献１、２に記載の導電粒子の導電性を高めようとした場合、長さが５００ｎｍを超える異常な大きさの突起（異常突起）が当該導電粒子の表面に形成される傾向にあった。このような異常突起（異常析出部）を有する導電粒子を用いた接着剤においては、絶縁信頼性が低下する傾向にあった。特に、特許文献２に記載の方法に従って導電粒子を形成する場合、導電粒子の電気抵抗値を下げるためには、基材となる微粒子の表面に充分な量の芯物質を付着させる必要がある。しかしながら、この芯物質の付着量を増やすと、芯物質自体が微粒子の表面にて凝集し、異常突起が形成されやすい傾向にある。
【０１１９】
特許文献３に記載の方法では、樹脂粒子の表面に芯物質となる非導電性物質を化学結合により吸着させて複合粒子を形成する。この複合粒子に金属層を被覆するために、無電解ニッケルめっきを行うための前処理工程を、又は、無電解ニッケルめっき工程を行うと、非導電性物質が樹脂粒子から脱落してしまう。このため、複合粒子における突起の数、大きさ及び形状を制御することは困難となっており、これらの導電粒子を用いた接着剤などの抵抗値が高くなる傾向にあった。さらに、無電解ニッケルめっき工程時において、ニッケルが析出した非導電性物質が脱落すると、金属異物の発生源となる。この金属異物が複合粒子に再付着した場合、異常突起（異常析出部）が形成されることがある。さらには、上記金属異物そのものが接着剤に含有されることにより、絶縁信頼性低下の要因となることがあった。
【０１２０】
これらの特許文献１〜３に対して、第１実施形態に係る製造方法によって形成された導電粒子１００ａによれば、樹脂粒子１０１はカチオン性ポリマーにより被覆され、非導電性無機粒子１０２は疎水化処理剤によって被覆される。非導電性無機粒子１０２の表面のゼータ電位は、疎水化によりマイナスにシフトする。これにより、樹脂粒子１０１と非導電性無機粒子１０２との間には静電気力が働き、樹脂粒子１０１の表面から非導電性無機粒子１０２が脱落しにくくなる。このため、樹脂粒子１０１の表面に配置される非導電性無機粒子１０２の数の制御が容易になると共に、複合粒子１０３に良好な突起１０９が形成される。したがって、導電粒子１００ａが配合された異方導電性接着剤を用いた接続構造体を高温高湿下に保存した場合であっても、導通信頼性が向上する。加えて、樹脂粒子１０１から脱落する非導電性無機粒子１０２の数が低減されるので、複合粒子１０３に異常に成長した突起が発生しにくくなる。このため、導電粒子１００ａが異方導電性接着剤に配合された場合等に導電粒子１００ａ同士が導通しにくくなり、導電粒子１００ａの絶縁信頼性も向上する。したがって、上記導電粒子を異方導電性接着剤に配合することによって、優れた導通信頼性及び絶縁信頼性を両立することができる。
【０１２１】
導電粒子１００ａにおいては、非導電性無機粒子１０２が樹脂粒子１０１から脱落しにくくなるので、異常析出部の発生を抑え、導電粒子を作製する際に金属異物の発生を低減できる。
【０１２２】
疎水化処理剤は、シラザン系疎水化処理剤、シロキサン系疎水化処理剤、シラン系疎水化処理剤、及びチタネート系疎水化処理剤からなる群より選ばれる。
【０１２３】
疎水化処理剤は、ヘキサメチレンジシラザン、ポリジメチルシロキサン、及びＮ，Ｎ−ジメチルアミノトリメチルシランからなる群より選ばれてもよい。
【０１２４】
メタノール滴定法による非導電性無機粒子１０２の疎水化度は、例えば、３０％以上である。この場合、非導電性無機粒子１０２と樹脂粒子１０１との間に十分な静電気力が働く。
【０１２５】
樹脂粒子１０１と非導電性無機粒子１０２とのゼータ電位の差は、例えば、ｐＨ１以上ｐＨ１１以下において３０ｍＶ以上である。この場合、樹脂粒子１０１と非導電性無機粒子１０２とが静電気力により強固に接着する。したがって、導電粒子１００ａにおける第１層１０４を形成するための前処理工程、第１層１０４の形成工程等の際に、樹脂粒子１０１から非導電性無機粒子１０２が脱落することを好適に抑制できる。
【０１２６】
カチオン性ポリマーは、ポリアミン、ポリイミン、ポリアミド、ポリジアリルジメチルアンモニウムクロリド、ポリビニルアミン、ポリビニルピリジン、ポリビニルイミダゾール及びポリビニルピロリドンからなる群より選ばれる。
【０１２７】
カチオン性ポリマーは、ポリエチレンイミンであってもよい。この場合、カチオン性ポリマーの電荷密度が高くなるので、非導電性無機粒子１０２の脱落を良好に抑制できる。
【０１２８】
非導電性無機粒子１０２の平均粒径は、例えば、２５ｎｍ以上１２０ｎｍ以下である。この場合、導電粒子１００ａは緻密な突起１０９を多数有することができると共に、非導電性無機粒子１０２が樹脂粒子１０１から脱落しにくくなる。
【０１２９】
樹脂粒子の平均粒径は、例えば、１μｍ以上１０μｍ以下である。例えば、導電粒子１００ａを含む異方導電性接着剤を用いて接続構造体を作製した際に、当該接続構造体の電極の形状（高さ）のばらつきによって、当該異方導電性接着剤の導電性等が変化しにくくなる。
【０１３０】
非導電性無機粒子１０２は、シリカ、ジルコニア、アルミナ、及びダイヤモンドからなる群より選ばれる。
【０１３１】
金属層は、ニッケルを含有する第１層１０４を有する。加えて、当該第１層１０４は、無電解めっきにより複合粒子１０３を被覆する層である。この場合、導電粒子１００ａの硬度を高めることができる。これにより、当該導電粒子１００ａが圧縮された場合であっても、非導電性無機粒子１０２上に形成されて突起部分となった第１層１０４は、押し潰されにくくなる。したがって、導電粒子１００ａは、低い導通抵抗を得ることができる。
【０１３２】
金属層の第１層１０４は、複数の導電層を有してもよい。これらの導電層における厚さ、組成、形状の少なくとも一つが互いに異なってもよい。例えば、第１層１０４に置いて主成分となる金属の含有量は、第１層１０４の厚さ方向において表面に近づくにつれて高くなってもよい。このような複数の導電層を有する第１層１０４を形成するために、複数のめっき液を用いてもよい。例えば、析出する金属濃度が異なるめっき液を用いることによって、容易に複数の導電層を有する第１層１０４を形成できる。
【０１３３】
第１層１０４は、例えば、第１めっき液の投入の後に、又は、第１めっき液の投入の終了前に当該第１めっき液よりも析出する金属濃度が異なる（高い）第２めっき液を投入し始めることによって形成されてもよい。この場合、厚さ方向における金属濃度が表面に向かって徐々に変化する（高くなる）第１層１０４を形成できる。また、異なる組成の複数の導電層を個別に形成する工程が不要になるので、短時間で第１層１０４を形成できる。
【０１３４】
（第２実施形態）
以下では、第２実施形態に係る導電粒子について説明する。第２実施形態の説明において第１実施形態と重複する記載は省略し、第１実施形態と異なる部分を記載する。つまり、技術的に可能な範囲において、第２実施形態に第１実施形態の記載を適宜用いてもよい。
【０１３５】
図３は、第２実施形態に係る導電粒子を示す模式断面図である。図３に示す導電粒子１００ｂは、第１層１０４上に設けられる第２層１０５を有する点以外は、図１に示される導電粒子１００ａと同様の構成を有している。第２層１０５は、金属層でもよいし、合金層でもよい。
【０１３６】
＜第２層＞
第２層１０５は、第１層１０４を被覆して設けられる導電層である。第２層１０５の厚さは、例えば、５ｎｍ〜１００ｎｍである。第２層１０５の厚さは、５ｎｍ以上でもよく、１０ｎｍ以上でもよい。第２層１０５の厚さは、３０ｎｍ以下でもよい。第２層１０５の厚さが上記範囲内である場合、第２層１０５を形成する場合に当該第２層１０５の厚さを均一にできる、これにより、第１層１０４に含有される元素（例えば、ニッケル）が、第２層１０５とは反対側の表面へ拡散することを良好に防止できる。
【０１３７】
第２層１０５の厚さは、ＴＥＭによって撮影された写真を用いて算出される。具体例として、まず、導電粒子１００ｂの中心付近を通るようにウルトラミクロトーム法で導電粒子１００ｂの断面を切り出す。次に、切り出した断面を、ＴＥＭを用いて２５万倍の倍率で観察して画像を得る。次に、得られた画像から見積もられる第２層１０５（図４）の断面積から、第２層１０５の厚さを算出できる。このとき、第２層１０５、第１層１０４、樹脂粒子１０１及び非導電性無機粒子１０２を区別しづらい場合には、ＴＥＭに付属するＥＤＸによる成分分析による成分分析を行う。これにより、第２層１０５、第１層１０４、樹脂粒子１０１及び非導電性無機粒子１０２を明確に区別し、第２層１０５のみの厚さを算出する。第２層１０５の厚さは、導電粒子１０個における厚さの平均値とする。
【０１３８】
第２層１０５は、貴金属及びコバルトからなる群より選ばれる少なくとも一種を含有する。貴金属は、パラジウム、ロジウム、イリジウム、ルテニウム、白金、銀、又は金である。第２層１０５が金を含有する場合、導電粒子１００ｂの表面における導通抵抗を下げ、導電粒子１００ｂの導電特性を向上できる。この場合、第２層１０５は、ニッケルを含有する第１層１０４の酸化防止層として機能する。そのため、第２層１０５は、第１層１０４上に形成される。金を含有する場合の第２層１０５の厚さは、３０ｎｍ以下でもよい。この場合、導電粒子１００ｂの表面における導通抵抗の低減効果と製造コストとのバランスに優れる。しかしながら、金を含有する場合の第２層１０５の厚さは、３０ｎｍを超えていてもよい。
【０１３９】
第２層１０５は、パラジウム、ロジウム、イリジウム、ルテニウム及び白金からなる群より選ばれる少なくとも一種から構成されることが好ましい。この場合、導電粒子１００ｂの表面の酸化を抑制し、且つ導電粒子１００ｂの絶縁信頼性を向上できる。第２層１０５は、パラジウム、ロジウム、イリジウム及びルテニウムからなる群より選ばれる少なくとも一種から構成されることがより好ましい。この場合、導電粒子１００ｂを圧縮した場合であっても、非導電性無機粒子１０２上に形成される突起１０９になる第１層１０４が押しつぶされることが抑制され、圧縮された導電粒子１００ｂの抵抗増加が抑制される。第２層１０５は、例えば、第１実施形態の第４工程にて第１層１０４を形成した後、無電解めっきにて、当該第１層１０４によって覆われた複合粒子１０３上に形成される。
【０１４０】
＜パラジウム＞
第２層１０５がパラジウムを含有する場合、当該第２層１０５は、例えば、無電解パラジウムめっきによって形成することできる。無電解パラジウムめっきは、還元剤を用いない置換型、及び、還元剤を用いる還元型のいずれを用いてもよい。このような無電解パラジウムめっき液としては、置換型ではＭＣＡ（株式会社ワールドメタル製、商品名）等が挙げられる。還元型ではＡＰＰ（石原ケミカル株式会社製、商品名）等が挙げられる。置換型と還元型とを比較した場合、生じるボイドが少なく、被覆面積を確保し易い観点から、還元型が好ましい。
【０１４１】
第２層１０５がパラジウムを含有する場合、第２層１０５におけるパラジウムの含有量の下限は、第２層１０５の全量を基準として、９０質量％以上でもよく、９３質量％以上でもよく、９４質量％以上でもよい。第２層１０５におけるパラジウムの含有量の上限は、第２層１０５の全量を基準として、９９質量％以下でもよく、９８質量％以下でもよい。第２層１０５におけるパラジウムの含有量が上記範囲内である場合、第２層１０５の硬度が高くなる。このため、導電粒子１００ｂを圧縮した場合であっても突起１０９が押しつぶされることが抑制される。
【０１４２】
第２層１０５におけるパラジウムの含有量を調整するため（例えば、９３〜９９質量％に調整するため）に、無電解パラジウムめっき液に用いられる還元剤としては、特に制限はないが、次亜リン酸、亜リン酸、これらのアルカリ塩等のリン含有化合物；ホウ素含有化合物などを用いることができる。その場合は、得られる第２層１０５がパラジウム−リン合金又はパラジウム−ホウ素合金を含む。このため、第２層１０５におけるパラジウム含有量が所望の範囲となるように、還元剤の濃度、ｐＨ、めっき液の温度等を調整することが好ましい。
【０１４３】
＜ロジウム＞
第２層１０５がロジウムを含有する場合、当該第２層１０５は、例えば、無電解ロジウムめっきによって形成することできる。無電解ロジウムめっき液に用いるロジウムの供給源としては、例えば、水酸化アンミンロジウム、硝酸アンミンロジウム、酢酸アンミンロジウム、硫酸アンミンロジウム、亜硫酸アンミンロジウム、アンミンロジウム臭化物、及び、アンミンロジウム化合物が挙げられる。
【０１４４】
無電解ロジウムめっき液に用いる還元剤としては、例えば、ヒドラジン、次亜リン酸ナトリウム、ホウ酸ジメチルアミン、ホウ酸ジエチルアミン及び水素化硼素ナトリウムが挙げられる。還元剤としては、ヒドラジンが好ましい。無電解ロジウムめっき液中に、安定剤又は錯化剤（水酸化アンモニウム、ヒドロキシルアミン塩、二塩化ヒドラジン等）を添加してもよい。
【０１４５】
無電解ロジウムめっき液の温度（浴温）は、充分なめっき速度を得る観点から、４０℃以上でもよく、５０℃以上でもよい。めっき液の温度は、無電解ロジウムめっき液を安定に保持する観点から、９０℃以下でもよく、８０℃以下でもよい。
【０１４６】
＜イリジウム＞
第２層１０５がイリジウムを含有する場合、当該第２層１０５は、例えば、無電解イリジウムめっきによって形成することできる。無電解イリジウムめっき液に用いるイリジウムの供給源としては、例えば、三塩化イリジウム、四塩化イリジウム、三臭化イリジウム、四臭化イリジウム、六塩化イリジウム三カリウム、六塩化イリジウム二カリウム、六塩化イリジウム三ナトリウム、六塩化イリジウム二ナトリウム、六臭化イリジウム三カリウム、六臭化イリジウム二カリウム、六ヨウ化イリジウム三カリウム、トリス硫酸二イリジウム、及び、ビス硫酸イリジウムが挙げられる。
【０１４７】
無電解イリジウムめっき液に用いる還元剤としては、例えば、ヒドラジン、次亜リン酸ナトリウム、ホウ酸ジメチルアミン、ホウ酸ジエチルアミン、及び、水素化硼素ナトリウムが挙げられる。還元剤としては、ヒドラジンが好ましい。無電解イリジウムめっき液中に、安定剤又は錯化剤を添加してもよい。
【０１４８】
安定剤又は錯化剤としては、モノカルボン酸、ジカルボン酸及びこれらの塩からなる群より選択される少なくとも一種を添加してもよい。モノカルボン酸の具体例としては、ギ酸、酢酸、プロピオン酸、酪酸、乳酸等が挙げられる。ジカルボン酸の具体例としては、シュウ酸、マロン酸、コハク酸、グルタル酸、アジピン酸、フマル酸、マレイン酸、リンゴ酸等が挙げられる。上記塩としては、例えば、上記カルボン酸に対してナトリウム、カリウム、リチウム等が対イオンとして結合している化合物が挙げられる。安定剤又は錯化剤は、一種を単独で又は二種以上を組み合わせて用いることができる。
【０１４９】
無電解イリジウムめっき液のｐＨは、めっき対象物の腐食を抑制すると共に、充分なめっき速度を得る観点から、１以上でもよく、２以上でもよい。無電解イリジウムめっき液のｐＨは、めっき反応の阻害が抑制され易い観点から、６以下でもよく、５以下でもよい。
【０１５０】
無電解イリジウムめっき液の温度（浴温）は、充分なめっき速度を得る観点から、４０℃以上でもよく、５０℃以上でもよい。無電解イリジウムめっき液の温度（浴温）は、無電解イリジウムめっき液を安定に保持する観点から、９０℃以下でもよく、８０℃以下でもよい。
【０１５１】
＜ルテニウム＞
第２層１０５がルテニウムを含有する場合、当該第２層１０５は、例えば、無電解ルテニウムめっきによって形成することできる。無電解ルテニウムめっき液としては、例えば、市販のめっき液を用いることが可能であり、無電解ルテニウムＲｕ（奥野製薬工業株式会社製、商品名）を用いることができる。
【０１５２】
＜白金＞
第２層１０５が白金を含有する場合、当該第２層１０５は、例えば、無電解白金めっきによって形成することできる。無電解白金めっき液に用いる白金の供給源としては、例えば、Ｐｔ（ＮＨ３）４（ＮＯ３）２、Ｐｔ（ＮＨ３）４（ＯＨ）２、ＰｔＣｌ２（ＮＨ３）２、Ｐｔ（ＮＨ３）２（ＯＨ）２、（ＮＨ４）２ＰｔＣｌ６、（ＮＨ４）２ＰｔＣｌ４、Ｐｔ（ＮＨ３）２Ｃｌ４、Ｈ２ＰｔＣｌ６、及び、ＰｔＣｌ２が挙げられる。
【０１５３】
無電解白金めっき液に用いる還元剤としては、例えば、ヒドラジン、次亜リン酸ナトリウム、ホウ酸ジメチルアミン、ホウ酸ジエチルアミン、及び、水素化硼素ナトリウムが挙げられる。還元剤としては、ヒドラジンが好ましい。無電解白金めっき液中に、安定剤又は錯化剤（塩化ヒドロキシルアミン、二塩化ヒドラジン、水酸化アンモニウム、ＥＤＴＡ等）を添加してもよい。
【０１５４】
無電解白金めっき液の温度（浴温）は、充分なめっき速度を得る観点から、４０℃以上でもよく、５０℃以上でもよい。無電解白金めっき液の温度（浴温）は、無電解白金めっき液を安定に保持する観点から、９０℃以下でもよく、８０℃以下でもよい。
【０１５５】
無電解白金めっき液を用いて白金めっきを行う際、無電解白金めっき液のｐＨは、８〜１２であればよい。ｐＨが８以上であると、充分に白金が析出し易い。ｐＨが１２以下であると、良好な作業環境を容易に確保できる。
【０１５６】
＜銀＞
第２層１０５が銀を含有する場合、当該第２層１０５は、例えば、無電解銀めっきによって形成することできる。無電解銀めっき液に用いる銀の供給源としては、めっき液に可溶であるものであれば特に限定されない。例えば、硝酸銀、酸化銀、硫酸銀、塩化銀、亜硫酸銀、炭酸銀、酢酸銀、乳酸銀、スルホコハク酸銀、スルホン酸銀、スルファミン酸銀、及びシュウ酸銀が用いられる。水溶性銀化合物は、一種を単独で又は二種以上を組み合わせて用いることができる。
【０１５７】
無電解銀めっき液に用いる還元剤としては、無電解銀めっき液中の水溶性銀化合物を金属銀に還元する能力を有するものであって水溶性の化合物であれば特に限定されない。例えば、ヒドラジン誘導体、ホルムアルデヒド化合物、ヒドロキシルアミン類、糖類、ロッセル塩、水素化ホウ素化合物、次亜リン酸塩、ＤＭＡＢ、及び、アスコルビン酸を用いることができる。還元剤は、一種を単独で又は二種以上を組み合わせて用いることができる。
【０１５８】
無電解銀めっき液中に、安定剤又は錯化剤を添加してもよい。安定剤又は錯化剤としては、例えば、亜硫酸塩、コハク酸イミド、ヒダントイン誘導体、エチレンジアミン、及びエチレンジアミン四酢酸（ＥＤＴＡ）を用いることができる。安定剤又は錯化剤は、一種を単独で又は二種以上を組み合わせて用いることができる。
【０１５９】
無電解銀めっき液には、上述の成分以外に、公知の界面活性剤、ｐＨ調整剤、緩衝剤、平滑剤、応力緩和剤等の添加剤を添加してもよい。
【０１６０】
無電解銀めっき液は、液温として０〜８０℃の範囲であればよい。無電解銀めっき液の温度が０℃以上であると、銀の析出速度が充分に速く、所定の銀析出量を得るための時間を短縮することができる。無電解銀めっき液の温度が８０℃以下であると、自己分解反応による還元剤の損失、及び、無電解銀めっき液の安定性の低下を抑制できる。１０〜６０℃程度にすると、無電解銀めっき液の安定性をより一層良好にすることができる。
【０１６１】
無電解銀めっき液（例えば、還元型無電解銀めっき液）のｐＨは、例えば、１〜１４である。めっき液のｐＨが６〜１３程度であることによって、めっき液の安定性をより一層良好にすることができる。めっき液のｐＨ調整として、通常、ｐＨを下げる場合には、水溶性銀塩のアニオン部分と同種のアニオン部分を有する酸（例えば、水溶性銀塩として硫酸銀を用いる場合には硫酸、水溶性銀塩として硝酸銀を用いる場合には硝酸）が用いられる。無電解銀めっき液のｐＨを上げる場合には、アルカリ金属水酸化物、アンモニア等が用いられる。
【０１６２】
＜金＞
第２層１０５が金を含有する場合、当該第２層１０５は、例えば、無電解金めっきによって形成することできる。無電解金めっき液としては、置換型金めっき液（例えば、日立化成株式会社製、商品名「ＨＧＳ−１００」）、還元型金めっき液（例えば、日立化成株式会社製、商品名「ＨＧＳ−２０００」）等を用いることができる。置換型と還元型とを比較した場合、ボイドが少なく、被覆面積を確保し易い観点から、還元型を用いることが好ましい。
【０１６３】
＜コバルト＞
第２層１０５がコバルトを含有する場合、当該第２層１０５は、例えば、無電解コバルトめっきによって形成することできる。無電解コバルトめっき液に用いるコバルトの供給源としては、例えば、硫酸コバルト、塩化コバルト、硝酸コバルト、酢酸コバルト、及び、炭酸コバルトが挙げられる。
【０１６４】
無電解コバルトめっき液に用いる還元剤としては、例えば、次亜リン酸ナトリウム、次亜リン酸アンモニウム、次亜リン酸ニッケル等の次亜リン酸塩、及び、次亜リン酸が用いられる。無電解コバルトめっき液中に、安定剤又は錯化剤（脂肪族カルボン酸等）を添加してもよい。安定剤又は錯化剤は、一種を単独で又は二種以上を組み合わせて用いることができる。
【０１６５】
無電解コバルトめっき液の温度（浴温）は、充分なめっき速度を得る観点から、４０℃以上でもよく、５０℃以上でもよい。無電解コバルトめっき液の温度（浴温）は、無電解コバルトめっき液を安定に保持する観点から、９０℃以下でもよく、８０℃以下でもよい。
【０１６６】
以上に説明した第２実施形態に係る導電粒子１００ｂにおいても、第１実施形態に係る導電粒子１００ａと同様に、樹脂粒子１０１の表面から非導電性無機粒子１０２が脱落しにくくなる。このため、樹脂粒子１０１の表面に配置される非導電性無機粒子１０２の数の制御が容易になると共に、複合粒子１０３に良好な突起１０９が形成される。したがって、導電粒子１００ｂが配合された異方導電性接着剤を用いた接続構造体を高温高湿下に保存した場合であっても、導通信頼性が向上する。加えて、樹脂粒子１０１から脱落する非導電性無機粒子１０２の数が低減されるので、複合粒子１０３に異常に成長した突起が発生しにくくなる。したがって、導電粒子１００ａが異方導電性接着剤に配合された場合等に導電粒子１００ｂ同士が導通しにくくなり、導電粒子１００ｂの絶縁信頼性も向上する。
【０１６７】
第１実施形態においては、第１層１０４が導電粒子１００ａの最外層となる。この導電粒子１００ａが、例えば、異方導電性接着剤内に分散した際、第１層１０４内に含有されるニッケルが接着剤中に溶出してマイグレーションすることがある。このマイグレーションしたニッケルによって、異方導電性接着剤の絶縁信頼性が低下することがある。これに対して、第２実施形態の金属層は、第１層１０４上に設けられる第２層１０５を有し、第２層１０５は、貴金属及びコバルトからなる群より選ばれる金属を含有する。この場合、導電粒子１００ｂの最外層は第２層１０５になる。この第２層１０５は、第１層１０４からニッケルの溶出を防ぐ機能を有するので、当該ニッケルのマイグレーションの発生を抑制できる。加えて、当該第２層１０５は比較的酸化しにくいので、導電粒子１００ｂの導電性能が劣化しにくい。導電粒子１００ｂが第２層１０５を有することにより、突起１０９の数、大きさ及び形状を高度に制御することが可能になる。
【０１６８】
（第３実施形態）
以下では、第３実施形態に係る絶縁被覆導電粒子について説明する。第３実施形態の説明において第１実施形態及び第２実施形態と重複する記載は省略し、第１実施形態及び第２実施形態と異なる部分を記載する。つまり、技術的に可能な範囲において、第３実施形態に第１実施形態及び第２実施形態の記載を適宜用いてもよい。
【０１６９】
＜絶縁被覆導電粒子＞
図５は、本実施形態に係る絶縁被覆導電粒子を示す模式断面図である。図５に示される絶縁被覆導電粒子２００は、第１実施形態に係る導電粒子１００ａと、第１層１０４の表面の少なくとも一部を被覆する絶縁性粒子（絶縁性被覆部）２１０と、を備える。
【０１７０】
絶縁性粒子２１０の平均粒径は、絶縁性粒子２１０の正投影面において、絶縁性粒子２１０の面積と同一の面積を有する真円の直径から算出した平均粒径を意味する。絶縁性粒子２１０の平均粒径は、例えば、２０〜５００ｎｍである。絶縁性粒子２１０の平均粒径が上記範囲内である場合、例えば、導電粒子１００ａに吸着された絶縁性粒子２１０が絶縁膜として有効に作用し易い。また、接続の加圧方向の導電性が良好になり易い。絶縁性粒子２１０の平均粒径は、例えば、ＢＥＴ法による比表面積換算法、又は、Ｘ線小角散乱法で測定してもよい。
【０１７１】
電気抵抗を下げ易く、且つ、電気抵抗の経時的な上昇を抑制し易い観点から、絶縁性粒子２１０の平均粒径は、導電粒子１００ａの平均粒径に対して、１／１０以下でもよく、１／１５以下でもよい。絶縁性粒子２１０の平均粒径は、更に良好な絶縁信頼性を得る観点から、導電粒子１００ａの平均粒径に対して、１／２０以上であってもよい。
【０１７２】
導電粒子１００ａに対する絶縁性粒子２１０の被覆率が、例えば、２０〜７０％となるように、絶縁性粒子２１０は導電粒子１００ａの表面を被覆する。絶縁性と導電性の効果を一層確実に得る観点から、被覆率は、２０〜６０％でもよく、２５〜６０％でもよく、２８〜５５％でもよい。「被覆率」は、絶縁被覆導電粒子２００の正投影面において、絶縁被覆導電粒子２００の直径の１／２の直径を有する同心円内における絶縁性粒子２１０の表面積の割合を意味する。具体的には、絶縁性粒子２１０が形成された絶縁被覆導電粒子２００をＳＥＭにより３万倍で観察して得られる画像を解析し、絶縁被覆導電粒子２００の表面において絶縁性粒子２１０が占める割合を算出する。
【０１７３】
導電粒子１００ａを被覆する絶縁性粒子２１０としては、有機高分子化合物微粒子、無機酸化物微粒子等が挙げられる。絶縁性粒子２１０として、無機酸化物微粒子を用いる場合には、絶縁信頼性を向上させやすく、有機高分子化合物微粒子を用いる場合には、導通抵抗を容易に下げることができる。
【０１７４】
有機高分子化合物としては、熱軟化性を有する化合物であればよく、具体的には、ポリエチレン、エチレン−酢酸ビニル共重合体、エチレン−（メタ）アクリル酸共重合体、エチレン−（メタ）アクリル酸エステル共重合体、ポリエステル、ポリアミド、ポリウレタン、ポリスチレン、スチレン−ジビニルベンゼン共重合体、スチレン−イソブチレン共重合体、スチレン−ブタジエン共重合体、スチレン−（メタ）アクリル酸共重合体、エチレン−プロピレン共重合体、（メタ）アクリル酸エステル系ゴム、スチレン−エチレン−ブチレン共重合体、フェノキシ樹脂、固形エポキシ樹脂等が用いられる。有機高分子化合物は、一種を単独で又は二種以上を組み合わせて用いることができる。
【０１７５】
無機酸化物としては、例えば、ケイ素、アルミニウム、ジルコニウム、チタン、ニオブ、亜鉛、錫、セリウム及びマグネシウムからなる群より選ばれる少なくとも一種の元素を含む酸化物が挙げられる。無機酸化物は、一種を単独で又は二種以上を組み合わせて用いることができる。無機酸化物の中でも、シリカが好ましい。シリカの中でも、水分散コロイダルシリカ（ＳｉＯ２）は、表面に水酸基を有するために導電粒子との結合性に優れ、粒径を揃え易く、安価であるため特に好適である。このような無機酸化物の微粒子の市販品としては、例えば、スノーテックス、スノーテックスＵＰ（日産化学工業株式会社製、商品名）、及び、クオートロンＰＬシリーズ（扶桑化学工業株式会社製、商品名）が挙げられる。
【０１７６】
無機酸化物微粒子が表面に水酸基を有する場合には、水酸基をシランカップリング剤等で、アミノ基、カルボキシル基、エポキシ基等に変性することができる。但し、無機酸化物微粒子の平均粒径が５００ｎｍ以下である場合、変性しにくい場合がある。その場合には、変性を行わずに導電粒子１００ａを被覆してもよい。
【０１７７】
一般的に、無機酸化物微粒子の表面が水酸基を有することにより、シランカップリング剤等の表面処理剤の水酸基、カルボキシル基、アルコキシル基、アルコキシカルボニル基等と結合することができる。結合形態としては、例えば、脱水縮合による共有結合、水素結合、及び配位結合が挙げられる。
【０１７８】
導電粒子１００ａの外表面が金又はパラジウムからなる場合、これらに対して配位結合を形成するメルカプト基、スルフィド基、ジスルフィド基等を分子内に有する化合物を用いて無機酸化物微粒子の表面に水酸基、カルボキシル基、アルコキシル基、アルコキシカルボニル基等の官能基を形成するとよい。上記化合物としては、例えば、メルカプト酢酸、２−メルカプトエタノール、メルカプト酢酸メチル、メルカプトコハク酸、チオグリセリン、及び、システインが挙げられる。
【０１７９】
金、パラジウム等の貴金属、銅などはチオールと反応し易い。ニッケル等の卑金属はチオールと反応し難い。したがって、導電粒子１００ａの最外層が貴金属、銅等からなる場合は、導電粒子１００ａの最外層が卑金属からなる場合と比べてチオールと反応し易い。
【０１８０】
例えば、金表面に上記化合物を処理する方法としては、特に限定されないが、メタノール、エタノール等の有機溶媒中にメルカプト酢酸等の上記化合物を１０〜１００ｍｍｏｌ／Ｌ程度分散し、その中に、最外層が金である導電粒子１００ａを分散させることができる。
【０１８１】
次に、第１実施形態に係る導電粒子１００ａから第３実施形態に係る絶縁被覆導電粒子２００を製造する方法の一例を説明する。導電粒子１００ａの表面を絶縁性粒子２１０で被覆する方法としては、例えば、高分子電解質と絶縁性粒子とを交互に積層する方法が挙げられる。
【０１８２】
まず、（１）導電粒子１００ａを高分子電解質溶液に分散し、当該導電粒子１００ａの表面に高分子電解質を吸着させた後、リンスする工程を行う。次に、（２）導電粒子１００ａを絶縁性粒子の分散溶液に分散し、当該導電粒子１００ａの表面に絶縁性粒子を吸着させた後、リンスする工程を行う。これらの工程を経て、高分子電解質と絶縁性粒子とが積層された絶縁性粒子２１０によって表面が被覆された絶縁被覆導電粒子２００を製造できる。（１）の工程及び（２）の工程は、（１）、（２）の順でも、（２）、（１）の順でもよい。（１）、（２）の工程は、交互に繰り返し行われてもよい。
【０１８３】
高分子電解質としては、例えば、水溶液中で電離し、荷電を有する官能基を主鎖又は側鎖に有する高分子を用いることができる。例えば、ポリアミン類等のように正荷電を帯びることのできる官能基を有する高分子化合物を用いることができ、樹脂粒子１０１の表面処理に用いられる前述のカチオン性ポリマーと同じものを用いることもできる。具体的には、ポリエチレンイミン（ＰＥＩ）、ポリアリルアミン塩酸塩（ＰＡＨ）、ポリジアリルジメチルアンモニウムクロリド（ＰＤＤＡ）、ポリビニルピリジン（ＰＶＰ）、ポリリジン、ポリアクリルアミド、これらの重合体を与える１種以上の単量体を重合して得られる共重合体等を用いることができる。電荷密度が高く、負の電荷を持った表面及び材料との結合力が強い観点から、ポリエチレンイミンを用いることが好ましい。
【０１８４】
上記（１）、（２）の工程を繰り返す方法は、交互積層法（Ｌａｙｅｒ−ｂｙ−Ｌａｙｅｒ  ａｓｓｅｍｂｌｙ）と呼ばれる。交互積層法は、Ｇ．Ｄｅｃｈｅｒらによって１９９２年に発表された有機薄膜を形成する方法である（Ｔｈｉｎ  Ｓｏｌｉｄ  Ｆｉｌｍｓ，２１０／２１１，ｐ８３１（１９９２））。Ｇ．Ｄｅｃｈｅｒらによって発表された方法によれば、正電荷を有するポリマー電解質（ポリカチオン）、及び、負電荷を有するポリマー電解質（ポリアニオン）の水溶液に基材（基板等）を交互に浸漬し、静電的引力によって基材上に吸着したポリカチオンとポリアニオンとの組が積層することで、複合膜（交互積層膜）が得られる。
【０１８５】
交互積層法では、静電的な引力によって、基材上に形成された材料の電荷と、溶液中の反対電荷を有する材料とが引き合うことにより膜成長する。このため、吸着が進行して電荷の中和が起こるとそれ以上の吸着が起こらなくなる。したがって、ある飽和点までに至れば、それ以上膜厚が増加することはない。Ｌｖｏｖらは交互積層法を微粒子に応用し、シリカ、チタニア、セリア等の各微粒子分散液を用いて、微粒子の表面電荷と反対電荷を有する高分子電解質を交互積層法で積層する方法を報告している（Ｌａｎｇｍｕｉｒ，Ｖｏｌ．１３，（１９９７）ｐ６１９５−６２０３）。Ｌｖｏｖによって報告された方法を用いると、負の表面電荷を有するシリカの微粒子と、その反対電荷を有するポリカチオンであるポリジアリルジメチルアンモニウムクロライド（ＰＤＤＡ）、ポリエチレンイミン（ＰＥＩ）等と、を交互に積層することで、シリカ微粒子と高分子電解質とが交互に積層された微粒子積層薄膜を形成することができる。
【０１８６】
以上に説明した第３実施形態に係る絶縁被覆導電粒子２００においても、第１実施形態と同様に、当該絶縁被覆導電粒子２００が配合された異方導電性接着剤を用いた接続構造体を高温高湿下に保存した場合であっても、導通信頼性が向上する。加えて、第１層１０４の外表面に設けられた絶縁性粒子２１０により、導電粒子１００ａの第１層１０４同士が接触しにくくなる。さらには、脱落した非導電性無機粒子１０２が金属によってコーティングされて形成される金属異物は、接着剤中に存在しにくい。したがって、絶縁被覆導電粒子２００同士が良好に導通しにくくなり、当該絶縁被覆導電粒子２００を用いた接続構造体等の絶縁信頼性も好適に向上する。
【０１８７】
特に近年、ＣＯＧ実装用の異方導電性接着剤等には、約１０μｍの狭ピッチでの絶縁信頼性が求められている。第３実施形態に係る絶縁被覆導電粒子２００を用いることによって、このような絶縁信頼性を実現することができる。
【０１８８】
第３実施形態に係る絶縁被覆導電粒子２００における導電粒子としては、導電粒子１００ａに代えて、例えば、第２実施形態に係る導電粒子１００ｂ等を用いることができる。この場合、絶縁被覆導電粒子２００は、上記作用効果に加えて、第２実施形態に係る導電粒子１００ｂによる作用効果を奏することができる。
【０１８９】
（第４実施形態）
以下では、第４実施形態に係る異方導電性接着剤について説明する。第４実施形態の説明において第１実施形態〜第３実施形態と重複する記載は省略し、第１実施形態〜第３実施形態と異なる部分を記載する。つまり、技術的に可能な範囲において、第４実施形態に第１実施形態〜第３実施形態の記載を適宜用いてもよい。
【０１９０】
＜異方導電性接着剤＞
第４実施形態に係る異方導電性接着剤は、第１実施形態に係る導電粒子１００ａと、当該導電粒子１００ａが分散された接着剤とを含有する。
【０１９１】
接着剤としては、例えば、熱反応性樹脂と硬化剤との混合物が用いられる。接着剤としては、例えば、エポキシ樹脂と潜在性硬化剤との混合物、及び、ラジカル重合性化合物と有機過酸化物との混合物が挙げられる。
【０１９２】
接着剤としては、ペースト状又はフィルム状の接着剤が用いられる。異方導電性接着剤をフィルム状に成形するために、フェノキシ樹脂、ポリエステル樹脂、ポリアミド樹脂、ポリエステル樹脂、ポリウレタン樹脂、（メタ）アクリル樹脂、ポリエステルウレタン樹脂等の熱可塑性樹脂が接着剤に配合されてもよい。
【０１９３】
以上に説明した第４実施形態に係る異方導電性接着剤においても、第１実施形態と同様に、導通信頼性が向上する。加えて、樹脂粒子１０１から脱落する非導電性無機粒子１０２の数が低減されるので、複合粒子１０３に異常に成長した突起が発生しにくくなる。また、接着剤中に脱落した非導電性無機粒子１０２に起因して生成される金属異物の数が低減される。したがって、異方導電性接着剤中に分散された導電粒子１００ａ同士が導通しにくくなり、異方導電性接着剤の絶縁信頼性も向上する。
【０１９４】
第４実施形態に係る異方導電性接着剤における導電粒子としては、導電粒子１００ａに代えて、例えば、第２実施形態に係る導電粒子１００ｂ等を用いることができる。この場合、異方導電性接着剤は、第２実施形態に係る導電粒子１００ｂによる作用効果を奏することができる。導電粒子１００ａに代えて、絶縁被覆導電粒子２００を用いてもよい。この場合、異方導電性接着剤は、第３実施形態に係る導電粒子１００ｂによる作用効果を奏することができる。
【０１９５】
（第５実施形態）
以下では、第５実施形態に係る接続構造体について説明する。第５実施形態の説明において第１実施形態〜第４実施形態と重複する記載は省略し、第１実施形態〜第４実施形態と異なる部分を記載する。つまり、技術的に可能な範囲において、第５実施形態に第１実施形態〜第４実施形態の記載を適宜用いてもよい。
【０１９６】
＜接続構造体＞
第５実施形態に係る接続構造体について説明する。本実施形態に係る接続構造体は、第１回路電極を有する第１回路部材と、第２回路電極を有する第２回路部材と、第１回路部材と第２回路部材との間に配置され、上記導電粒子及び上記絶縁被覆導電粒子の少なくとも一方を含有する接続部と、を備えている。接続部は、第１回路電極と第２回路電極とが対向するように配置された状態で第１回路部材及び第２回路部材を互いに接続している。第１回路電極及び第２回路電極は、変形した状態の導電粒子又は絶縁被覆導電粒子を介して互いに電気的に接続されている。
【０１９７】
次に、図６を参照しながら、第５実施形態に係る接続構造体を更に説明する。図６は、第５実施形態に係る接続構造体を示す模式断面図である。図６に示す接続構造体３００は、互いに対向する第１回路部材３１０及び第２回路部材３２０と、第１回路部材３１０と第２回路部材３２０との間に配置される接続部３３０とを備えている。接続構造体３００としては、液晶ディスプレイ、パーソナルコンピュータ、携帯電話、スマートフォン、タブレット等の携帯製品が挙げられる。
【０１９８】
第１回路部材３１０は、回路基板（第１回路基板）３１１と、回路基板３１１の主面３１１ａ上に配置された回路電極（第１回路電極）３１２とを備える。第２回路部材３２０は、回路基板（第の回路基板）３２１と、回路基板３２１の主面３２１ａ上に配置された回路電極（第２回路電極）３２２とを備える。
【０１９９】
回路部材３１０，３２０のうちの一方の具体例としては、ＩＣチップ（半導体チップ）、抵抗体チップ、コンデンサチップ、ドライバーＩＣ等のチップ部品；リジット型のパッケージ基板などが挙げられる。これらの回路部材は、回路電極を備えており、多数の回路電極を備えているものが一般的である。回路部材３１０，３２０のうちの他方（前記一方の回路部材が接続される回路部材）の具体例としては、金属配線を有するフレキシブルテープ基板、フレキシブルプリント配線板、インジウム錫酸化物（ＩＴＯ）が蒸着されたガラス基板等の配線基板などが挙げられる。例えば、フィルム状の異方導電性接着剤を用いることによって、これらの回路部材同士を効率的且つ高い接続信頼性をもって接続できる。例えば、第４実施形態に係る異方導電性接着剤は、微細な回路電極を多数備えるチップ部品の配線基板上へのＣＯＧ実装又はＣＯＦ実装に好適である。
【０２００】
接続部３３０は、接着剤の硬化物３３２と、当該硬化物３３２に分散している絶縁被覆導電粒子２００とを備えている。接続部３３０としては、例えば、上記第４実施形態に記載されるフィルム状の異方導電性接着剤が用いられる。接続構造体３００においては、相対向する回路電極３１２と回路電極３２２とが、絶縁被覆導電粒子２００を介して電気的に接続されている。より具体的には、図６に示すとおり、絶縁被覆導電粒子２００における導電粒子１００ａが圧縮により変形し、回路電極３１２，３２２の双方に電気的に接続している。一方、導電粒子１００ａは、圧縮する方向に交差する方向において導電粒子１００ａ間に絶縁性粒子２１０が介在することにより、絶縁被覆導電粒子２００同士の絶縁性が維持される。したがって、狭ピッチ（例えば、１０μｍレベルのピッチ）での絶縁信頼性を更に向上させることができる。用途によっては絶縁被覆導電粒子２００の代わりに、絶縁被覆されていない導電粒子１００ａ、１００ｂを用いてもよい。
【０２０１】
接続構造体３００は、回路電極３１２を有する第１回路部材３１０と、回路電極３２２を有する第２回路部材３２０と、を回路電極３１２と回路電極３２２とが相対向するように配置し、第１回路部材３１０と第２回路部材３２０との間に異方導電性接着剤を介在させ、これらを加熱及び加圧して回路電極３１２と回路電極３２２とを電気的に接続させることにより得られる。第１回路部材３１０及び第２回路部材３２０は、接着剤の硬化物３３２によって接着される。
【０２０２】
＜接続構造体の製造方法＞
第５実施形態に係る接続構造体の製造方法について、図７を参照しながら説明する。図７は、図６に示す接続構造体の製造方法の一例を説明するための模式断面図である。第５実施形態では、異方導電性接着剤を熱硬化させて接続構造体を製造する。
【０２０３】
まず、第１回路部材３１０と、異方導電性接着剤３３０ａとを用意する。本実施形態では、異方導電性接着剤３３０ａとして、フィルム状に成形してなる接着剤フィルム（異方導電性接着剤フィルム）を用いる。異方導電性接着剤３３０ａは、絶縁被覆導電粒子２００と、絶縁性の接着剤３３２ａとを含有している。
【０２０４】
次に、異方導電性接着剤３３０ａを第１回路部材３１０の主面３１１ａ（回路電極３１２が形成されている面）上に載せる。そして、図７（ａ）に示すように、異方導電性接着剤３３０ａを方向Ａ及び方向Ｂに沿って加圧する。これにより、図７（ｂ）に示すように、異方導電性接着剤３３０ａを第１回路部材３１０に積層する。
【０２０５】
次いで、図７（ｃ）に示すように、回路電極３１２と回路電極３２２とが相対向するように、第２回路部材３２０を異方導電性接着剤３３０ａ上に載せる。そして、異方導電性接着剤３３０ａを加熱しながら、図７（ｃ）に示される方向Ａ及び方向Ｂに沿って全体（第１回路部材３１０及び第２回路部材３２０）を加圧する。
【０２０６】
加熱により異方導電性接着剤３３０ａが硬化して接続部３３０が形成され、図６に示すような接続構造体３００が得られる。異方導電性接着剤はペースト状であってもよい。
【０２０７】
以上に説明した第５実施形態に係る接続構造体３００においては、接続部３３０内に第３実施形態に係る絶縁被覆導電粒子２００が含まれている。上記接続構造体３００によれば、絶縁被覆導電粒子２００を介して回路電極３１２と回路電極３２２とが良好に電気的に接続される。このため、回路電極３１２及び回路電極３２２の面積が小さく、且つ、回路電極３１２、３２２の間に捕捉される絶縁被覆導電粒子２００の個数が少ない場合であっても、長期間にわたって優れた導通信頼性が発揮される。加えて、絶縁被覆導電粒子２００が絶縁性粒子２１０を有することにより、接続部３３０内における絶縁被覆導電粒子２００の第１層１０４同士が接触しにくくなる。このため、例えば、回路電極３１２内（回路電極３２２内）に設けられる電極同士のピッチが例えば、１０μｍ以下である場合であっても、接続部３３０内の絶縁被覆導電粒子２００同士が導通しにくくなり、接続構造体３００の絶縁信頼性も好適に向上する。
【０２０８】
以上、本発明の実施形態について説明したが、本発明は上記実施形態のみに限定されるものではない。例えば、上記実施形態では非導電性無機粒子の平均粒径は２５ｎｍ〜１２０ｎｍであるが、本発明はこれに限られない。同様に、樹脂粒子の平均粒径は必ずしも１〜１０μｍでなくてもよい。
【実施例】
【０２０９】
以下、実施例及び比較例を挙げて本発明の内容をより具体的に説明する。なお、本発明は下記実施例に限定されるものではない。【０２１０】
＜実施例１＞
［導電粒子の作製］
（工程ａ）樹脂粒子表面のカチオン性ポリマーによる被覆
平均粒径３．０μｍの架橋ポリスチレン粒子（株式会社日本触媒製、商品名「ソリオスター」）２ｇを、平均分子量７万（Ｍ．Ｗ．７万）の３０質量％ポリエチレンイミン水溶液（和光純薬工業株式会社製）３ｇを純水１００ｍｌに溶解した水溶液に加え、室温で１５分間攪拌した。次いで、φ３μｍのメンブレンフィルタ（メルクミリポア社製）を用いた濾過により、樹脂粒子を取り出した。メンブレンフィルタ上の樹脂粒子を２００ｇの超純水で２回洗浄し、吸着していないポリエチレンイミンを除去して、ポリエチレンイミンが吸着した樹脂粒子を得た。【０２１１】
（工程ｂ）非導電性無機粒子表面の疎水化処理剤による被覆
非導電性無機粒子として、平均粒径６０ｎｍの気相法親水性球状シリカ粉末を用いた。この球状シリカ粉末１００ｇを振動流動層装置（中央化工機株式会社製、商品名「振動流動層装置ＶＵＡ−１５型」）に収容した。次に、吸引ブロワーにより循環させた空気で球状シリカを流動化させながら水１．５ｇを噴霧して５分間流動混合させた。次に、ＨＭＤＳ（ヘキサメチレンジシラザン）（モメンティブ・パフォーマンス・マテリアルズ・ジャパン合同会社製、商品名「ＴＳＬ−８８０２」）２．５ｇを噴霧し、３０分間流動混合した。得られた疎水性球状シリカ微粉体の疎水化度を、メタノール滴定法によって測定した。疎水化度は以下の方法で測定し、非導電性無機粒子の疎水化度は７０％であった。【０２１２】
（工程ｃ）樹脂粒子表面への非導電性無機粒子の静電気的接着工程
ポリエチレンイミンが吸着した樹脂粒子２ｇをメタノールに加え、共振周波数２８ｋＨｚ、出力１００Ｗの超音波を照射しながら室温で５分間攪拌した。その後、ＨＭＤＳにより疎水化された球状シリカ粉末０．０５ｇを上記メタノールに加え、共振周波数２８ｋＨｚ、出力１００Ｗの超音波を照射しながらさらに室温で５分間攪拌した。これにより、シリカが静電気により吸着された樹脂粒子（粒子Ａ）を得た。シリカが静電気により吸着された粒子Ａは２．０５ｇであった。【０２１３】
（工程ｄ）パラジウム触媒付与工程
粒子Ａ２．０５ｇを、ｐＨ１．０に調整され、パラジウム触媒（日立化成株式会社製、商品名「ＨＳ２０１」）を２０質量％含有するパラジウム触媒化液１００ｍＬに添加した。その後、共振周波数２８ｋＨｚ、出力１００Ｗの超音波を照射しながら３０℃で３０分間攪拌した。次に、φ３μｍのメンブレンフィルタ（メルクミリポア社製）で濾過した後、水洗を行うことでパラジウム触媒を粒子Ａの表面に吸着させた。その後、ｐＨ６．０に調整された０．５質量％ジメチルアミンボラン液に粒子Ａを添加し、共振周波数２８ｋＨｚ、出力１００Ｗの超音波を照射しながら６０℃で５分間攪拌し、パラジウム触媒が固着化された粒子Ｂ２．０５ｇを得た。そして、２０ｍＬの蒸留水に、パラジウム触媒が固着化された粒子Ｂ２．０５ｇを浸漬した後、粒子Ｂを超音波分散することで、樹脂粒子分散液を得た。【０２１４】
（工程ｅ）第１層のａ層の形成
工程ｄで得た粒子Ｂ分散液を、８０℃に加温した水１０００ｍＬで希釈した後、めっき安定剤として１ｇ／Ｌの硝酸ビスマス水溶液を１ｍＬ添加した。次に、粒子Ｂ分散液に、下記組成（下記成分を含む水溶液であり、１ｇ／Ｌの硝酸ビスマス水溶液をめっき液１Ｌあたり１ｍＬ添加している。以下同様）のａ層形成用の無電解ニッケルめっき液８０ｍＬを５ｍＬ／分の滴下速度で滴下した。滴下終了後、１０分間経過した後に、めっき液を加えた分散液を濾過した。濾過物を水で洗浄した後、８０℃の真空乾燥機で乾燥した。このようにして、表１−１に示す８０ｎｍの膜厚のニッケル−リン合金被膜からなるａ層を有する粒子Ｃを形成した。ａ層を形成することにより得た粒子Ｃは、４．０５ｇであった。第１層のａ層形成用の無電解ニッケルめっき液の組成は以下の通りである。
硫酸ニッケル・・・・・・・・・・・・４００ｇ／Ｌ
次亜リン酸ナトリウム・・・・・・・・１５０ｇ／Ｌ
クエン酸ナトリウム・・・・・・・・・１２０ｇ／Ｌ
硝酸ビスマス水溶液（１ｇ／Ｌ）・・・１ｍＬ／Ｌ【０２１５】
（工程ｆ）第１層のｂ層の形成
工程ｅで得た粒子Ｃ４．０５ｇを、水洗及び濾過した後、７０℃に加温した水１０００ｍＬに分散させた。この分散液に、めっき安定剤として１ｇ／Ｌの硝酸ビスマス水溶液を１ｍＬ添加した。次いで、下記組成のｂ層形成用の無電解ニッケルめっき液２０ｍＬを５ｍＬ／分の滴下速度で滴下した。滴下終了後、１０分間経過した後に、めっき液を加えた分散液を濾過した。濾過物を水で洗浄した後、８０℃の真空乾燥機で乾燥した。このようにして、表１−１に示す２０ｎｍの膜厚のニッケル−リン合金被膜からなるｂ層を有する粒子Ｄ（導電粒子）を形成した。ｂ層を形成することにより得た粒子Ｄは、４．５５ｇであった。第１層のｂ層形成用の無電解ニッケルめっき液の組成は以下の通りである。
硫酸ニッケル・・・・・・・・・・・・４００ｇ／Ｌ
次亜リン酸ナトリウム・・・・・・・・１５０ｇ／Ｌ
酒石酸ナトリウム・２水和物・・・・・６０ｇ／Ｌ
硝酸ビスマス水溶液（１ｇ／Ｌ）・・・１ｍＬ／Ｌ【０２１６】
［導電粒子の評価］
下記の項目に基づき導電粒子、もしくは導電粒子に含まれる樹脂粒子及び非導電性無機粒子を評価した。結果を表１−１及び表１−２に示す。【０２１７】
（疎水化度（％））
導電粒子の疎水化度を以下の方法により測定した。まず、イオン交換水５０ｍｌ、試料（導電粒子）０．２ｇをビーカーに入れ、マグネティックスターラーで攪拌しながらビュレットからメタノールを滴下する。ビーカー内のメタノール濃度が増加するにつれ粉体は徐々に沈降していき、その全量が沈んだ終点におけるメタノール−水混合溶液中のメタノールの質量分率を、導電粒子の疎水化度（％）とした。【０２１８】
（非導電性無機粒子の平均粒径）
非導電性無機粒子の粒径は、まず、ＳＥＭ（株式会社日立ハイテクノロジーズ製、商品名「Ｓ−４８００」）により１０万倍で観察して得られる画像を解析し、粒子５００個のそれぞれの面積を測定する。次に、粒子を円に換算した場合の直径を、非導電性無機粒子の平均粒径として算出した。また、得られた平均粒径に対する、粒径の標準偏差の比をパーセンテージで算出し、ＣＶとした。【０２１９】
（ゼータ電位の測定）
測定対象となる各種粒子のゼータ電位は、以下の方法により測定した。ゼータ電位の測定には、Ｚｅｔａｓｉｚｅｒ  ＺＳ（Ｍａｌｖｅｒｎ  Ｉｎｓｔｒｕｍｅｎｔｓ社製、商品名）を用いた。まず、測定対象となる各種粒子が約０．０２質量％になるように分散体を希釈した。そして、メタノールのみ、ｐＨ１、ｐｈ７およびｐＨ１０．５のメタノールとイオン交換水の混合溶媒の合計４条件におけるゼータ電位を測定した。メタノールとイオン交換水の混合溶媒において、メタノールの割合を１０質量％とし、ｐＨは、硫酸あるいは水酸化カリウムにより調整した。上記ゼータ電位の測定は、測定対象となる粒子毎に行った。【０２２０】
（膜厚及び成分の評価）
得られた導電粒子の中心付近を通るようにウルトラミクロトーム法で断面を切り出した。この断面を、ＴＥＭ（日本電子株式会社製、商品名「ＪＥＭ−２１００Ｆ」）を用いて２５万倍の倍率で観察した。得られた画像から、第１層のａ層、ｂ層及び第２層の断面積を見積り、その断面積から第１層のａ層、ｂ層及び第２層の膜厚を算出した（実施例１においては、第２層が形成されていないことから、第１層のａ層、ｂ層の膜厚のみを測定の対象とした）。断面積に基づく各層の膜厚の算出では、幅５００ｎｍの断面における各層の断面積を画像解析により読み取り、幅５００ｎｍの長方形に換算した場合の高さを各層の膜厚として算出した。表１−１には、１０個の導電粒子について算出した膜厚の平均値を示した。このとき、第１層のａ層、ｂ層を区別しづらい場合には、ＴＥＭに付属するＥＤＸ（日本電子株式会社製、商品名「ＪＥＤ−２３００」）による成分分析により、第１層のａ層、ｂ層を明確に区別することで、それぞれの断面積を見積もり、膜厚を計測した。ＥＤＸマッピングデータから、第１層のａ層、ｂ層における元素の含有量（純度）を算出した。薄膜切片状のサンプル（導電粒子の断面試料）の作製方法の詳細、ＥＤＸによるマッピングの方法の詳細、及び、各層における元素の含有量の算出方法の詳細については後述する。【０２２１】
（樹脂粒子表面に吸着した非導電性無機粒子の評価）
｛非導電性無機粒子の被覆率｝
工程ｃと工程ｄとの後に得た、粒子Ａおよび粒子Ｂの正投影面において、粒子Ａおよび粒子Ｂの直径の１／２の直径を有する同心円内に存在する非導電性無機粒子による被覆率をそれぞれ算出した。具体的には、粒子ＡおよびＢの正投影面における粒子Ａ、Ｂの直径の１／２の直径を有する同心円内において、非導電性無機粒子と樹脂粒子とを画像解析により区別した。そして、同心円内に存在する非導電性無機粒子の面積の割合を算出し、当該割合を非導電性無機粒子の被覆率とした。粒子Ａと粒子Ｂとにおけるシリカ粒子の被覆率をそれぞれ算出することで、工程ｄ（パラジウム触媒付与工程）が、非導電性無機粒子の樹脂粒子表面への吸着性に与える影響を評価した。【０２２２】
具体的には、非導電性無機粒子の被覆率は、粒子Ａおよび粒子ＢをそれぞれＳＥＭにより３万倍で観察して得られる画像をもとに評価した。図８に、実施例１における工程ｄの後の粒子Ｂを観察したＳＥＭ画像を示す。【０２２３】
｛非導電性無機粒子の直径と数｝
工程ｃと工程ｄとの後に得た、粒子Ａおよび粒子Ｂの正投影面において、粒子Ａおよび粒子Ｂの直径の１／２の直径を有する同心円内に存在する非導電性無機粒子の直径と数とをそれぞれ算出した。粒子Ａと粒子Ｂにおける非導電性無機粒子の数をそれぞれ算出することで、工程ｄ（パラジウム触媒付与工程）が、非導電性無機粒子の樹脂粒子表面への吸着性に与える影響を評価した。【０２２４】
具体的には、シリカ粒子の数は、粒子Ａおよび粒子ＢをＳＥＭにより１０万倍で観察して得られる画像をもとに評価した。各非導電性無機粒子の面積を測定し、その面積と同一の面積を有する真円の直径を非導電性無機粒子の直径として算出した。表１−２に示した直径の範囲に基づいて非導電性無機粒子を分類し、それぞれの範囲における非導電性無機粒子の個数を求めた。図９に、実施例１における工程ｄの後の粒子Ｂを観察したＳＥＭ画像を示す。図９は、粒子Ｂの直径の１／２の直径を有する同心円内の一部分である。【０２２５】
（導電粒子の表面に形成された突起の評価）
｛突起の被覆率｝
導電粒子をＳＥＭにより３万倍で観察して得られるＳＥＭ画像をもとに、導電粒子表面における突起による被覆率（面積の割合）を算出した。具体的には、導電粒子の正投影面における導電粒子の直径の１／２の直径を有する同心円内において突起形成部と平坦部とを画像解析により区別した。そして、同心円内に存在する突起形成部の面積の割合を算出し、当該割合を突起の被覆率とした。図１０に、実施例１における粒子ＤをＳＥＭにより観察した結果を示す。【０２２６】
｛突起の直径と数｝
導電粒子の正投影面において、導電粒子の直径の１／２の直径を有する同心円内に存在する突起の直径と数とを算出した。【０２２７】
具体的には、導電粒子をＳＥＭにより１０万倍で観察して得られる画像を解析し、突起の輪郭を画定した。次に、突起の面積（突起間の谷により区切られる突起の輪郭の面積）を測定し、その面積と同一の面積を有する真円の直径を突起の直径（外径）として算出した。図１１に、実施例１における粒子ＤをＳＥＭにより観察した結果を示す。【０２２８】
表１−２に示した直径の範囲に基づいて突起を分類し、それぞれの範囲における突起の数を求めた。図１１は、粒子Ｄの直径の１／２の直径を有する同じ円内の一部分である。【０２２９】
（導電粒子の断面試料の作製方法）
導電粒子の断面試料の作製方法の詳細について説明する。導電粒子の断面からＴＥＭ分析及びＳＴＥＭ／ＥＤＸ分析するための６０ｎｍ±２０ｎｍの厚さを有する断面試料（以下、「ＴＥＭ測定用の薄膜切片」という）を、ウルトラミクロトーム法を用いて下記のとおり作製した。【０２３０】
安定して薄膜化加工するため、導電粒子を注型樹脂に分散させた。具体的には、ビスフェノールＡ型液状エポキシ樹脂と、ブチルグリシジルエーテルと、その他エポキシ樹脂との混合物（リファインテック株式会社製、商品名「エポマウント主剤２７−７７１」）１０ｇにジエチレントリアミン（リファインテック株式会社製、商品名「エポマウント硬化剤２７−７７２」）１．０ｇを混合した。スパチュラを用いて攪拌し、均一に混合されたことを目視にて確認した。この混合物３ｇに乾燥済みの導電粒子０．５ｇを加えた後、スパチュラを用いて均一になるまで攪拌した。導電粒子を含む混合物を樹脂注型用の型（Ｄ．Ｓ．Ｋ  堂阪イーエム株式会社製、商品名「シリコーン包埋板ＩＩ型」）に流し込み、常温（室温）下で２４時間静置した。注型樹脂が固まったことを確認し、導電粒子の樹脂注型物を得た。【０２３１】
ウルトラミクロトーム（ライカマイクロシステムズ株式会社製、商品名「ＥＭ−ＵＣ６」）を用いて、導電粒子が含まれる樹脂注型物から、ＴＥＭ測定用の薄膜切片を作製した。ＴＥＭ測定用の薄膜切片を作製する際には、まず、ウルトラミクロトームの装置本体に固定したガラス製のナイフを用いて、図１２（ａ）に示すように、ＴＥＭ測定用の薄膜切片を切り出せる形状になるまで樹脂注型物の先端をトリミング加工した。【０２３２】
より詳細には、図１２（ｂ）に示すように、樹脂注型物の先端の断面形状が、縦２００〜４００μｍ及び横１００〜２００μｍの長さを有する略直方体状となるようにトリミング加工した。断面の横の長さを１００〜２００μｍとするのは、樹脂注型物からＴＥＭ測定用の薄膜切片を切り出す際に、ダイヤモンドナイフと試料との間で発生する摩擦を低減するためである。これにより、ＴＥＭ測定用の薄膜切片の皺及び折れ曲がりを防ぎ易くなり、ＴＥＭ測定用の薄膜切片の作製が容易となる。【０２３３】
続いて、ウルトラミクロトーム装置本体の所定の箇所に、ボート付きのダイヤモンドナイフ（ＤＩＡＴＯＮＥ社製、商品名「Ｃｒｙｏ  Ｗｅｔ」、刃幅２．０ｍｍ、刃角度３５°）を固定した。次に、ボートをイオン交換水で満たし、ナイフの設置角度を調整して刃先をイオン交換水で濡らした。【０２３４】
ここで、ナイフの設置角度の調整について図１３を用いて説明する。ナイフの設置角度の調整においては、上下方向の角度、左右方向の角度及びクリアランス角を調整することができる。「上下方向の角度の調整」とは、図１３に示すように、試料表面とナイフの進む方向とが平行になるように試料ホルダーの上下方向の角度を調整することを意味する。「左右方向の角度の調整」とは、図１３に示すように、ナイフの刃先と試料表面とが平行になるようにナイフの左右方向の角度を調整することを意味する。「クリアランス角の調整」とは、図１３に示すように、ナイフの刃先の試料側の面とナイフの進む方向とがなす最小の角度を調整することを意味する。クリアランス角は、５〜１０°が好ましい。クリアランス角が前記範囲であると、ナイフの刃先と試料表面との摩擦を低減できると共に、試料から薄膜切片を切り出した後にナイフが試料表面を擦ることを防げる。【０２３５】
ウルトラミクロトーム装置本体に付している光学顕微鏡を確認しながら、試料とダイヤモンドナイフとの距離を近づけて、刃速度０．３ｍｍ／秒、薄膜の切り出し厚さが６０ｎｍ±２０ｎｍとなるようにミクロトーム装置の設定値を設定し、樹脂注型物から薄膜切片を切り出した。次に、イオン交換水の水面にＴＥＭ測定用の薄膜切片を浮かべた。水面に浮かべたＴＥＭ測定用の薄膜切片の上面から、ＴＥＭ測定用の銅メッシュ（マイクログリッド付き銅メッシュ）を押し付け、ＴＥＭ測定用の薄膜切片を銅メッシュに吸着させ、ＴＥＭ試料とした。ミクロトームで得られるＴＥＭ測定用の薄膜切片は、ミクロトームの切り出し厚さの設定値と正確には一致しないため、所望の厚さが得られる設定値を予め求めておく。【０２３６】
（ＥＤＸによるマッピングの方法）
ＥＤＸによるマッピングの方法の詳細について説明する。ＴＥＭ測定用の薄膜切片を銅メッシュごと試料ホルダー（日本電子株式会社製、商品名「ベリリウム試料２軸傾斜ホルダー、ＥＭ−３１６４０」）に固定し、ＴＥＭ内部へ挿入した。加速電圧２００ｋＶにて、試料への電子線照射を開始した後、電子線の照射系をＳＴＥＭモードに切り替えた。【０２３７】
走査像観察装置をＳＴＥＭ観察時の位置に挿入し、ＳＴＥＭ観察用のソフトウェア「ＪＥＯＬ  Ｓｉｍｐｌｅ  Ｉｍａｇｅ  Ｖｉｅｗｅｒ（Ｖｅｒｓｉｏｎ  １．３．５）」（日本電子株式会社製）を起動してから、ＴＥＭ測定用の薄膜切片を観察した。その中に観察された導電粒子の断面のうち、ＥＤＸ測定に適した箇所を探し、撮影した。ここでいう「測定に適した箇所」とは、導電粒子の中心付近で切断され、金属層の断面が観察できる箇所を意味する。断面が傾斜している箇所、及び、導電粒子の中心付近からずれた位置で切断されている箇所は、測定対象から外した。撮影時には、観察倍率２５万倍、ＳＴＥＭ観察像の画素数を縦５１２点、横５１２点とした。この条件で観察すると、視野角６００ｎｍの観察像が得られるが、装置が変わると同じ倍率でも視野角が変わることがあるため注意が必要である。【０２３８】
ＳＴＥＭ／ＥＤＸ分析の際には、ＴＥＭ測定用の薄膜切片に電子線を当てると、導電粒子の樹脂粒子及び注型樹脂には収縮及び熱膨張が起こり、測定中に試料が変形又は移動してしまう。このようなＥＤＸ測定中の試料変形及び試料移動を抑制するため、事前に３０分間〜１時間程度、測定箇所に電子線を照射し、変形及び移動が収まったことを確認してから分析した。【０２３９】
ＳＴＥＭ／ＥＤＸ分析を行うため、ＥＤＸを測定位置まで移動させ、ＥＤＸ測定用のソフトウェア「Ａｎａｌｙｓｉｓ  Ｓｔａｔｉｏｎ」（日本電子株式会社製）を起動させた。ＥＤＸによるマッピングの際には、マッピング時に充分な分解能を得る必要があるため、電子線を目的箇所に集束させるための集束絞り装置を用いた。【０２４０】
ＳＴＥＭ／ＥＤＸ分析の際には、検出される特性Ｘ線のカウント数（ＣＰＳ：Ｃｏｕｎｔｓ  Ｐｅｒ  Ｓｅｃｏｎｄ）が１０，０００ＣＰＳ以上になるように、電子線のスポット径を０．５〜１．０ｎｍの範囲で調整した。測定後に、マッピング測定と同時に得られるＥＤＸスペクトルにおいて、ニッケルのＫα線に由来するピークの高さが少なくとも５，０００Ｃｏｕｎｔｓ以上となることを確認した。データ取得時には、前記ＳＴＥＭ観察時と同じ視野角で、画素数を縦２５６点、横２５６点とした。一点ごとの積算時間を２０ミリ秒間とし、積算回数１回で測定を行った。【０２４１】
得られたＥＤＸマッピングデータから、必要に応じて、第１層、無電解ニッケルめっき析出核、第２層におけるＥＤＸスペクトルを抽出し、各部分における元素存在比を算出した。但し、定量値を算出する際には、貴金属、ニッケル及びリンの割合の合計を１００質量％として、それぞれの元素の質量％濃度を算出した。【０２４２】
前記以外の元素については、下記の理由で割合が変動し易いため、定量値を算出する際には除外した。炭素の割合は、ＴＥＭ測定用のメッシュに使用されるカーボン支持膜、又は、電子線照射時に試料表面に吸着する不純物の影響によって増減する。酸素の割合は、ＴＥＭ試料を作製してから測定までの間に空気酸化することで増加する可能性がある。銅は、ＴＥＭ測定用に用いた銅メッシュから検出されてしまう。【０２４３】
｛外径１μｍ以上の金属異物｝
外径１μｍ以上の金属異物の個数の測定は、ＳＥＭにより５千倍で１０００個の導電粒子を観察し、１０００個の導電粒子を観察中に発見された外径１μｍ以上の金属異物の個数をカウントした。【０２４４】
｛異常析出部の有無｝
長さ５００ｎｍを超える突起（異常析出部）の有無は、図１４に模式的に示す方法により判別した。具体的には、ＳＥＭにより３万倍で１０００個の導電粒子４００を観察し、異常析出部４０１の基端における直径方向の両端を結んだ直線（異常析出部４０１の両側の谷と谷とを結んだ直線）から垂直方向における異常析出部４０１の頂点までの距離を計測することにより、異常析出部４０１の長さ４０２を得た。そして、長さ５００ｎｍを超える異常析出部を有する導電粒子数をカウントした。【０２４５】
（単分散率の測定）
導電粒子０．０５ｇを電解水に分散させ、界面活性剤を添加し、超音波分散（アズワン株式会社製、商品名「ＵＳ−４Ｒ」、高周波出力：１６０Ｗ、発振周波数：４０ｋＨｚ単周波）を５分間行った。導電粒子の分散液をＣＯＵＬＥＲ  ＭＵＬＴＩＳＩＺＥＲ  ＩＩ（ベックマン・コールター株式会社製、商品名）の試料カップに注入し、導電粒子５００００個についての単分散率を測定した。単分散率は下記式により算出し、その値に基づいて下記基準により水溶媒中での粒子の凝集性を判定した。
単分散率（％）＝｛ｆｉｒｓｔ  ｐｅａｋ粒子数（個）／全粒子数（個）｝×１００【０２４６】
［絶縁性粒子の作製］
５００ｍｌフラスコに入った純水４００ｇ中に、下に示す絶縁性粒子の配合モル比に従ってモノマーを加えた。全モノマーの総量が、純水に対して１０質量％になるように配合した。窒素置換後、７０℃で撹拌しながら６時間加熱を行った。攪拌速度は３００ｍｉｎ−１（３００ｒｐｍ）であった。ＫＢＭ−５０３（信越化学株式会社製、商品名）は、３−メタクリロキシプロピルトリメトキシシランである。【０２４７】
（絶縁性粒子の配合モル比）
成分                              モル比
スチレン                          ６００
ペルオキソ二硫酸カリウム          ６
メタクリル酸ナトリウム            ５．４
スチレンスルホン酸ナトリウム      ０．３２
ジビニルベンゼン                  １６．８
ＫＢＭ−５０３                    ４．２【０２４８】
合成した絶縁性粒子の平均粒径をＳＥＭにより撮影した画像を解析して測定した。絶縁性粒子の平均粒径は３１５ｎｍであった。【０２４９】
合成した絶縁性粒子のＴｇ（ガラス転移点）を、ＤＳＣ（パーキンエルマー社製、商品名「ＤＳＣ−７」）を用いて、サンプル量：１０ｍｇ、昇温速度：５℃／分、測定雰囲気：空気の条件で測定した。【０２５０】
（シリコーンオリゴマーの調製）
攪拌装置、コンデンサー及び温度計を備えたガラスフラスコに、３−グリシドキシプロピルトリメトキシシラン１１８ｇとメタノール５．９ｇとを配合した溶液を加えた。さらに、活性白土５ｇ及び蒸留水４．８ｇを添加し、７５℃で一定時間攪拌した後、重量平均分子量１３００のシリコーンオリゴマーを得た。得られたシリコーンオリゴマーは、水酸基と反応する末端官能基としてメトキシ基又はシラノール基を有するものである。得られたシリコーンオリゴマー溶液にメタノールを加えて、固形分２０質量％の処理液を調製した。【０２５１】
シリコーンオリゴマーの重量平均分子量は、ゲルパーミエーションクロマトグラフィー（ＧＰＣ）法によって測定し、標準ポリスチレンの検量線を用いて換算することにより算出した。シリコーンオリゴマーの重量平均分子量の測定においては、ポンプ（株式会社日立製作所製、商品名「Ｌ−６０００」））と、カラム（Ｇｅｌｐａｃｋ  ＧＬ−Ｒ４２０、Ｇｅｌｐａｃｋ  ＧＬ−Ｒ４３０、Ｇｅｌｐａｃｋ  ＧＬ−Ｒ４４０（以上、日立化成株式会社製、商品名））と、  検出器（株式会社日立製作所製、商品名「Ｌ−３３００型ＲＩ」）とを用いた。溶離液としてテトラヒドロフラン（ＴＨＦ）を用い、測定温度を４０℃とし、流量を２．０５ｍＬ／分として測定した。【０２５２】
［絶縁被覆導電粒子の作製］
メルカプト酢酸８ｍｍｏｌをメタノール２００ｍｌに溶解させて反応液を調製した。次に導電粒子（実施例１においては、粒子Ｄ）を２ｇ上記反応液に加え、スリーワンモーターと直径４５ｍｍの攪拌羽で、室温で２時間攪拌した。メタノールで洗浄後、孔径３μｍのメンブレンフィルタ（メルクミリポア社製）を用いてろ過することで、表面にカルボキシル基を有する導電粒子を２ｇ得た。【０２５３】
次に重量平均分子量７０，０００の３０％ポリエチレンイミン水溶液（和光純薬工業株式会社製）を超純水で希釈し、０．３質量％ポリエチレンイミン水溶液を得た。上記表面にカルボキシル基を有する導電粒子２ｇを０．３質量％ポリエチレンイミン水溶液に加え、室温で１５分攪拌した。その後、孔径３μｍのメンブレンフィルタ（メルクミリポア社製）を用いて導電粒子をろ過し、ろ過された導電粒子を超純水２００ｇに入れて室温で５分攪拌した。更に孔径３μｍのメンブレンフィルタ（メルクミリポア社製）を用いて導電粒子をろ過し、上記メンブレンフィルタ上にて２００ｇの超純水で２回洗浄を行った。これらの作業を行うことにより、吸着していないポリエチレンイミンが除去され、表面がアミノ基含有ポリマーで被覆された導電粒子が得られた。【０２５４】
次に、絶縁性粒子をシリコーンオリゴマーで処理し、表面にグリシジル基含有オリゴマーを有する絶縁性粒子のメタノール分散媒（絶縁性粒子のメタノール分散媒）を調製した。【０２５５】
上記表面がアミノ基含有ポリマーで被覆された導電粒子をメタノールに浸漬し、当該メタノールに絶縁性粒子のメタノール分散媒を滴下することで、絶縁被覆導電粒子を作製した。得られた絶縁被覆導電粒子を縮合剤とオクタデシルアミンで処理し、洗浄して表面の疎水化を行った。その後８０℃、１時間の条件で加熱乾燥させて絶縁被覆導電粒子を作製した。ＳＥＭによって撮影した画像を解析することで、絶縁性粒子による導電粒子の平均被覆率を測定したところ、約３０％であった。【０２５６】
［異方導電性接着フィルム及び接続構造体の作製］
フェノキシ樹脂（ユニオンカーバイド社製、商品名「ＰＫＨＣ」）１００ｇと、アクリルゴム（ブチルアクリレート４０質量部、エチルアクリレート３０質量部、アクリロニトリル３０質量部、グリシジルメタクリレート３質量部の共重合体、分子量：８５万）７５ｇとを、酢酸エチル４００ｇに溶解して溶液を得た。この溶液に、マイクロカプセル型潜在性硬化剤を含有する液状エポキシ樹脂（旭化成エポキシ株式会社製、商品名「ノバキュアＨＸ−３９４１」、エポキシ当量１８５）３００ｇを加え、撹拌して接着剤溶液を得た。【０２５７】
この接着剤溶液に、上記絶縁被覆導電粒子を、接着剤溶液の全量を基準として９体積％となるように分散させ、分散液を得た。得られた分散液を、セパレータ（シリコーン処理したポリエチレンテレフタレートフィルム、厚さ４０μｍ）にロールコータを用いて塗布し、９０℃で１０分間加熱することにより乾燥して、厚さ２５μｍの異方導電性接着フィルムをセパレータ上に作製した。【０２５８】
次に、作製した異方導電性接着フィルムを用いて、金バンプ（１）（面積：約２０μｍ×約４０μｍ、高さ：１５μｍ）、金バンプ（２）（面積：約３０μｍ×約４０μｍ、高さ：１５μｍ）、及び金バンプ（３）（面積：約４０μｍ×約４０μｍ、高さ：１５μｍ）がそれぞれ３６２個設けられたチップ（１．７ｍｍ×２０ｍｍ、厚さ：０．５μｍ）と、ＩＺＯ回路付きガラス基板（厚さ：０．７ｍｍ）との接続を、以下に示すｉ）〜ｉｉｉ）の手順に従って行い、接続構造体を得た。金バンプ（１）のスペースを６μｍとし、金バンプ（２）のスペースを８μｍとし、金バンプ（３）のスペースを１０μｍとした。スペースとは、金バンプ同士の距離に相当する。
ｉ）異方導電性接着フィルム（２ｍｍ×２４ｍｍ）をＩＺＯ回路付きガラス基板に８０℃、０．９８ＭＰａ（１０ｋｇｆ／ｃｍ２）で貼り付けた。
ｉｉ）セパレータを剥離し、チップのバンプとＩＺＯ回路付きガラス基板の位置合わせを行った。
ｉｉｉ）１９０℃、４０ｇｆ／バンプ、１０秒の条件でチップ上方から加熱及び加圧を行い、チップとガラス基板との接着を行うと共に、チップのバンプとＩＺＯ回路との電気的接続を行った。【０２５９】
［接続構造体の評価］
得られた接続構造体の導通抵抗試験及び絶縁抵抗試験を以下のように行った。【０２６０】
（導通抵抗試験）
チップ電極（バンプ）とＩＺＯ回路との接続において、導通抵抗の初期値と、吸湿耐熱試験（温度８５℃、湿度８５％の条件で１００、３００、５００、１０００、２０００時間放置）後の導通抵抗の値とを測定した。チップ電極（バンプ）とＩＺＯ回路との接続領域は、約２０μｍ×約４０μｍ、約３０μｍ×約４０μｍ、及び約４０μｍ×約４０μｍとした。約２０μｍ×約４０μｍの接続領域においては、チップ電極とＩＺＯ回路とは３個の導電粒子（捕捉導電粒子）で接続されるように設定した。約３０μｍ×約４０μｍの接続領域においては、チップ電極とＩＺＯ回路とは６個の導電粒子で接続されるように設定した。約４０μｍ×約４０μｍの接続領域においては、チップ電極とＩＺＯ回路とは１０個の導電粒子で接続されるように設定した。なお、２０サンプルについて測定し、それらの平均値を算出した。得られた平均値から下記基準に従って導通抵抗を評価した結果を表６−１に示す。バンプ数６個において、吸湿耐熱試験５００時間後に下記Ａ又はＢの基準を満たす場合、導通抵抗が良好であると評価した。
Ａ：導通抵抗の平均値が２Ω未満
Ｂ：導通抵抗の平均値が２Ω以上５Ω未満
Ｃ：導通抵抗の平均値が５Ω以上１０Ω未満
Ｄ：導通抵抗の平均値が１０Ω以上２０Ω未満
Ｅ：導通抵抗の平均値が２０Ω以上【０２６１】
（絶縁抵抗試験）
チップ電極（バンプ）間の絶縁抵抗として、絶縁抵抗の初期値と、マイグレーション試験（温度６０℃、湿度９０％、２０Ｖ印加の条件で１００、３００、１０００、２０００時間放置）後の絶縁抵抗の値とを測定した。２０サンプルについて測定し、全２０サンプル中、絶縁抵抗値が１０９Ω以上となるサンプルの割合を算出した。測定は、金バンプ（１）〜（３）のそれぞれについて行った。すなわち、金バンプのスペースが６μｍ、８μｍ、１０μｍのそれぞれについて、絶縁抵抗試験を行った。得られた割合から下記基準に従って絶縁抵抗を評価した。結果を表６−１に示す。スペースが８μｍにおいて、吸湿耐熱試験１０００時間後に下記Ａ又はＢの基準を満たす場合、絶縁抵抗が良好であると評価した。
Ａ：絶縁抵抗値１０９Ω以上の割合が１００％
Ｂ：絶縁抵抗値１０９Ω以上の割合が９０％以上１００％未満
Ｃ：絶縁抵抗値１０９Ω以上の割合が８０％以上９０％未満
Ｄ：絶縁抵抗値１０９Ω以上の割合が５０％以上８０％未満
Ｅ：絶縁抵抗値１０９Ω以上の割合が５０％未満【０２６２】
＜実施例２＞
実施例１の（工程ｂ）において、平均粒径６０ｎｍの気相法親水性球状シリカ粉末を、平均粒径２５ｎｍの気相法親水性球状シリカ粉末に変更したこと以外は実施例１と同様にして、導電粒子、絶縁被覆導電粒子、異方導電性接着フィルム及び接続構造体の作製、並びに、導電粒子及び接続構造体の評価を行った。結果を表１−１、表１−２及び表６−１に示す。【０２６３】
＜実施例３＞
実施例１の（工程ｂ）において、平均粒径６０ｎｍの気相法親水性球状シリカ粉末を、平均粒径４０ｎｍの気相法親水性球状シリカ粉末に変更したこと以外は実施例１と同様にして、導電粒子、絶縁被覆導電粒子、異方導電性接着フィルム及び接続構造体の作製、並びに、導電粒子及び接続構造体の評価を行った。結果を表１−１、表１−２及び表６−１に示す。【０２６４】
＜実施例４＞
実施例１の（工程ｂ）において、平均粒径６０ｎｍの気相法親水性球状シリカ粉末を、平均粒径８０ｎｍの気相法親水性球状シリカ粉末に変更したこと以外は実施例１と同様にして、導電粒子、絶縁被覆導電粒子、異方導電性接着フィルム及び接続構造体の作製、並びに、導電粒子及び接続構造体の評価を行った。結果を表１−１、表１−２及び表６−１に示す。【０２６５】
＜実施例５＞
実施例１の（工程ｂ）において、平均粒径６０ｎｍの気相法親水性球状シリカ粉末を、平均粒径１００ｎｍの気相法親水性球状シリカ粉末に変更したこと以外は実施例１と同様にして、導電粒子、絶縁被覆導電粒子、異方導電性接着フィルム及び接続構造体の作製、並びに、導電粒子及び接続構造体の評価を行った。結果を表１−３、表１−４及び表６−１に示す。【０２６６】
＜実施例６＞
実施例１の（工程ｂ）において、平均粒径６０ｎｍの気相法親水性球状シリカ粉末を、平均粒径１２０ｎｍの気相法親水性球状シリカ粉末に変更したこと以外は実施例１と同様にして、導電粒子、絶縁被覆導電粒子、異方導電性接着フィルム及び接続構造体の作製、並びに、導電粒子及び接続構造体の評価を行った。結果を表１−３、表１−４及び表６−２に示す。【０２６７】
＜実施例７＞
実施例１の（工程ｄ）において、パラジウム触媒化液として、ｐＨ１０．５に調整され、パラジウム触媒（アトテックジャパン株式会社製、商品名「アトテックネオガント８３４」）を８質量％含有するパラジウム触媒化液１００ｍＬを用いたこと以外は実施例１と同様にして、導電粒子、絶縁被覆導電粒子、異方導電性接着フィルム及び接続構造体の作製、並びに、導電粒子及び接続構造体の評価を行った。結果を表１−３、表１−４及び表６−２に示す。【０２６８】
＜実施例８＞
実施例１の（工程ｂ）において、シリカ粉末として、平均粒径２５ｎｍの気相法親水性球状シリカ粉末を用いたこと、及び実施例１の（工程ｄ）において、パラジウム触媒化液として、ｐＨ１０．５に調整され、アトテックネオガント８３４を８質量％含有するパラジウム触媒化液１００ｍＬを用いたこと以外は実施例１と同様にして、導電粒子、絶縁被覆導電粒子、異方導電性接着フィルム及び接続構造体の作製、並びに、導電粒子及び接続構造体の評価を行った。結果を表２−１、表２−２及び表６−２に示す。【０２６９】
＜実施例９＞
実施例１の（工程ｂ）において、シリカ粉末として、平均粒径４０ｎｍの気相法親水性球状シリカ粉末を用いた点、及び実施例１の（工程ｄ）において、パラジウム触媒化液１００ｍＬの代わりに、ｐＨ１０．５に調整され、アトテックネオガント８３４を８質量％含有するパラジウム触媒化液１００ｍＬを用いたこと以外は実施例１と同様にして、導電粒子、絶縁被覆導電粒子、異方導電性接着フィルム及び接続構造体の作製、並びに、導電粒子及び接続構造体の評価を行った。結果を表２−１、表２−２及び表６−２に示す。【０２７０】
＜実施例１０＞
実施例１の（工程ｂ）において、シリカ粉末として、平均粒径８０ｎｍの気相法親水性球状シリカ粉末を用いたこと、及び実施例１の（工程ｄ）において、パラジウム触媒化液として、ｐＨ１０．５に調整され、アトテックネオガント８３４を８質量％含有するパラジウム触媒化液１００ｍＬを用いたこと以外は実施例１と同様にして、導電粒子、絶縁被覆導電粒子、異方導電性接着フィルム及び接続構造体の作製、並びに、導電粒子及び接続構造体の評価を行った。結果を表２−１、表２−２及び表７−１に示す。【０２７１】
＜実施例１１＞
実施例１の（工程ｂ）において、シリカ粉末として、平均粒径１００ｎｍの気相法親水性球状シリカ粉末を用いたこと、及び実施例１の（工程ｄ）において、パラジウム触媒化液として、ｐＨ１０．５に調整され、アトテックネオガント８３４を８質量％含有するパラジウム触媒化液１００ｍＬを用いたこと以外は実施例１と同様にして、導電粒子、絶縁被覆導電粒子、異方導電性接着フィルム及び接続構造体の作製、並びに、導電粒子及び接続構造体の評価を行った。結果を表２−１、表２−２及び表７−１に示す。【０２７２】
＜実施例１２＞
実施例１の（工程ｂ）において、シリカ粉末として、平均粒径１２０ｎｍの気相法親水性球状シリカ粉末を用いたこと、及び実施例１の（工程ｄ）において、パラジウム触媒化液として、ｐＨ１０．５に調整され、アトテックネオガント８３４を８質量％含有するパラジウム触媒化液１００ｍＬを用いたこと以外は実施例１と同様にして、導電粒子、絶縁被覆導電粒子、異方導電性接着フィルム及び接続構造体の作製、並びに、導電粒子及び接続構造体の評価を行った。結果を表２−３、表２−４及び表７−１に示す。【０２７３】
＜実施例１３＞
実施例１の（工程ｂ）の代わりに、以下に示す方法にて非導電性無機粒子を製造した以外は実施例１と同様にして、導電粒子、絶縁被覆導電粒子、異方導電性接着フィルム及び接続構造体の作製、並びに、導電粒子及び接続構造体の評価を行った。結果を表２−３、表２−４及び表７−１に示す。【０２７４】
実施例１３では、まず平均粒径１００ｎｍの気相法親水性球状シリカ粉末を用い、球状シリカ粉末１００ｇを振動流動層装置（中央化工機株式会社製、商品名「振動流動層装置ＶＵＡ−１５型」）に収容した。次に、循環ガスを用いずに、装置上部を開放した状態でコンプレッサーによる圧縮空気によって球状シリカを流動化させ、水３．０ｇを噴霧して５分間流動混合させた。次に、ＨＭＤＳ（ヘキサメチレンジシラザン）（モメンティブ・パフォーマンス・マテリアルズ・ジャパン合同会社製、商品名「ＴＳＬ−８８０２」）５．０ｇを噴霧し、３０分間流動混合した。得られた疎水性球状シリカ微粉体の疎水化度をメタノール滴定法によって測定した。実施例１３における非導電性無機粒子の疎水化度は、３０％であった。【０２７５】
＜実施例１４＞
実施例１の（工程ｂ）の代わりに、以下に示す方法にて非導電性無機粒子を製造した以外は実施例１と同様にして、導電粒子、絶縁被覆導電粒子、異方導電性接着フィルム及び接続構造体の作製、並びに、導電粒子及び接続構造体の評価を行った。結果を表２−３、表２−４及び表７−１に示す。【０２７６】
実施例１４では、まず、平均粒径１００ｎｍの気相法親水性球状シリカ粉末を用い、球状シリカ粉末１００ｇを振動流動層装置（中央化工機株式会社製、商品名「振動流動層装置ＶＵＡ−１５型」）に収容した。次に、吸引ブロワーにより循環させた空気で球状シリカを流動化させながら水３．５ｇを噴霧し、５分間流動混合させた。次に、ＨＭＤＳ（ヘキサメチレンジシラザン）（モメンティブ・パフォーマンス・マテリアルズ・ジャパン合同会社製、商品名「ＴＳＬ−８８０２」）２．５ｇを噴霧し、３０分間流動混合した。得られた疎水性球状シリカ微粉体の疎水化度をメタノール滴定法によって測定した。実施例１３における非導電性無機粒子の疎水化度は、５０％であった。【０２７７】
＜実施例１５＞
実施例１の（工程ｂ）の代わりに、以下に示す方法にて非導電性無機粒子を製造した以外は実施例１と同様にして、導電粒子、絶縁被覆導電粒子、異方導電性接着フィルム及び接続構造体の作製、並びに、導電粒子及び接続構造体の評価を行った。結果を表３−１、表３−２及び表７−２に示す。【０２７８】
実施例１５では、まず、平均粒径１００ｎｍの気相法親水性球状シリカ粉末を用い、球状シリカ粉末１００ｇを振動流動層装置（中央化工機株式会社製、商品名「振動流動層装置ＶＵＡ−１５型」）に収容した。次に、吸引ブロワーにより循環させた空気で球状シリカを流動化させながら水３．０ｇを噴霧し、５分間流動混合させた。次に、ＨＭＤＳ（ヘキサメチレンジシラザン）（モメンティブ・パフォーマンス・マテリアルズ・ジャパン合同会社製、商品名「ＴＳＬ−８８０２」）５．０ｇを噴霧し、３０分間流動混合した。得られた疎水性球状シリカ微粉体の疎水化度をメタノール滴定法によって測定した。実施例１３における非導電性無機粒子の疎水化度は、８０％であった。【０２７９】
＜実施例１６＞
実施例１の（工程ｂ）の代わりに、以下に示す方法にて非導電性無機粒子を製造した以外は実施例１と同様にして、導電粒子、絶縁被覆導電粒子、異方導電性接着フィルム及び接続構造体の作製、並びに、導電粒子及び接続構造体の評価を行った。結果を表３−１、表３−２及び表７−２に示す。【０２８０】
実施例１６では、まず、平均粒径１００ｎｍの気相法親水性球状シリカ粉末を用い、球状シリカ粉末１００ｇを振動流動層装置（中央化工機株式会社製、商品名「振動流動層装置ＶＵＡ−１５型」）に収容した。次に、吸引ブロワーにより循環させた空気で球状シリカを流動化させながら水３．０ｇを噴霧し、５分間流動混合させた。次に、ＨＭＤＳ（ヘキサメチレンジシラザン）（モメンティブ・パフォーマンス・マテリアルズ・ジャパン合同会社製、商品名「ＴＳＬ−８８０２」）６．０ｇを噴霧し、３０分間流動混合した。得られた疎水性球状シリカ微粉体の疎水化度をメタノール滴定法によって測定した。実施例１３における非導電性無機粒子の疎水化度は、９０％であった。【０２８１】
＜実施例１７＞
実施例１の（工程ｃ）において、ＨＭＤＳにより疎水化された球状シリカ粉末０．０５ｇの代わりに、０．０４ｇとしたこと以外は、実施例１と同様にして、導電粒子、絶縁被覆導電粒子、異方導電性接着フィルム及び接続構造体の作製、並びに、導電粒子及び接続構造体の評価を行った。結果を表３−１、表３−２及び表７−２に示す。【０２８２】
＜実施例１８＞
実施例１の（工程ｃ）において、ＨＭＤＳにより疎水化された球状シリカ粉末０．０５ｇの代わりに、０．０３ｇとしたこと以外は、実施例１と同様にして、導電粒子、絶縁被覆導電粒子、異方導電性接着フィルム及び接続構造体の作製、並びに、導電粒子及び接続構造体の評価を行った。結果を表３−１、表３−２及び表７−２に示す。【０２８３】
＜実施例１９＞
実施例１の（工程ａ）において、ポリエチレンイミン水溶液３ｇの代わりに、平均分子量６００の３０質量％ポリエチレンイミン水溶液（和光純薬工業株式会社製）３ｇに変更したこと以外は実施例１と同様にして、導電粒子、絶縁被覆導電粒子、異方導電性接着フィルム及び接続構造体の作製、並びに、導電粒子及び接続構造体の評価を行った。結果を表３−３、表３−４及び表８−１に示す。【０２８４】
＜実施例２０＞
実施例１の（工程ａ）において、ポリエチレンイミン水溶液３ｇの代わりに、平均分子量１万の３０質量％ポリエチレンイミン水溶液（和光純薬工業株式会社製）３ｇに変更したこと以外は実施例１と同様にして、導電粒子、絶縁被覆導電粒子、異方導電性接着フィルム及び接続構造体の作製、並びに、導電粒子及び接続構造体の評価を行った。結果を表３−３、表３−４及び表８−１に示す。【０２８５】
＜実施例２１＞
実施例１の（工程ｂ）において、ＨＭＤＳ２．５ｇの代わりに、ポリジメチルシロキサン（ＰＤＭＳ）（和光純薬工業株式会社製）２．５ｇに変更したこと以外は実施例１と同様にして、導電粒子、絶縁被覆導電粒子、異方導電性接着フィルム及び接続構造体の作製、並びに、導電粒子及び接続構造体の評価を行った。結果を表３−３、表３−４及び表８−１に示す。【０２８６】
＜実施例２２＞
実施例１の（工程ｂ）において、ＨＭＤＳ２．５ｇの代わりに、Ｎ，Ｎ−ジメチルアミノトリメチルシラン（ＤＭＡＴＭＳ）（和光純薬工業株式会社製）２．５ｇに変更したこと以外は実施例１と同様にして、導電粒子、絶縁被覆導電粒子、異方導電性接着フィルム及び接続構造体の作製、並びに、導電粒子及び接続構造体の評価を行った。結果を表４−１、表４−２及び表８−１に示す。【０２８７】
＜実施例２３＞
実施例１の（工程ｅ）を省略したこと、及び実施例１の（工程ｆ）の代わりに以下に示す方法にて第１層のｂ層を形成したこと以外は実施例１と同様にして、導電粒子、絶縁被覆導電粒子、異方導電性接着フィルム及び接続構造体の作製、並びに、導電粒子及び接続構造体の評価を行った。結果を表４−１、表４−２及び表８−２に示す。【０２８８】
実施例２３では、まず、第１層のｂ層形成用の無電解ニッケルめっき液の液量を１００ｍｌとし、１００ｎｍの膜厚のニッケル−リン合金被膜からなる第１層のｂ層を形成した。第１層のｂ層を形成することにより得た粒子Ｄは４．５５ｇであった。【０２８９】
＜実施例２４＞
実施例１の（工程ｅ）、（工程ｆ）の代わりに以下に示す方法にて第１層のａ層、ｂ層を形成したこと以外は実施例１と同様にして、導電粒子、絶縁被覆導電粒子、異方導電性接着フィルム及び接続構造体の作製、並びに、導電粒子及び接続構造体の評価を行った。結果を表４−１、表４−２及び表８−２に示す。【０２９０】
まず、工程ｄで得た粒子Ｂ分散液を、８０℃に加温した水１０００ｍＬで希釈した後、めっき安定剤として１ｇ／Ｌの硝酸ビスマス水溶液を１ｍＬ添加した。次に、粒子Ｂ分散液に、下記組成のａ層形成用の無電解ニッケルめっき液２０ｍＬを５ｍＬ／分の滴下速度で滴下した。第１層のａ層形成用の無電解ニッケルめっき液の組成は以下の通りである。
硫酸ニッケル・・・・・・・・・・・・４００ｇ／Ｌ
次亜リン酸ナトリウム・・・・・・・・１５０ｇ／Ｌ
酢酸・・・・・・・・・・・・・・・・１２０ｇ／Ｌ
硝酸ビスマス水溶液（１ｇ／Ｌ）・・・１ｍＬ／Ｌ【０２９１】
第１層のａ層のめっき液を滴下終了後、３分後に、下記組成のｂ層形成用のめっき液８０ｍＬを５ｍＬ／分の滴下速度で滴下した。滴下終了後、１０分間経過した後に、めっき液を加えた分散液を濾過した。濾過物を水で洗浄した後、８０℃の真空乾燥機で乾燥した。このようにして、表４−１に示す第１層のａ層が２０ｎｍ、第１層のｂ層が８０ｎｍの膜厚のニッケル−リン合金被膜からなる第１層を形成した。第１層のａ層およびｂ層を形成することにより得た粒子Ｄは、４．５５ｇであった。
（ｂ層形成用の無電解ニッケルめっき液）
硫酸ニッケル・・・・・・・・・・・・４００ｇ／Ｌ
次亜リン酸ナトリウム・・・・・・・・１５０ｇ／Ｌ
酒石酸ナトリウム・２水和物・・・・・６０ｇ／Ｌ
硝酸ビスマス水溶液（１ｇ／Ｌ）・・・１ｍＬ／Ｌ【０２９２】
実施例２４においては、ａ層のニッケルの濃度が９３．０質量％（残部リン）であり、ｂ層のニッケルの濃度は、導電粒子の表面に向かって徐々に高くなっていた。ｂ層の表面におけるニッケルの濃度は９７．５質量％（残部リン）だった。このように、ｂ層形成用の無電解ニッケルめっき液を、ａ層形成用の無電解ニッケルめっき液に直接加えることにより、除々にニッケル濃度が高くなる層を得ることが可能になる。そして、無電解ニッケルめっき皮膜形成時の初期に９４質量％以下の層を２０ｎｍ以上形成することにより、導電粒子同士は磁性の影響をほとんど受けないので、当該導電粒子同士の凝集を抑制することができる。また、実施例１のように、異なる組成のニッケル−リン合金被膜を２回に分けて形成する必要がなくなるため、短時間で導電粒子を作製することが可能となる。【０２９３】
＜実施例２５＞
実施例１の（工程ａ）〜（工程ｆ）を経て作製した粒子Ｄ４．５５ｇを、下記組成の無電解パラジウムめっき液１Ｌ（ｐＨ：６）に浸漬し、第２層を形成した。反応時間は１０分間、温度は５０℃にて処理を行った。第２層の平均厚さは１０ｎｍ、第２層におけるパラジウム含有量は１００質量％であった。この導電粒子を用いたこと以外は実施例１と同様にして、絶縁被覆導電粒子、異方導電性接着フィルム及び接続構造体の作製、並びに、導電粒子及び接続構造体の評価を行った。結果を表４−３、表４−４及び表８−２に示す。無電解パラジウムめっき液の組成は以下の通りである。
塩化パラジウム・・・・・・・０．０７ｇ／Ｌ
ＥＤＴＡ・２ナトリウム・・・１ｇ／Ｌ
クエン酸・２ナトリウム・・・１ｇ／Ｌ
ギ酸ナトリウム・・・・・・・０．２ｇ／Ｌ【０２９４】
＜実施例２６＞
実施例１の（工程ａ〜工程ｆ）を経て作製した粒子Ｄ４．５５ｇを、置換金めっき液（日立化成株式会社製、商品名「ＨＧＳ−１００」）１００ｍＬ／Ｌの溶液１Ｌに、８５℃で２分間浸漬し、更に２分間水洗して、第２層を形成した。反応時間は１０分間、温度は６０℃にて処理を行った。第２層の平均厚さは１０ｎｍ、第２層における金含有量はほぼ１００質量％であった。この導電粒子を用いたこと以外は実施例１と同様にして、絶縁被覆導電粒子、異方導電性接着フィルム及び接続構造体の作製、並びに、導電粒子及び接続構造体の評価を行った。結果を表４−３、表４−４及び表８−２に示す。【０２９５】
＜比較例１＞
まず、実施例１の（工程ａ）を行った。次に、平均粒子径１００ｎｍのコロイダルシリカ分散液を超純水で希釈して、０．３３質量％シリカ粒子分散液（シリカ総量０．０５ｇ）を得た。当該分散液に、（工程ａ）で作製したポリエチレンイミンが吸着した樹脂粒子を加え、室温で１５分攪拌した。その後φ３μｍのメンブレンフィルタ（メルクミリポア社製）を用いた濾過により樹脂粒子を取り出した。濾液からシリカは抽出されなかったことから、実質的に全てのシリカ粒子が樹脂粒子に吸着したことが確認された。シリカ粒子が吸着した樹脂粒子を超純水２００ｇに入れて室温で５分攪拌した。その後、φ３μｍのメンブレンフィルタ（メルクミリポア社製）を用いた濾過により樹脂粒子を取り出し、メンブレンフィルタ上の樹脂粒子を２００ｇの超純水で２回洗浄した。洗浄後の樹脂粒子を８０℃で３０分、１２０℃で１時間の順に加熱することにより乾燥して、表面にシリカ粒子が吸着した樹脂粒子２．０５ｇを得た。【０２９６】
上記樹脂粒子２．０５ｇを、共振周波数２８ｋＨｚ、出力１００Ｗの超音波を１５分間照射した後、パラジウム触媒（アトテックジャパン株式会社製、商品名「アトテックネオガント８３４」）を８質量％含有するパラジウム触媒化液１００ｍＬに添加して、超音波を照射しながら３０℃で３０分攪拌した。その後、φ３μｍのメンブレンフィルタ（メルクミリポア社製）を用いた濾過により樹脂粒子を取出し、取り出された樹脂粒子を水洗した。水洗後の樹脂粒子を、ｐＨ６．０に調整された０．５質量％ジメチルアミンボラン液に添加し、パラジウム触媒が固着化された樹脂粒子２．０１ｇを得た。そして、２０ｍＬの蒸留水に、パラジウム触媒が固着化された樹脂粒子２．０１ｇを浸漬した後、超音波分散することで、樹脂粒子分散液を得た。超音波分散した後の粒子をＳＥＭにより観察した結果を図１５に示す。【０２９７】
これ以降は、実施例１の（工程ｅ）以降と同様にして、導電粒子、絶縁被覆導電粒子、異方導電性接着フィルム及び接続構造体の作製、並びに、導電粒子及び接続構造体の評価を行った。結果を表５−１、表５−２及び表９−１に示す。比較例１における（工程ｆ）の後の導電粒子をＳＥＭにより観察した結果を図１６に示す。【０２９８】
＜比較例２＞
まず、実施例１の（工程ａ）を行った。次に、ポリエチレンイミンが吸着した樹脂粒子２ｇをメタノール中に入れ、共振周波数２８ｋＨｚ、出力１００Ｗの超音波を照射しながら室温で５分間攪拌した。その後、実施例５と同一の平均粒径１００ｎｍの気相法親水性球状シリカ粉末を０．０５ｇ入れ、共振周波数２８ｋＨｚ、出力１００Ｗの超音波を照射しながらさらに室温で５分間攪拌することで、シリカが吸着された樹脂粒子を得た。シリカが吸着された樹脂粒子は２．０５ｇであった。【０２９９】
上記樹脂粒子２．０５ｇを、共振周波数２８ｋＨｚ、出力１００Ｗの超音波を１５分間照射した後、パラジウム触媒（アトテックジャパン株式会社製、商品名「アトテックネオガント８３４」）を８質量％含有するパラジウム触媒化液１００ｍＬに添加して、超音波を照射しながら３０℃で３０分攪拌した。その後、φ３μｍのメンブレンフィルタ（メルクミリポア社製）を用いた濾過により樹脂粒子を取出し、取り出された樹脂粒子を水洗した。水洗後の樹脂粒子を、ｐＨ６．０に調整された０．５質量％ジメチルアミンボラン液に添加し、パラジウム触媒が固着化された樹脂粒子２．０１ｇを得た。そして、２０ｍＬの蒸留水に、パラジウム触媒が固着化された樹脂粒子２．０１ｇを浸漬した後、超音波分散することで、樹脂粒子分散液を得た。【０３００】
これ以降は、実施例１の（工程ｅ）以降と同様にして、導電粒子、絶縁被覆導電粒子、異方導電性接着フィルム及び接続構造体の作製、並びに、導電粒子及び接続構造体の評価を行った。結果を表５−１、表５−２及び表９−１に示す。【０３０１】
＜比較例３＞
まず、実施例１の（工程ａ）を行った。次に、ポリエチレンイミンが吸着した樹脂粒子２ｇをメタノール中に入れ、共振周波数２８ｋＨｚ、出力１００Ｗの超音波を照射しながら室温で５分間攪拌した。その後、実施例２と同一の平均粒径２５ｎｍの気相法親水性球状シリカ粉末を０．０５ｇ入れ、共振周波数２８ｋＨｚ、出力１００Ｗの超音波を照射しながらさらに室温で５分間攪拌することで、シリカが吸着された樹脂粒子を得た。シリカが吸着された樹脂粒子は２．０５ｇであった。【０３０２】
これ以降は、実施例１の（工程ｄ）以降と同様にして、導電粒子、絶縁被覆導電粒子、異方導電性接着フィルム及び接続構造体の作製、並びに、導電粒子及び接続構造体の評価を行った。結果を表５−１、表５−２及び表９−１に示す。【０３０３】
＜比較例４＞
まず、実施例１の（工程ａ）を行った。次に、ポリエチレンイミンが吸着した樹脂粒子２ｇをメタノール中に入れ、共振周波数２８ｋＨｚ、出力１００Ｗの超音波を照射しながら室温で５分間攪拌した。その後、実施例１と同一の平均粒径６０ｎｍの気相法親水性球状シリカ粉末を０．０５ｇ入れ、共振周波数２８ｋＨｚ、出力１００Ｗの超音波を照射しながらさらに室温で５分間攪拌することで、シリカが吸着された樹脂粒子を得た。シリカが吸着された樹脂粒子は２．０５ｇであった。【０３０４】
これ以降は、実施例１の（工程ｄ）以降と同様にして、導電粒子、絶縁被覆導電粒子、異方導電性接着フィルム及び接続構造体の作製、並びに、導電粒子及び接続構造体の評価を行った。結果を表５−１、表５−２及び表９−１に示す。【０３０５】
＜比較例５＞
まず、実施例１の（工程ａ）を行った。次に、ポリエチレンイミンが吸着した樹脂粒子２ｇをメタノール中に入れ、共振周波数２８ｋＨｚ、出力１００Ｗの超音波を照射しながら室温で５分間攪拌した。その後、実施例５と同一の平均粒径１００ｎｍの気相法親水性球状シリカ粉末を０．０５ｇ入れ、共振周波数２８ｋＨｚ、出力１００Ｗの超音波を照射しながらさらに室温で５分間攪拌することで、シリカが吸着された樹脂粒子を得た。シリカが吸着された樹脂粒子は２．０５ｇであった。【０３０６】
これ以降は、実施例１の（工程ｄ）以降と同様にして、導電粒子、絶縁被覆導電粒子、異方導電性接着フィルム及び接続構造体の作製、並びに、導電粒子及び接続構造体の評価を行った。結果を表５−３、表５−４及び表９−２に示す。【０３０７】
＜比較例６＞
まず、実施例１の（工程ａ）を行った。次に、ポリエチレンイミンが吸着した樹脂粒子２ｇをメタノール中に入れ、共振周波数２８ｋＨｚ、出力１００Ｗの超音波を照射しながら室温で５分間攪拌した。その後、実施例６と同一の平均粒径１２０ｎｍの気相法親水性球状シリカ粉末を０．０５ｇ入れ、共振周波数２８ｋＨｚ、出力１００Ｗの超音波を照射しながらさらに室温で５分間攪拌することで、シリカが吸着された樹脂粒子を得た。シリカが吸着された樹脂粒子は２．０５ｇであった。【０３０８】
これ以降は、実施例１の（工程ｄ）以降と同様にして、導電粒子、絶縁被覆導電粒子、異方導電性接着フィルム及び接続構造体の作製、並びに、導電粒子及び接続構造体の評価を行った。結果を表５−３、表５−４及び表９−２に示す。【０３０９】
＜比較例７＞
平均粒径３．０μｍの架橋ポリスチレン粒子（株式会社日本触媒製、商品名「ソリオスター」）を樹脂粒子として用いた。４００ｍＬのクリーナーコンディショナー２３１水溶液（ローム・アンド・ハース電子材料株式会社製、濃度４０ｍＬ／Ｌ）を攪拌しながら、そこに樹脂粒子３０ｇを投入した。続いて、水溶液を６０℃に加温し、超音波を与えながら３０分間攪拌して、樹脂粒子の表面改質及び分散処理を行った。【０３１０】
上記水溶液を濾過し、得られた粒子を１回水洗した後に、粒子３０ｇを水に分散させて２００ｍＬのスラリーを得た。このスラリーに塩化第一錫水溶液２００ｍＬ（濃度１．５ｇ／Ｌ）を加え、常温で５分間攪拌し、錫イオンを粒子の表面に吸着させる感受性化処理を行った。続いて、水溶液を濾過し、得られた粒子を１回水洗した。次いで、粒子３０ｇを水に分散させて４００ｍＬのスラリーを調製した後、６０℃まで加温した。超音波を併用してスラリーを攪拌しながら、１０ｇ／Ｌの塩化パラジウム水溶液２ｍＬを添加した。そのまま５分間攪拌することで、粒子の表面にパラジウムイオンを捕捉させる活性化処理を行った。続いて、水溶液を濾過し、得られた粒子を１回水洗した。【０３１１】
次いで、２０ｇ／Ｌの酒石酸ナトリウム、１０ｇ／Ｌの硫酸ニッケル及び０．５ｇ／Ｌの次亜リン酸ナトリウムを溶解した水溶液からなる無電解めっき液３リットルを６０℃に昇温した。この無電解めっき液に、上記粒子１０ｇを投入した。これを５分間攪拌し、水素の発泡が停止することを確認した。【０３１２】
その後、２００ｇ／Ｌの硫酸ニッケル水溶液４００ｍＬと、２００ｇ／Ｌの次亜リン酸ナトリウム及び９０ｇ／Ｌの水酸化ナトリウム混合水溶液４００ｍＬとを、それぞれ同時に定量ポンプによって連続的に、粒子を含むめっき液に添加した。添加速度はいずれも３ｍＬ／分とした。次いで、この溶液を６０℃に保持しながら５分間攪拌した後、溶液を濾過した。濾過物を３回洗浄した後、１００℃の真空乾燥機で乾燥して、ニッケル−リン合金被膜を有する導電粒子を得た。得られた導電粒子について、粒子の中心付近を通るようにウルトラミクロトーム法で断面を切り出し、ＴＥＭを用いて２５万倍の倍率で観察した。得られた断面の画像に基づき、断面積の平均値より膜厚を算出した結果、ニッケル−リン合金被膜の平均膜厚は１０５ｎｍであった。【０３１３】
この導電粒子を用いたこと以外は実施例１と同様にして、絶縁被覆導電粒子、異方導電性接着フィルム及び接続構造体の作製、並びに、接続構造体の評価を行った。導電粒子の評価については、一部の評価を実施例１と同様に行った。結果を表５−３、表５−４及び表９−２に示す。【０３１４】
＜比較例８＞
平均粒径３．０μｍの架橋ポリスチレン粒子（株式会社日本触媒製、商品名「ソリオスター」）を樹脂粒子として用いた。４００ｍＬのクリーナーコンディショナー２３１水溶液（ローム・アンド・ハース電子材料株式会社製、濃度４０ｍＬ／Ｌ）を攪拌しながら、そこに樹脂粒子７ｇを投入した。続いて、水溶液を６０℃に加温し、超音波を与えながら３０分間攪拌して、樹脂粒子の表面改質及び分散処理を行った。【０３１５】
上記水溶液を濾過し、得られた粒子を１回水洗した後に、粒子７ｇを純水に分散させて２００ｍＬのスラリーを得た。このスラリーに塩化第一錫水溶液２００ｍＬ（濃度１．５ｇ／Ｌ）を加え、常温で５分間攪拌し、錫イオンを粒子の表面に吸着させる感受性化処理を行った。続いて、水溶液を濾過し、得られた粒子を１回水洗した。次いで、粒子７ｇを水に分散させて４００ｍＬのスラリーを調製した後、６０℃まで加温した。超音波を併用してスラリーを攪拌しながら、１０ｇ／Ｌの塩化パラジウム水溶液２ｍＬを添加した。そのまま５分間攪拌することで、粒子の表面にパラジウムイオンを捕捉させる活性化処理を行った。続いて、水溶液を濾過し、得られた粒子を１回水洗した。【０３１６】
得られた粒子７ｇを純水３００ｍＬに加え、３分間攪拌して分散させた。次に、その分散液に芯物質としてニッケル粒子（三井金属鉱業株式会社製、商品名「２００７ＳＵＳ」、平均粒径５０ｎｍ）２．２５ｇを添加し、芯物質を付着させた粒子を得た。【０３１７】
前記分散液を更に水１２００ｍＬで希釈し、めっき安定剤として硝酸ビスマス水溶液（濃度１ｇ／Ｌ）４ｍＬを添加した。次に、この分散液に、硫酸ニッケル４５０ｇ／Ｌ、次亜リン酸ナトリウム１５０ｇ／Ｌ、クエン酸ナトリウム１１６ｇ／Ｌ及びめっき安定剤（硝酸ビスマス水溶液（濃度１ｇ／Ｌ））６ｍＬの混合溶液１２０ｍＬを８１ｍＬ／分の添加速度で定量ポンプを通して添加した。その後、ｐＨが安定するまで攪拌し、水素の発泡が停止することを確認した。【０３１８】
次いで、硫酸ニッケル４５０ｇ／Ｌ、次亜リン酸ナトリウム１５０ｇ／Ｌ、クエン酸ナトリウム１１６ｇ／Ｌ、めっき安定剤（硝酸ビスマス水溶液（濃度１ｇ／Ｌ））３５ｍＬの混合溶液６５０ｍＬを２７ｍＬ／分の添加速度で定量ポンプを通して添加した。その後、ｐＨが安定するまで攪拌し、水素の発泡が停止することを確認した。【０３１９】
次いで、めっき液を濾過し、濾過物を水で洗浄した。その後、８０℃の真空乾燥機で乾燥してニッケル−リン合金被膜を有する導電粒子を得た。得られた導電粒子について、粒子の中心付近を通るようにウルトラミクロトーム法で断面を切り出し、ＴＥＭを用いて２５万倍の倍率で観察した。得られた断面の画像に基づき、断面積の平均値より膜厚を算出した結果、ニッケル−リン合金被膜の平均膜厚は１０１ｎｍであった。【０３２０】
上記導電粒子を用いたこと以外は実施例１と同様にして、絶縁被覆導電粒子、異方導電性接着フィルム及び接続構造体の作製、並びに、接続構造体の評価を行った。導電粒子の評価については、一部の評価を実施例１と同様に行った。結果を表５−３、表５−４及び表９−２に示す。【０３２１】
比較例１は上記特許文献３の導電粒子に対応する。比較例７の導電粒子は上記特許文献１の導電粒子に対応する。比較例８の導電粒子は上記特許文献２の導電粒子に対応する。【０３２２】
【表１−１】
2017138482.tif 000005
【０３２３】
【表１−２】
2017138482.tif 000006
【０３２４】
【表１−３】
2017138482.tif 000007
【０３２５】
【表１−４】
2017138482.tif 000008
【０３２６】
【表２−１】
2017138482.tif 000009
【０３２７】
【表２−２】
2017138482.tif 000010
【０３２８】
【表２−３】
2017138482.tif 000011
【０３２９】
【表２−４】
2017138482.tif 000012
【０３３０】
【表３−１】
2017138482.tif 000013
【０３３１】
【表３−２】
2017138482.tif 000014
【０３３２】
【表３−３】
2017138482.tif 000015
【０３３３】
【表３−４】
2017138482.tif 000016
【０３３４】
【表４−１】
2017138482.tif 000017
【０３３５】
【表４−２】
2017138482.tif 000018
【０３３６】
【表４−３】
2017138482.tif 000019
【０３３７】
【表４−４】
2017138482.tif 000020
【０３３８】
【表５−１】
2017138482.tif 000021
【０３３９】
【表５−２】
2017138482.tif 000022
【０３４０】
【表５−３】
2017138482.tif 000023
【０３４１】
【表５−４】
2017138482.tif 000024
【０３４２】
【表６−１】
2017138482.tif 000025
【０３４３】
【表６−２】
2017138482.tif 000026
【０３４４】
【表７−１】
2017138482.tif 000027
【０３４５】
【表７−２】
2017138482.tif 000028
【０３４６】
【表８−１】
2017138482.tif 000029
【０３４７】
【表８−２】
2017138482.tif 000030
【０３４８】
【表９−１】
2017138482.tif 000031
【０３４９】
【表９−２】
2017138482.tif 000032
【符号の説明】
【０３５０】
１００ａ，１００ｂ，４００…導電粒子、１０１…樹脂粒子、１０２…非導電性無機粒子、１０３…複合粒子、１０４…第１層、１０５…第２層、１０９…突起、２００…絶縁被覆導電粒子、２１０…絶縁性粒子（絶縁性被覆部）、３００…接続構造体、３１０…第１回路部材、３１１，３２１…回路基板、３１１ａ，３２１ａ…主面、３１２，３２２…回路電極、３２０…第２回路部材、３３０…接続部、３３０ａ…異方導電性接着剤、３３２…硬化物、３３２ａ…接着剤、４０１…異常析出部。
【図１】
2017138482.tif 000033
【図２】
2017138482.tif 000034
【図３】
2017138482.tif 000035
【図４】
2017138482.tif 000036
【図５】
2017138482.tif 000037
【図６】
2017138482.tif 000038
【図７】
2017138482.tif 000039
【図８】
2017138482.tif 000040
【図９】
2017138482.tif 000041
【図１０】
2017138482.tif 000042
【図１１】
2017138482.tif 000043
【図１２】
2017138482.tif 000044
【図１３】
2017138482.tif 000045
【図１４】
2017138482.tif 000046
【図１５】
2017138482.tif 000047
【図１６】
2017138482.tif 000048
【手続補正書】
【提出日】平成30年8月3日(2018.8.3)
【手続補正１】
【補正対象書類名】特許請求の範囲
【補正対象項目名】請求項３
【補正方法】変更
【補正の内容】
【請求項３】
前記疎水化処理剤は、ヘキサメチルジシラザン、ポリジメチルシロキサン、及びＮ，Ｎ−ジメチルアミノトリメチルシランからなる群より選ばれる、請求項１又は２に記載の導電粒子。
【手続補正２】
【補正対象書類名】明細書
【補正対象項目名】００１２
【補正方法】変更
【補正の内容】
【００１２】
疎水化処理剤は、ヘキサメチルジシラザン、ポリジメチルシロキサン、及びＮ，Ｎ−ジメチルアミノトリメチルシランからなる群より選ばれてもよい。
【手続補正３】
【補正対象書類名】明細書
【補正対象項目名】００６７
【補正方法】変更
【補正の内容】
【００６７】
上記疎水化処理剤の中で、ヘキサメチルジシラザン、ポリジメチルシロキサン、及び、Ｎ，Ｎ−ジメチルアミノトリメチルシランが好ましい。したがって、疎水化処理剤は、ヘキサメチルジシラザン、ポリジメチルシロキサン、及び、Ｎ，Ｎ−ジメチルアミノトリメチルシランからなる群から選択される少なくとも一つを含んでもよい。非導電性無機粒子１０２の表面が疎水化されるほど、非導電性無機粒子１０２のゼータ電位がマイナス側に大きくなる。このため、非導電性無機粒子１０２とカチオン性ポリマーが被覆された樹脂粒子１０１との電位差が大きくなる。したがって、樹脂粒子１０１と非導電性無機粒子１０２とが、静電気力により強固に接着される。例えば、非導電性無機粒子１０２のゼータ電位と、樹脂粒子１０１とのゼータ電位との差が、ｐＨ１以上ｐＨ１１以下において３０ｍＶ以上でもよく、５０ｍＶ以上でもよい。
【手続補正４】
【補正対象書類名】明細書
【補正対象項目名】００７０
【補正方法】変更
【補正の内容】
【００７０】
以下では、カチオン性ポリマーが被覆された樹脂粒子１０１と、疎水化処理剤が被覆された非導電性無機粒子１０２とが、化学結合力ではなく、静電気力により強固に接着される理由の考察を記載する。例えば、下記化学式１のように水酸基が付与されたシリカ粒子に対してヘキサメチルジシラザンにより疎水化処理を行う。この場合、下記化学式２のように、シリカ粒子はメチル基により被覆される。シリカ粒子がメチル基により被覆されることで、樹脂粒子１０１表面に被覆されたカチオン性ポリマーとシリカ粒子との間に化学結合する箇所が無いにもかかわらず、非導電性無機粒子１０２は樹脂粒子１０１に強固に接着される。各非導電性無機粒子の粒径を同一とした場合、ヘキサメチルジシラザンにより疎水化処理剤が被覆された非導電性無機粒子１０２のゼータ電位は、上述した非導電性無機粒子の中で最もマイナスな電位を示した。このとき、非導電性無機粒子１０２とカチオン性ポリマーとの電位差が最大になることが分かった。このような理由から、樹脂粒子１０１と非導電性無機粒子１０２との接着を向上させるためには、ゼータ電位の差、すなわち樹脂粒子１０１と非導電性無機粒子１０２との電位差によって生じる静電気力が接着性を左右する重要な因子であると考えられる。
【手続補正５】
【補正対象書類名】明細書
【補正対象項目名】０１２３
【補正方法】変更
【補正の内容】
【０１２３】
疎水化処理剤は、ヘキサメチルジシラザン、ポリジメチルシロキサン、及びＮ，Ｎ−ジメチルアミノトリメチルシランからなる群より選ばれてもよい。
【手続補正６】
【補正対象書類名】明細書
【補正対象項目名】０２１１
【補正方法】変更
【補正の内容】
【０２１１】
（工程ｂ）非導電性無機粒子表面の疎水化処理剤による被覆
非導電性無機粒子として、平均粒径６０ｎｍの気相法親水性球状シリカ粉末を用いた。この球状シリカ粉末１００ｇを振動流動層装置（中央化工機株式会社製、商品名「振動流動層装置ＶＵＡ−１５型」）に収容した。次に、吸引ブロワーにより循環させた空気で球状シリカを流動化させながら水１．５ｇを噴霧して５分間流動混合させた。次に、ＨＭＤＳ（ヘキサメチルジシラザン）（モメンティブ・パフォーマンス・マテリアルズ・ジャパン合同会社製、商品名「ＴＳＬ−８８０２」）２．５ｇを噴霧し、３０分間流動混合した。得られた疎水性球状シリカ微粉体の疎水化度を、メタノール滴定法によって測定した。疎水化度は以下の方法で測定し、非導電性無機粒子の疎水化度は７０％であった。
【手続補正７】
【補正対象書類名】明細書
【補正対象項目名】０２７４
【補正方法】変更
【補正の内容】
【０２７４】
実施例１３では、まず平均粒径１００ｎｍの気相法親水性球状シリカ粉末を用い、球状シリカ粉末１００ｇを振動流動層装置（中央化工機株式会社製、商品名「振動流動層装置ＶＵＡ−１５型」）に収容した。次に、循環ガスを用いずに、装置上部を開放した状態でコンプレッサーによる圧縮空気によって球状シリカを流動化させ、水３．０ｇを噴霧して５分間流動混合させた。次に、ＨＭＤＳ（ヘキサメチルジシラザン）（モメンティブ・パフォーマンス・マテリアルズ・ジャパン合同会社製、商品名「ＴＳＬ−８８０２」）５．０ｇを噴霧し、３０分間流動混合した。得られた疎水性球状シリカ微粉体の疎水化度をメタノール滴定法によって測定した。実施例１３における非導電性無機粒子の疎水化度は、３０％であった。
【手続補正８】
【補正対象書類名】明細書
【補正対象項目名】０２７６
【補正方法】変更
【補正の内容】
【０２７６】
実施例１４では、まず、平均粒径１００ｎｍの気相法親水性球状シリカ粉末を用い、球状シリカ粉末１００ｇを振動流動層装置（中央化工機株式会社製、商品名「振動流動層装置ＶＵＡ−１５型」）に収容した。次に、吸引ブロワーにより循環させた空気で球状シリカを流動化させながら水３．５ｇを噴霧し、５分間流動混合させた。次に、ＨＭＤＳ（ヘキサメチルジシラザン）（モメンティブ・パフォーマンス・マテリアルズ・ジャパン合同会社製、商品名「ＴＳＬ−８８０２」）２．５ｇを噴霧し、３０分間流動混合した。得られた疎水性球状シリカ微粉体の疎水化度をメタノール滴定法によって測定した。実施例１３における非導電性無機粒子の疎水化度は、５０％であった。
【手続補正９】
【補正対象書類名】明細書
【補正対象項目名】０２７８
【補正方法】変更
【補正の内容】
【０２７８】
実施例１５では、まず、平均粒径１００ｎｍの気相法親水性球状シリカ粉末を用い、球状シリカ粉末１００ｇを振動流動層装置（中央化工機株式会社製、商品名「振動流動層装置ＶＵＡ−１５型」）に収容した。次に、吸引ブロワーにより循環させた空気で球状シリカを流動化させながら水３．０ｇを噴霧し、５分間流動混合させた。次に、ＨＭＤＳ（ヘキサメチルジシラザン）（モメンティブ・パフォーマンス・マテリアルズ・ジャパン合同会社製、商品名「ＴＳＬ−８８０２」）５．０ｇを噴霧し、３０分間流動混合した。得られた疎水性球状シリカ微粉体の疎水化度をメタノール滴定法によって測定した。実施例１３における非導電性無機粒子の疎水化度は、８０％であった。
【手続補正１０】
【補正対象書類名】明細書
【補正対象項目名】０２８０
【補正方法】変更
【補正の内容】
【０２８０】
実施例１６では、まず、平均粒径１００ｎｍの気相法親水性球状シリカ粉末を用い、球状シリカ粉末１００ｇを振動流動層装置（中央化工機株式会社製、商品名「振動流動層装置ＶＵＡ−１５型」）に収容した。次に、吸引ブロワーにより循環させた空気で球状シリカを流動化させながら水３．０ｇを噴霧し、５分間流動混合させた。次に、ＨＭＤＳ（ヘキサメチルジシラザン）（モメンティブ・パフォーマンス・マテリアルズ・ジャパン合同会社製、商品名「ＴＳＬ−８８０２」）６．０ｇを噴霧し、３０分間流動混合した。得られた疎水性球状シリカ微粉体の疎水化度をメタノール滴定法によって測定した。実施例１３における非導電性無機粒子の疎水化度は、９０％であった。
【国際調査報告】
2017138482.tif 000049
2017138482.tif 000050
2017138482.tif 000051